(57)【要約】【課題】半導体装置に良好な電気特性を付与する。【解決手段】プローブ径の半値幅が１ｎｍである電子線を用いて、酸化物半導体膜の被形成面に対して膜の位置と電子線の位置とを相対的に移動させながら電子線を照射することにより、複数の電子回折パターンを観測し、複数の電子回折パターンは、互いに異なる箇所で観測された５０個以上の電子回折パターンを有し、５０個以上の電子回折パターンのうち、第１の電子回折パターンを有する割合と、第２の電子回折パターンを有する割合の和が、１００％であり、第１の電子回折パターンを有する割合は５０％以上であり、第１の電子回折パターンは、対称性を有さない観測点、または円を描くように配置された複数の観測点を有し、第２の電子回折パターンは、六角形の頂点に位置する観測点を有する酸化物半導体膜である。【選択図】なし【特許請求の範囲】
【請求項１】
トランジスタを有する駆動回路であって、
前記トランジスタは、酸化物半導体層を有し、
前記酸化物半導体層は、インジウムと、亜鉛と、を有し、且つ、元素Ｍとして、アルミニウム、ガリウム、イットリウム、または、スズの元素のうちの、少なくとも一つを有し、
前記酸化物半導体層が有する、インジウム、元素Ｍ及び亜鉛の原子数の比は、インジウム：元素Ｍ：亜鉛＝ｘ：ｙ：ｚを満たし、
前記ｘ、前記ｙ及び前記ｚはインジウム、元素Ｍ及び亜鉛の３つの元素を頂点とした平衡状態図において、第１の座標（ｘ：ｙ：ｚ＝８：１４：７）と、第２の座標（ｘ：ｙ：ｚ＝２：４：３）と、第３の座標（ｘ：ｙ：ｚ＝２：５：７）と、第４の座標（ｘ：ｙ：ｚ＝５１：１４９：３００）と、第５の座標（ｘ：ｙ：ｚ＝４６：２８８：８３３）と、第６の座標（ｘ：ｙ：ｚ＝０：２：１１）と、第７の座標（ｘ：ｙ：ｚ＝０：０：１）と、第８の座標（ｘ：ｙ：ｚ＝１：０：０）と、前記第１の座標と、を順番に線分で結んだ範囲内の原子数の比を有し、前記範囲は、前記第１の座標乃至前記第６の座標を含み、前記第７の座標及び前記第８の座標を含まず、
前記酸化物半導体層の被形成面に対してプローブ径の半値幅が１ｎｍである電子線を照射して観察された電子回折パターンが、スポットが対称に配置されていないパターン、またはスポットが円を描くように配置されたパターンである、駆動回路。
【請求項２】
トランジスタを有する駆動回路であって、
前記トランジスタは、
第１の導電層と、
前記第１の導電層上の第１の絶縁層と、
前記第１の絶縁層上の酸化物半導体層と、
前記酸化物半導体層上の第２の絶縁層と、
前記第２の絶縁層上の第２の導電層と、を有し、
前記第１の導電層は、前記第１の絶縁層を介して前記酸化物半導体層と重畳し、
前記第２の導電層は、前記第２の絶縁層を介して前記酸化物半導体層と重畳し、
前記酸化物半導体層は、インジウムと、亜鉛と、を有し、且つ、元素Ｍとして、アルミニウム、ガリウム、イットリウム、または、スズの元素のうちの、少なくとも一つを有し、
前記酸化物半導体層が有する、インジウム、元素Ｍ及び亜鉛の原子数の比は、インジウム：元素Ｍ：亜鉛＝ｘ：ｙ：ｚを満たし、
前記ｘ、前記ｙ及び前記ｚはインジウム、元素Ｍ及び亜鉛の３つの元素を頂点とした平衡状態図において、第１の座標（ｘ：ｙ：ｚ＝８：１４：７）と、第２の座標（ｘ：ｙ：ｚ＝２：４：３）と、第３の座標（ｘ：ｙ：ｚ＝２：５：７）と、第４の座標（ｘ：ｙ：ｚ＝５１：１４９：３００）と、第５の座標（ｘ：ｙ：ｚ＝４６：２８８：８３３）と、第６の座標（ｘ：ｙ：ｚ＝０：２：１１）と、第７の座標（ｘ：ｙ：ｚ＝０：０：１）と、第８の座標（ｘ：ｙ：ｚ＝１：０：０）と、前記第１の座標と、を順番に線分で結んだ範囲内の原子数の比を有し、前記範囲は、前記第１の座標乃至前記第６の座標を含み、前記第７の座標及び前記第８の座標を含まず、
前記酸化物半導体層の被形成面に対してプローブ径の半値幅が１ｎｍである電子線を照射して観察された電子回折パターンが、スポットが対称に配置されていないパターン、またはスポットが円を描くように配置されたパターンである、駆動回路。
【請求項３】
請求項１または請求項２において、
前記酸化物半導体層は、ランダムに配置する複数の結晶部を有し、
前記複数の結晶部の長手方向の径の平均は、１ｎｍ以上３ｎｍ以下である、駆動回路。
【請求項４】
請求項１乃至３のいずれか一項において、
前記酸化物半導体層の密度は５．７ｇ／ｃｍ３以上６．４９ｇ／ｃｍ３以下である、駆動回路。
【請求項５】
請求項１乃至３のいずれか一項において、
前記酸化物半導体層の密度は、同じ原子数比を有する単結晶の密度の９０％以上である、駆動回路。
【請求項６】
請求項１乃至５のいずれか一項において、
前記酸化物半導体層が有する酸化物の電子親和力は、前記第２の絶縁層が有する酸化物の電子親和力より大きい、駆動回路。
【請求項７】
請求項１乃至６のいずれか一項において、
前記酸化物半導体層は、ランダムに配置する複数の結晶部を有し、前記複数の結晶部は、配向性を有さず、複数の結晶部の長手方向の径の平均Ａ［ｎｍ］は、１ｎｍ以上３ｎｍ以下であり、電子ビームエネルギーが１×１０７［ｅ−／ｎｍ２］以上４×１０８［ｅ−／ｎｍ２］未満に照射された後の、複数の結晶部の長手方向の径の平均Ｂ［ｎｍ］は、Ａ×０．７より大きく、Ａ×１．３より小さい、駆動回路。
【請求項８】
請求項１乃至７のいずれか一項に記載の駆動回路と、
表示部と、を有する表示装置。
【請求項９】
酸化物半導体層を有し、
前記酸化物半導体層は、インジウムと、亜鉛と、を有し、且つ、元素Ｍとして、アルミニウム、ガリウム、イットリウム、または、スズの元素のうちの、少なくとも一つを有し、
前記酸化物半導体層が有する、インジウム、元素Ｍ及び亜鉛の原子数の比は、インジウム：元素Ｍ：亜鉛＝ｘ：ｙ：ｚを満たし、
前記ｘ、前記ｙ及び前記ｚはインジウム、元素Ｍ及び亜鉛の３つの元素を頂点とした平衡状態図において、第１の座標（ｘ：ｙ：ｚ＝８：１４：７）と、第２の座標（ｘ：ｙ：ｚ＝２：４：３）と、第３の座標（ｘ：ｙ：ｚ＝２：５：７）と、第４の座標（ｘ：ｙ：ｚ＝５１：１４９：３００）と、第５の座標（ｘ：ｙ：ｚ＝４６：２８８：８３３）と、第６の座標（ｘ：ｙ：ｚ＝０：２：１１）と、第７の座標（ｘ：ｙ：ｚ＝０：０：１）と、第８の座標（ｘ：ｙ：ｚ＝１：０：０）と、前記第１の座標と、を順番に線分で結んだ範囲内の原子数の比を有し、前記範囲は、前記第１の座標乃至前記第６の座標を含み、前記第７の座標及び前記第８の座標を含まず、
前記酸化物半導体層の被形成面に対してプローブ径の半値幅が１ｎｍである電子線を照射して観察された電子回折パターンが、スポットが対称に配置されていないパターン、またはスポットが円を描くように配置されたパターンである、半導体装置。
【請求項１０】
第１の導電層と、
前記第１の導電層上の第１の絶縁層と、
前記第１の絶縁層上の酸化物半導体層と、
前記酸化物半導体層上の第２の絶縁層と、
前記第２の絶縁層上の第２の導電層と、を有し、
前記酸化物半導体層は、インジウムと、亜鉛と、を有し、且つ、元素Ｍとして、アルミニウム、ガリウム、イットリウム、または、スズの元素のうちの、少なくとも一つを有し、
前記酸化物半導体層が有する、インジウム、元素Ｍ及び亜鉛の原子数の比は、インジウム：元素Ｍ：亜鉛＝ｘ：ｙ：ｚを満たし、
前記ｘ、前記ｙ及び前記ｚはインジウム、元素Ｍ及び亜鉛の３つの元素を頂点とした平衡状態図において、第１の座標（ｘ：ｙ：ｚ＝８：１４：７）と、第２の座標（ｘ：ｙ：ｚ＝２：４：３）と、第３の座標（ｘ：ｙ：ｚ＝２：５：７）と、第４の座標（ｘ：ｙ：ｚ＝５１：１４９：３００）と、第５の座標（ｘ：ｙ：ｚ＝４６：２８８：８３３）と、第６の座標（ｘ：ｙ：ｚ＝０：２：１１）と、第７の座標（ｘ：ｙ：ｚ＝０：０：１）と、第８の座標（ｘ：ｙ：ｚ＝１：０：０）と、前記第１の座標と、を順番に線分で結んだ範囲内の原子数の比を有し、前記範囲は、前記第１の座標乃至前記第６の座標を含み、前記第７の座標及び前記第８の座標を含まず、
前記酸化物半導体層の被形成面に対してプローブ径の半値幅が１ｎｍである電子線を照射して観察された電子回折パターンが、スポットが対称に配置されていないパターン、またはスポットが円を描くように配置されたパターンである、半導体装置。
【請求項１１】
請求項９または請求項１０において、
前記酸化物半導体層は、ランダムに配置する複数の結晶部を有し、前記複数の結晶部の長手方向の径の平均は、１ｎｍ以上３ｎｍ以下である、半導体装置。
【請求項１２】
請求項９乃至１１のいずれか一項において、
前記酸化物半導体層の密度は５．７ｇ／ｃｍ３以上６．４９ｇ／ｃｍ３以下である、半導体装置。
【請求項１３】
請求項９乃至１１のいずれか一項において、
前記酸化物半導体層の密度は、同じ原子数比を有する単結晶の密度の９０％以上である、半導体装置。
【請求項１４】
請求項９乃至１３のいずれか一項において、
前記酸化物半導体層が有する酸化物の電子親和力は、前記第２の絶縁層が有する酸化物の電子親和力より大きい、半導体装置。
【請求項１５】
請求項９乃至１４のいずれか一項において、
前記酸化物半導体層は、ランダムに配置する複数の結晶部を有し、前記複数の結晶部は、配向性を有さず、複数の結晶部の長手方向の径の平均Ａ［ｎｍ］は、１ｎｍ以上３ｎｍ以下であり、電子ビームエネルギーが１×１０７［ｅ−／ｎｍ２］以上４×１０８［ｅ−／ｎｍ２］未満に照射された後の、複数の結晶部の長手方向の径の平均Ｂ［ｎｍ］は、Ａ×０．７より大きく、Ａ×１．３より小さい、半導体装置。
【請求項１６】
請求項９乃至１５のいずれか一項に記載の半導体装置と、
表示部と、を有する表示装置。
【発明の詳細な説明】
【技術分野】
【０００１】
本発明は、物、方法、または、製造方法に関する。または、本発明は、プロセス、マシ
ン、マニュファクチャ、または、組成物（コンポジション・オブ・マター）に関する。特
に、本発明の一態様は、半導体装置、表示装置、発光装置、蓄電装置、記憶装置、それら
の駆動方法、または、それらの製造方法に関する。
【０００２】
なお、本明細書等において、半導体装置とは、半導体特性を利用することで機能しうる
装置全般を指す。トランジスタ、半導体回路は、半導体装置の一態様である。また、演算
装置、記憶装置、撮像装置、電気光学装置、発電装置（薄膜太陽電池、有機薄膜太陽電池
等を含む）、及び電子機器は半導体装置を有している場合がある。
【背景技術】
【０００３】
インジウムや、亜鉛を有する酸化物についての物性は興味深く、多く研究されている（
非特許文献１、非特許文献２）。非特許文献１では、Ｉｎ１−ｘＧａ１＋ｘＯ３（ＺｎＯ
）ｍ（ｘは−１≦ｘ≦１を満たす数、ｍは自然数）で表されるホモロガス相が存在するこ
とが述べられている。また、ホモロガス相の固溶域（ｓｏｌｉｄ  ｓｏｌｕｔｉｏｎ  ｒ
ａｎｇｅ）について述べられている。例えば、Ｉｎ２Ｏ３、Ｇａ２Ｏ３、及びＺｎＯの粉
末を混合し、１３５０℃で焼成した場合に、ｍ＝１の場合のホモロガス相の固溶域は、ｘ
が−０．３３から０．０８の記載があり、ｍ＝２の場合のホモロガス相の固溶域は、ｘが
−０．６８から０．３２の記載がある。
【０００４】
また、スピネル型の結晶構造を有する化合物として、ＡＢ２Ｏ４（Ａ及びＢは金属）で
表される化合物が知られている。また非特許文献１ではＩｎｘＺｎｙＧａｚＯｗの例が示
されており、ｘ，ｙ及びｚがＺｎＧａ２Ｏ４近傍の組成、つまりｘ，ｙ及びｚが（ｘ，ｙ
，ｚ）＝（０，１，２）に近い値を有する場合には、スピネル型の結晶構造が形成、ある
いは混在しやすいことが記載されている。
【０００５】
また、半導体材料を用いてトランジスタを構成する技術が注目されている。該トランジ
スタは集積回路（ＩＣ）や画像表示装置（単に表示装置とも表記する）のような電子デバ
イスに広く応用されている。トランジスタに適用可能な半導体材料としてシリコン系半導
体材料が広く知られているが、その他の材料として酸化物半導体が注目されている。
【０００６】
例えば、酸化物半導体として酸化亜鉛、またはＩｎ−Ｇａ−Ｚｎ系酸化物半導体を用い
てトランジスタを作製する技術が開示されている（特許文献１及び特許文献２参照）。
【０００７】
また、近年では電子機器の高性能化、小型化、または軽量化に伴い、微細化されたトラ
ンジスタなどの半導体素子を高密度に集積した集積回路の要求が高まっている。
【先行技術文献】
【特許文献】
【０００８】
【特許文献１】特開２００７−１２３８６１号公報
【特許文献２】特開２００７−９６０５５号公報
【非特許文献】
【０００９】
【非特許文献１】Ｍ．  Ｎａｋａｍｕｒａ，  Ｎ．  Ｋｉｍｉｚｕｋａ，  ａｎｄ  Ｔ．  Ｍｏｈｒｉ，「Ｔｈｅ  Ｐｈａｓｅ  Ｒｅｌａｔｉｏｎｓ  ｉｎ  ｔｈｅ  Ｉｎ２Ｏ３−Ｇａ２ＺｎＯ４−ＺｎＯ  Ｓｙｓｔｅｍ  ａｔ  １３５０℃」，Ｊ．  Ｓｏｌｉｄ  Ｓｔａｔｅ  Ｃｈｅｍ．、１９９１、Ｖｏｌ．９３，  ｐｐ．２９８−３１５
【非特許文献２】Ｍ．  Ｎｅｓｐｏｌｏ，  Ａ．  Ｓａｔｏ，  Ｔ．  Ｏｓａｗａ，  ａｎｄ  Ｈ．  Ｏｈａｓｈｉ，「Ｓｙｎｔｈｅｓｉｓ，  Ｃｒｙｓｔａｌ  Ｓｔｒｕｃｔｕｒｅ  ａｎｄ  Ｃｈａｒｇｅ  Ｄｉｓｔｒｉｂｕｔｉｏｎ  ｏｆ  ＩｎＧａＺｎＯ４．  Ｘ−ｒａｙ  Ｄｉｆｆｒａｃｔｉｏｎ  Ｓｔｕｄｙ  ｏｆ  ２０ｋｂ  Ｓｉｎｇｌｅ  Ｃｒｙｓｔａｌ  ａｎｄ  ５０ｋｂ  Ｔｗｉｎ  ｂｙ  Ｒｅｔｉｃｕｌａｒ  Ｍｅｒｏｈｅｄｒｙ」Ｃｒｙｓｔ．  Ｒｅｓ．  Ｔｅｃｈｎｏｌ．，２０００  Ｖｏｌ．３５，  ｐｐ１５１−１６５
【発明の概要】
【発明が解決しようとする課題】
【００１０】
本発明の一態様は、半導体装置に良好な電気特性を付与することを課題の一とする。
【００１１】
または、信頼性の高い半導体装置を提供することを課題の一とする。
【００１２】
または、特性のばらつきの少ない良好なトランジスタを提供することを課題の一とする
。または、保持特性の良好な記憶素子を有する半導体装置を提供することを課題の一とす
る。または、微細化に適した半導体装置を提供することを課題の一とする。または、回路
面積を縮小した半導体装置を提供することを課題の一とする。または、新規な構成の半導
体装置を提供することを課題の一とする。
【００１３】
なお、これらの課題の記載は、他の課題の存在を妨げるものではない。なお、本発明の
一態様は、これらの課題の全てを解決する必要はないものとする。なお、これら以外の課
題は、明細書、図面、請求項などの記載から、自ずと明らかとなるものであり、明細書、
図面、請求項などの記載から、これら以外の課題を抽出することが可能である。
【課題を解決するための手段】
【００１４】
本発明の一態様は、インジウムと、元素Ｍと、亜鉛と、を有する酸化物半導体膜であっ
て、元素Ｍは、アルミニウム、ガリウム、イットリウム、または、スズの少なくとも一つ
選ばれた元素であり、インジウム、元素Ｍ及び亜鉛の原子数の比は、インジウム：元素Ｍ
：亜鉛＝ｘ：ｙ：ｚを満たし、ｘ、ｙ及びｚはインジウム、元素Ｍ及び亜鉛の３つの元素
を頂点とした平衡状態図において、第１の座標（ｘ：ｙ：ｚ＝８：１４：７）と、第２の
座標（ｘ：ｙ：ｚ＝２：４：３）と、第３の座標（ｘ：ｙ：ｚ＝２：５：７）と、第４の
座標（ｘ：ｙ：ｚ＝５１：１４９：３００）と、第５の座標（ｘ：ｙ：ｚ＝４６：２８８
：８３３）と、第６の座標（ｘ：ｙ：ｚ＝０：２：１１）と、第７の座標（ｘ：ｙ：ｚ＝
０：０：１）と、第８の座標（ｘ：ｙ：ｚ＝１：０：０）と、前記第１の座標と、を順番
に線分で結んだ範囲内の原子数の比を有し、範囲は、第１の座標ないし第６の座標を含み
、第７の座標および第８の座標を含まず、プローブ径の半値幅が１ｎｍである電子線を用
いて、酸化物半導体膜の被形成面に対して、酸化物半導体膜の位置と電子線の位置とを相
対的に移動させながら電子線を照射することにより、複数の電子回折パターンを観測した
場合において、複数の電子回折パターンは、互いに異なる箇所で観測された５０個以上の
電子回折パターンを有し、５０個以上の電子回折パターンのうち、第１の電子回折パター
ンを有する割合と、第２の電子回折パターンを有する割合の和が、１００％であり、第１
の電子回折パターンは、対称性を有さない観測点、または円を描くように配置された複数
の観測点を有し、第２の電子回折パターンは、六角形の頂点に位置する観測点を有する酸
化物半導体膜である。
【００１５】
または、本発明の一態様は、プローブ径の半値幅が１ｎｍである電子線を用いて、酸化
物半導体膜の被形成面に対して、酸化物半導体膜の位置と電子線の位置とを相対的に移動
させながら電子線を照射することにより、複数の電子回折パターンを観測した場合におい
て、複数の電子回折パターンは、互いに異なる箇所で観測された５０個以上の電子回折パ
ターンを有し、５０個以上の電子回折パターンのうち、第１の電子回折パターンを有する
割合と、第２の電子回折パターンを有する割合の和が、１００％であり、第１の電子回折
パターンを有する割合は５０％以上であり、第１の電子回折パターンは、対称性を有さな
い観測点、または円を描くように配置された複数の観測点を有し、第２の電子回折パター
ンは、六角形の頂点に位置する観測点を有する酸化物半導体膜である。
【００１６】
または、本発明の一態様は、Ｉｎ：Ｍ（Ａｌ、Ｇａ、Ｙ、またはＳｎ）：Ｚｎ＝ｘ：ｙ
：ｚの原子数比で表される酸化物半導体膜であって、座標ｘ：ｙ：ｚ＝１：０：０と、座
標ｘ：ｙ：ｚ＝０：１：０と、座標ｘ：ｙ：ｚ＝０：０：１と、を頂点とした平衡状態図
において、第１の座標（ｘ：ｙ：ｚ＝８：１４：７）と、第２の座標（ｘ：ｙ：ｚ＝２：
４：３）と、第３の座標（ｘ：ｙ：ｚ＝２：５：７）と、第４の座標（ｘ：ｙ：ｚ＝５１
：１４９：３００）と、第５の座標（ｘ：ｙ：ｚ＝４６：２８８：８３３）と、第６の座
標（ｘ：ｙ：ｚ＝０：２：１１）と、第７の座標（ｘ：ｙ：ｚ＝０：０：１）と、第８の
座標（ｘ：ｙ：ｚ＝１：０：０）と、前記第１の座標と、を順番に線分で結んだ範囲内に
あり、酸化物半導体膜の被形成面に対して、酸化物半導体膜の位置とプローブ径の半値幅
が１ｎｍである電子線の位置とを相対的に移動させることにより、異なる箇所で５０個以
上の電子回折パターンを観測し、５０個以上の電子回折パターンは、少なくとも非対称に
配置された複数のスポットを有する電子回折パターンと、円を描くように配置された複数
のスポットを有する電子回折パターンと、六角形の頂点に配置されたスポットを有する電
子回折パターンと、のいずれかであり、範囲は、第１の座標乃至第６の座標を含み、第７
の座標および第８の座標を含まないことを特徴とする酸化物半導体膜である。
【００１７】
また上記構成において、酸化物半導体膜は、インジウムと、元素Ｍと、亜鉛と、を有し
、元素Ｍは、アルミニウム、ガリウム、イットリウム、またはスズの少なくとも一つから
選ばれた元素であり、インジウム、元素Ｍ及び亜鉛の原子数の比は、インジウム：元素Ｍ
：亜鉛＝ｘ：ｙ：ｚを満たし、ｘ、ｙ及びｚはインジウム、元素Ｍ及び亜鉛の３つの元素
を頂点とした平衡状態図において、第１の座標（ｘ：ｙ：ｚ＝８：１４：７）と、第２の
座標（ｘ：ｙ：ｚ＝２：４：３）と、第３の座標（ｘ：ｙ：ｚ＝２：５：７）と、第４の
座標（ｘ：ｙ：ｚ＝５１：１４９：３００）と、第５の座標（ｘ：ｙ：ｚ＝４６：２８８
：８３３）と、第６の座標（ｘ：ｙ：ｚ＝０：２：１１）と、第７の座標（ｘ：ｙ：ｚ＝
０：０：１）と、第８の座標（ｘ：ｙ：ｚ＝１：０：０）と、前記第１の座標を、順番に
線分で結んだ範囲内の原子数の比を有し、範囲は、第１の座標乃至第６の座標を含み、第
７の座標および第８の座標を含まないことが好ましい。
【００１８】
または、本発明の一態様は、インジウムと、元素Ｍと、亜鉛と、を有する酸化物半導体
膜であって、酸化物半導体膜は、ランダムに配置する複数の結晶部を有し、複数の結晶部
の長手方向の径の平均は、１ｎｍ以上３ｎｍ以下である酸化物半導体膜である。
【００１９】
または、本発明の一態様は、インジウムと、元素Ｍと、亜鉛と、を有する酸化物半導体
膜であって、元素Ｍは、アルミニウム、ガリウム、イットリウム、またはスズの少なくと
も一つから選ばれた元素であり、インジウム、元素Ｍ及び亜鉛の原子数の比は、インジウ
ム：元素Ｍ：亜鉛＝ｘ：ｙ：ｚを満たし、ｘ、ｙ及びｚはインジウム、元素Ｍ及び亜鉛の
３つの元素を頂点とした平衡状態図において、第１の座標（ｘ：ｙ：ｚ＝８：１４：７）
と、第２の座標（ｘ：ｙ：ｚ＝２：４：３）と、第３の座標（ｘ：ｙ：ｚ＝２：５：７）
と、第４の座標（ｘ：ｙ：ｚ＝５１：１４９：３００）と、第５の座標（ｘ：ｙ：ｚ＝４
６：２８８：８３３）と、第６の座標（ｘ：ｙ：ｚ＝０：２：１１）と、第７の座標（ｘ
：ｙ：ｚ＝０：０：１）と、第８の座標（ｘ：ｙ：ｚ＝１：０：０）と、前記第１の座標
を、順番に線分で結んだ範囲内の原子数の比を有し、範囲は、第１の座標乃至第６の座標
を含み、第７の座標および第８の座標を含まず、酸化物半導体膜の密度は、同じ原子数比
を有する単結晶の密度の９０％以上である酸化物半導体膜である。
【００２０】
または、本発明の一態様は、インジウムと、元素Ｍと、亜鉛と、を有する酸化物半導体
膜であって、元素Ｍは、アルミニウム、ガリウム、イットリウム、またはスズの少なくと
も一つから選ばれた元素であり、酸化物半導体膜は、ランダムに配置する複数の結晶部を
有し、複数の結晶部は、配向性を有さず、複数の結晶部の長手方向の径の１ｎｍ以上３ｎ
ｍ以下の結晶を有し、酸化物半導体膜の密度は、同じ原子数比を有する単結晶の密度の９
０％以上である酸化物半導体膜である。
【００２１】
または、本発明の一態様は、インジウムと、ガリウムと、亜鉛と、を有する酸化物半導
体膜であって、酸化物半導体膜は、複数の結晶部を有し、複数の結晶部は、配向性を有さ
ず、複数の結晶部の長手方向の径の平均は、１ｎｍ以上３ｎｍ以下であり、酸化物半導体
膜の密度は、５．７ｇ／ｃｍ３以上６．４９ｇ／ｃｍ３以下である酸化物半導体膜である
。また上記構成において、酸化物半導体膜の密度は、同じ原子数比を有する単結晶の密度
の９０％以上であることが好ましい。
【００２２】
または、本発明の一態様は、インジウムと、ガリウムと、亜鉛と、を有する酸化物半導
体膜であって、酸化物半導体膜は、ランダムに配置する複数の結晶部を有し、複数の結晶
部は、配向性を有さず、複数の結晶部の長手方向の径の平均Ａ［ｎｍ］は、１ｎｍ以上３
ｎｍ以下であり、電子ビームエネルギーが１×１０７［ｅ−／ｎｍ２］以上４×１０８［
ｅ−／ｎｍ２］未満に照射された後の、結晶部の長手方向の径の平均Ｂ［ｎｍ］は、Ａ×
０．７より大きく、Ａ×１．３より小さい酸化物半導体膜である。
【００２３】
また上記構成において、酸化物半導体膜は、スパッタリング法により形成され、スパッ
タリング法に用いられるターゲットはインジウムと、元素Ｍと、亜鉛と、を有し、ターゲ
ットが有するインジウム、元素Ｍ、及び亜鉛の原子数比は、インジウム：元素Ｍ：亜鉛＝
ａ：ｂ：ｃを満たし、ａ、ｂ、及びｃは、インジウム、元素Ｍ及び亜鉛の３つの元素を頂
点とした平衡状態図において、第１の座標（ａ：ｂ：ｃ＝８：１４：７）と、第２の座標
（ａ：ｂ：ｃ＝２：４：３）と、第３の座標（ａ：ｂ：ｃ＝１：２：５．１）と、第４の
座標（ａ：ｂ：ｃ＝１：０：１．７）と、第５の座標（ａ：ｂ：ｃ＝８：０：１）と、第
６の座標（ａ：ｂ：ｃ＝６：２：１）と、前記第１の座標と、を、順番に線分で結んだ範
囲内の原子数の比を有し、範囲は、第１の座標乃至第６の座標を含むことが好ましい。
【００２４】
または、本発明の一態様は、上記に記載の酸化物半導体膜を有する半導体装置である。
また上記構成において、第１の導電層と、第１の導電層の上面及び側面に接する第１の絶
縁膜と、酸化物半導体膜の上面に接する一対の電極と、を有し、酸化物半導体膜は、第１
の絶縁膜の上面に接する領域を有することが好ましい。また上記構成において、第１の導
電層と、第１の導電層の上面及び側面に接する第１の絶縁膜と、酸化物半導体膜の上面に
接する第２の絶縁膜と、酸化物半導体膜の上面及び第２の絶縁膜の上面及び側面に接する
一対の電極とを有し、酸化物半導体膜は、第１の絶縁膜の上面に接する領域を有すること
が好ましい。また上記構成において、酸化物半導体膜の上面と接する第２の酸化物膜を有
することが好ましい。また上記構成において、酸化物半導体膜が有する酸化物の電子親和
力は、第２の酸化物膜が有する酸化物の電子親和力よりも大きいことが好ましい。また上
記構成において、第２の酸化物膜は、インジウムと、元素Ｍと、亜鉛と、を有し、元素Ｍ
は、アルミニウム、ガリウム、イットリウム、またはスズの少なくとも一つから選ばれた
元素であり、第２の酸化物膜が有するインジウム、元素Ｍ及び亜鉛の原子数の比は、イン
ジウム：元素Ｍ：亜鉛＝ｘ２：ｙ２：ｚ２で表され、（ｘ２：ｙ２：ｚ２）は、インジウ
ム、元素Ｍ及び亜鉛の３つの元素を頂点とした平衡状態図において、第１の座標（８：１
４：７）と、第２の座標（２：４：３）と、第３の座標（２：５：７）と、第４の座標（
５１：１４９：３００）と、第５の座標（１：４：１０）と、第６の座標（１：１：４）
と、第７の座標（２：２：１）と、前記第１の座標と、を、順番に線分で結んだ範囲内の
原子数の比を有し、範囲は、第１の座標乃至第７の座標を含むことが好ましい。
【００２５】
または、本発明の一態様は、上記に記載の半導体装置と、表示素子と、を有する表示装
置である。
【００２６】
または、本発明の一態様は、上記に記載の半導体装置、または、上記に記載の表示装置
と、ＦＰＣと、を有するモジュールである。
【００２７】
または、本発明の一態様は、上記に記載の半導体装置、上記に記載の表示装置、または
、上記に記載のモジュールと、マイクロフォン、スピーカー、または、操作キーと、を有
する電子機器である。
【発明の効果】
【００２８】
本発明の一態様により、半導体装置に良好な電気特性を付与することができる。また、
信頼性の高い半導体装置を提供することができる。
【００２９】
また、ばらつきの少ないトランジスタを提供することができる。また、保持特性の良好
な記憶素子を有する半導体装置を提供することができる。また、微細化に適した半導体装
置を提供することができる。また、回路面積を縮小した半導体装置を提供することができ
る。また、新規な構成の半導体装置を提供することができる。なお、これらの効果の記載
は、他の効果の存在を妨げるものではない。なお、本発明の一態様は、必ずしも、これら
の効果の全てを有する必要はない。なお、これら以外の効果は、明細書、図面、請求項な
どの記載から、自ずと明らかとなるものであり、明細書、図面、請求項などの記載から、
これら以外の効果を抽出することが可能である。
【図面の簡単な説明】
【００３０】
【図１】本発明の一態様に係る酸化物膜の原子数比を説明する図。
【図２】本発明の一態様に係る酸化物膜の原子数比を説明する図。
【図３】原子数比を説明する図。
【図４】本発明の一態様に係る酸化物膜の原子数比を説明する図。
【図５】本発明の一態様に係るターゲットの原子数比を説明する図。
【図６】原子数比を説明する図。
【図７】酸化物半導体膜のナノビーム電子回折パターンを示す図、および透過電子回折測定装置の一例を示す図。
【図８】ｎｃ−ＯＳのＸ線回折装置による解析結果を示す図。
【図９】ｎｃ−ＯＳの電子回折パターンを示す図。
【図１０】ＩｎＧａＺｎＯ４の結晶を説明する図。
【図１１】本発明の一態様に係るトランジスタの一部のバンド構造を示す図。
【図１２】本発明の一態様に係るトランジスタの一例を示す図。
【図１３】本発明の一態様に係るトランジスタの一例を示す図。
【図１４】本発明の一態様に係るトランジスタの一例を示す図。
【図１５】本発明の一態様に係るトランジスタの一例を示す図。
【図１６】本発明の一態様に係るトランジスタの一例を示す図。
【図１７】ＣＡＡＣ−ＯＳおよびｎｃ−ＯＳのＣｓ補正高分解能断面ＴＥＭ像を示す図。
【図１８】ＣＡＡＣ−ＯＳのＣｓ補正高分解能断面ＴＥＭ像を示す図。
【図１９】ＣＡＡＣ−ＯＳのＣｓ補正高分解能断面ＴＥＭ像を示す図。
【図２０】ｎｃ−ＯＳのＣｓ補正高分解能断面ＴＥＭ像を示す図。
【図２１】ｎｃ−ＯＳのＣｓ補正高分解能断面ＴＥＭ像を示す図。
【図２２】ＣＡＡＣ−ＯＳおよびｎｃ−ＯＳのＣｓ補正高分解能断面ＴＥＭ像によって観測されたペレットサイズと、その頻度を示す図。
【図２３】ターゲットの原子数比と酸化物半導体膜の原子数比の関係を示す図。
【図２４】ｎｃ−ＯＳの成膜モデルを説明する模式図、およびペレットを示す図。
【図２５】成膜装置を説明する模式図。
【図２６】表示装置を説明するブロック図及び回路図。
【図２７】実施の形態に係る、表示モジュールの図。
【図２８】実施の形態に係る、ＲＦタグの構成例。
【図２９】トランジスタの一例を示す図。
【図３０】本発明の一態様に係るトランジスタの一例を示す図。
【図３１】本発明の一態様に係るトランジスタの一例を示す図。
【図３２】本発明の一態様に係るトランジスタの一例を示す図。
【図３３】本発明の一態様に係るトランジスタの一例を示す図。
【図３４】表示装置の一態様を示す上面図。
【図３５】表示装置の一態様を示す断面図。
【図３６】表示装置の一態様を示す断面図。
【図３７】実施の形態に係る、回路図。
【図３８】本発明の一態様に係る半導体装置の一例を示す図。
【図３９】本発明の一態様に係る半導体装置の作製方法を示す図。
【図４０】本発明の一態様に係る半導体装置の作製方法を示す図。
【図４１】本発明の一態様に係る半導体装置の作製方法を示す図。
【図４２】本発明の一態様に係る半導体装置の作製方法を示す図。
【図４３】本発明の一態様に係る酸化物半導体膜のＸＲＤ評価結果。
【図４４】酸化物半導体膜の電子回折パターン。
【図４５】酸化物半導体膜の電子回折パターン。
【図４６】酸化物半導体膜の電子回折パターン。
【図４７】酸化物半導体膜の電子回折パターン。
【図４８】酸化物半導体膜の電子回折パターン。
【図４９】酸化物半導体膜の電子回折パターン。
【図５０】酸化物半導体膜の電子回折パターン。
【図５１】酸化物半導体膜の電子回折パターン。
【図５２】酸化物半導体膜の電子回折パターン。
【図５３】酸化物半導体膜の電子回折パターン。
【図５４】酸化物半導体膜のＴＤＳ分析結果。
【図５５】電子線照射による結晶の変化を示す図。
【図５６】実施の形態に係る、ＲＦタグの使用例。
【図５７】実施の形態に係る、電子機器。
【図５８】酸化物半導体膜の膜密度を示す図。
【図５９】酸化物半導体膜のエッチングレートを示す図。
【図６０】酸化物半導体膜の脱離ガスの放出量を示す図。
【図６１】酸化物半導体膜の水素濃度を示す図。
【図６２】酸化物半導体膜の結晶サイズを示す図。
【図６３】酸化物半導体膜の結晶サイズを示す図。
【図６４】酸化物半導体膜のＣＰＭ測定結果を示す図。
【図６５】酸化物半導体膜のＣＰＭ測定結果を示す図。
【図６６】酸化物半導体膜のＣＰＭ測定結果を示す図。
【図６７】ａ−ｌｉｋｅ  ＯＳのＣｓ補正高分解能断面ＴＥＭ像を示す図。
【図６８】酸化物半導体膜の水素濃度を示す図。
【発明を実施するための形態】
【００３１】
実施の形態について、図面を用いて詳細に説明する。但し、本発明は以下の説明に限定
されず、本発明の趣旨及びその範囲から逸脱することなくその形態及び詳細を様々に変更
し得ることは当業者であれば容易に理解される。従って、本発明は以下に示す実施の形態
の記載内容に限定して解釈されるものではない。
【００３２】
なお、以下に説明する発明の構成において、同一部分又は同様な機能を有する部分には
同一の符号を異なる図面間で共通して用い、その繰り返しの説明は省略する。また、同様
の機能を指す場合には、ハッチパターンを同じくし、特に符号を付さない場合がある。
【００３３】
なお、本明細書で説明する各図において、各構成の大きさ、層の厚さ、または領域は、
明瞭化のために誇張されている場合がある。よって、必ずしもそのスケールに限定されな
い。
【００３４】
なお、本明細書等における「第１」、「第２」等の序数詞は、構成要素の混同を避ける
ために付すものであり、数的に限定するものではない。
【００３５】
また、本明細書において、「平行」とは、二つの直線が−１０°以上１０°以下の角度
で配置されている状態をいう。従って、−５°以上５°以下の場合も含まれる。また、「
略平行」とは、二つの直線が−３０°以上３０°以下の角度で配置されている状態をいう
。また、「垂直」とは、二つの直線が８０°以上１００°以下の角度で配置されている状
態をいう。従って、８５°以上９５°以下の場合も含まれる。また、「略垂直」とは、二
つの直線が６０°以上１２０°以下の角度で配置されている状態をいう。
【００３６】
また、本明細書において、結晶が三方晶または菱面体晶である場合、六方晶系として表
す。
【００３７】
トランジスタは半導体素子の一種であり、電流や電圧の増幅や、導通または非導通を制
御するスイッチング動作などを実現することができる。本明細書におけるトランジスタは
、ＩＧＦＥＴ（Ｉｎｓｕｌａｔｅｄ  Ｇａｔｅ  Ｆｉｅｌｄ  Ｅｆｆｅｃｔ  Ｔｒａｎｓ
ｉｓｔｏｒ）や薄膜トランジスタ（ＴＦＴ：Ｔｈｉｎ  Ｆｉｌｍ  Ｔｒａｎｓｉｓｔｏｒ
）を含む。
【００３８】
（実施の形態１）
本実施の形態では、本発明の一態様である酸化物半導体膜の一例について説明する。
【００３９】
酸化物半導体膜は、非単結晶酸化物半導体膜と単結晶酸化物半導体膜とに大別される。
非単結晶酸化物半導体膜とは、ＣＡＡＣ−ＯＳ（Ｃ  Ａｘｉｓ  Ａｌｉｇｎｅｄ  Ｃｒｙ
ｓｔａｌｌｉｎｅ  Ｏｘｉｄｅ  Ｓｅｍｉｃｏｎｄｕｃｔｏｒ）膜、多結晶酸化物半導体
膜、微結晶酸化物半導体膜、非晶質酸化物半導体膜などをいう。
【００４０】
単結晶は、例えば約１０００℃以上の高い温度において焼成することで形成できる場合
がある。よって、産業上の観点では、より低い温度で形成できる非単結晶酸化物半導体膜
を用いることにより、半導体装置をより安価に作製できるため好ましいといえる。
【００４１】
酸化物半導体膜の粒界は、少ないほど好ましい。粒界を少なくすることにより、例えば
キャリア移動度を高めることができる。粒界の少ない酸化物半導体膜を用いてトランジス
タを作製することにより、例えば電界効果移動度の高いトランジスタを実現することがで
きる場合がある。後に詳細を述べるが、粒界の少ない非単結晶酸化物半導体膜として、例
えばｎｃ−ＯＳ膜やＣＡＡＣ−ＯＳ膜が挙げられる。
【００４２】
一方、酸化物半導体膜は、スピネル構造の結晶を有する場合がある。スピネル構造の結
晶がＣＡＡＣ−ＯＳ膜やｎｃ−ＯＳ膜に混在することにより、明確な境界部（または粒界
）を形成する場合がある。境界部では例えばキャリアの散乱が増大し、キャリアの移動度
が低下する場合がある。また、境界部は不純物の移動経路になりやすく、また不純物を捕
獲しやすいと考えられるため、酸化物半導体膜の不純物濃度が高まる懸念がある。また、
酸化物半導体膜上に導電膜を形成する場合に、導電膜の有する元素、例えば金属等がスピ
ネルと他の領域の境界部に拡散してしまうことがある。よって、酸化物半導体膜には、ス
ピネル型の結晶構造が含まれない、または少ないことがより好ましい。
【００４３】
ここで酸化物半導体は、例えば、インジウムを含む酸化物半導体である。酸化物半導体
がインジウムを含むと、例えばキャリア移動度（電子移動度）が高くなる。また、酸化物
半導体は、元素Ｍを含むと好ましい。元素Ｍは、好ましくは、アルミニウム、ガリウム、
イットリウムまたはスズなどとする。そのほかの元素Ｍに適用可能な元素としては、ホウ
素、シリコン、チタン、鉄、ニッケル、ゲルマニウム、イットリウム、ジルコニウム、モ
リブデン、ランタン、セリウム、ネオジム、ハフニウム、タンタル、タングステンなどが
ある。ただし、元素Ｍとして、前述の元素を複数組み合わせても構わない場合がある。元
素Ｍは、例えば、酸素との結合エネルギーが高い元素である。例えば、酸素との結合エネ
ルギーがインジウムよりも高い元素である。または、元素Ｍは、例えば、酸化物半導体の
エネルギーギャップを大きくする機能を有する元素である。また、酸化物半導体は、亜鉛
を含むと好ましい。酸化物半導体は、亜鉛を含むと結晶化しやすくなる場合がある。ここ
で、インジウム、元素Ｍ及び亜鉛を含む酸化物をＩｎ−Ｍ−Ｚｎ酸化物と表す。
【００４４】
［原子数の比について］
本発明の一態様の酸化物半導体膜であるＩｎ−Ｍ−Ｚｎ酸化物膜の原子数の比をＩｎ：
Ｍ：Ｚｎ＝ｘ：ｙ：ｚと表す。ｘ、ｙ及びｚの好ましい範囲について、図１及び図２を用
いて説明する。
【００４５】
ここで、各元素の原子数の比について、図３を用いて説明する。図３は、Ｘ−Ｙ−Ｚ酸
化物膜における、元素Ｘ、Ｙ及びＺの原子数の比をｘ：ｙ：ｚとした時の、ｘ、ｙ及びｚ
の範囲について示す図である。なお、酸素の原子数比については図３には記載していない
。また図３を平衡状態図と呼ぶ場合がある。図３（Ａ）及び図３（Ｂ）には、Ｘ、Ｙ及び
Ｚを頂点とする正三角形と、座標の例として座標Ｒ（４：２：１）を示す。ここで各頂点
はそれぞれ元素Ｘ、Ｙ及びＺを表す。原子数の比におけるそれぞれの項の値は、座標が各
頂点に近いほど高く、遠いほど低い。また、図３（Ａ）に示すように原子数の比における
それぞれの項の値は、座標から、その三角形の頂点の対辺までの垂線の長さであらわされ
る。例えば、元素Ｘであれば、座標から頂点Ｘの対辺、すなわち辺ＹＺまでの垂線２１の
長さで表される。よって、図３に示す座標Ｒは、元素Ｘ、元素Ｙ及び元素Ｚの原子数比が
垂線２１、垂線２２及び垂線２３の長さの比、すなわちｘ：ｙ：ｚ＝４：２：１であるこ
とを表す。また、頂点Ｘと座標Ｒを通る直線が辺ＹＺと交わる点をγとする。この時、線
分Ｙγの長さと線分γＺの長さの比をＹγ：γＺとすると、Ｙγ：γＺ＝（元素Ｚの原子
数）：（元素Ｙの原子数）となる。
【００４６】
また、図３（Ｂ）に示すように、座標Ｒを通り、三角形の３辺とそれぞれ平行な３つの
直線を引く。この時３つの直線と３辺との交点を用いて、ｘ、ｙ、及びｚは図３（Ｂ）に
示す通り表すことができる。
【００４７】
図６には、Ｉｎ−Ｍ−Ｚｎ酸化物膜においてｘ：ｙ：ｚが以下の式を満たす場合につい
て、その範囲を破線で示している。
【００４８】
ｘ：ｙ：ｚ＝（１−α）：（１＋α）：ｍ（−１≦α≦１）
【００４９】
ここで、図６にはｍ＝１，２，３，４，５の場合を示す。
【００５０】
非特許文献１に記載されているように、Ｉｎ−Ｍ−Ｚｎ酸化物では、ＩｎＭＯ３（Ｚｎ
Ｏ）ｍ（ｍは自然数）で表されるホモロガス相（ホモロガスシリーズ）が存在することが
知られている。ここで例として元素ＭがＧａである場合を考える。図６に太い直線で示し
た領域は、例えば、Ｉｎ２Ｏ３、Ｇａ２Ｏ３、及びＺｎＯの粉末を混合し、１３５０℃で
焼成した場合に、単一相の固溶域をとり得ることが知られている組成である。固溶域は、
ｍの値を大きくする、すなわち亜鉛の比率を高めるのに伴い、広くなることが知られてい
る。
【００５１】
また図６に四角のシンボルで示す座標は、非特許文献１に記載されているように、例え
ばＩｎ２Ｏ３、Ｇａ２Ｏ３、及びＺｎＯの粉末を混合し、１３５０℃で焼成した場合に、
スピネル型の結晶構造が混在しやすいことが知られている組成である。図６に示すように
ＺｎＧａ２Ｏ４の近傍の組成、つまりｘ，ｙ及びｚが（ｘ，ｙ，ｚ）＝（０，２，１）に
近い値を有する場合には、スピネル型の結晶構造が形成、あるいは混在しやすいことが非
特許文献１に記載されている。
【００５２】
本発明の一態様の酸化物半導体膜であるＩｎ−Ｍ−Ｚｎ酸化物膜は、インジウムの比率
を高めることが好ましい。Ｉｎ−Ｍ−Ｚｎ酸化物膜では主として金属原子のｓ軌道がキャ
リア伝導に寄与しており、インジウムの含有率を多くすることにより、より多くのｓ軌道
が重なるため、インジウムの含有率が多いとキャリア移動度はより高くなる。このような
膜をチャネル領域に用いてトランジスタを作製することにより、例えば高い電界効果移動
度を有するトランジスタを実現することができる。例えば、ｘ／ｙ＞０．５が好ましく、
ｘ／ｙ≧０．７５がより好ましく、ｘ／ｙ≧１がさらに好ましい。また、（ｘ＋ｙ）≧ｚ
が好ましい。
【００５３】
よってｘ、ｙ及びｚは図１に示す領域１１内の原子数の比を有することが好ましく、図
２（Ａ）に示す領域１２の原子数の比を有することがより好ましい。ここで領域１１は、
第１の座標Ｋ（ｘ：ｙ：ｚ＝８：１４：７）と、第２の座標Ｒ（ｘ：ｙ：ｚ＝２：４：３
）と、第３の座標Ｌ（ｘ：ｙ：ｚ＝２：５：７）と、第４の座標Ｍ（ｘ：ｙ：ｚ＝５１：
１４９：３００）と、第５の座標Ｎ（ｘ：ｙ：ｚ＝４６：２８８：８３３）と、第６の座
標Ｏ（ｘ：ｙ：ｚ＝０：２：１１）と、第７の座標Ｐ（ｘ：ｙ：ｚ＝０：０：１）と、第
８の座標Ｑ（ｘ：ｙ：ｚ＝１：０：０）と、前記第１の座標Ｋとを、順番に線分で結んだ
領域内である。なお、領域１１には８つの点を結んだ線分を含む。また領域１１からは座
標Ｐ及び座標Ｑを除き、その他の座標は領域１１に含む。また領域１２は、第１の座標Ｋ
（ｘ：ｙ：ｚ＝８：１４：７）と、第２の座標Ｒ（ｘ：ｙ：ｚ＝２：４：３）と、第３の
座標Ｌ（ｘ：ｙ：ｚ＝２：５：７）と、第４の座標Ｓ（ｘ：ｙ：ｚ＝１：０：１）と、第
５の座標Ｑ（ｘ：ｙ：ｚ＝１：０：０）と、前記第１の座標Ｋとを、順番に線分で結んだ
領域内である。なお、領域１２には、５つの点を結んだ線分を含む。また領域１２からは
座標Ｑを除き、その他の座標は領域１２に含む。
【００５４】
［酸化物半導体膜の構造］
次に、酸化物半導体膜の構造について説明する。
【００５５】
まずは、ＣＡＡＣ−ＯＳ膜について説明する。
【００５６】
ＣＡＡＣ−ＯＳ膜は、ｃ軸配向した複数の結晶部を有する酸化物半導体膜の一つである
。
【００５７】
透過型電子顕微鏡（ＴＥＭ：Ｔｒａｎｓｍｉｓｓｉｏｎ  Ｅｌｅｃｔｒｏｎ  Ｍｉｃｒ
ｏｓｃｏｐｅ）によって、ＣＡＡＣ−ＯＳ膜の明視野像および回折パターンの複合解析像
（高分解能ＴＥＭ像ともいう。）を観察することで複数の結晶部を確認することができる
。一方、高分解能ＴＥＭ像によっても明確な結晶部同士の境界、即ち結晶粒界（グレイン
バウンダリーともいう。）を確認することができない。そのため、ＣＡＡＣ−ＯＳ膜は、
結晶粒界に起因する電子移動度の低下が起こりにくいといえる。
【００５８】
試料面と略平行な方向から、ＣＡＡＣ−ＯＳ膜の断面の高分解能ＴＥＭ像を観察すると
、結晶部において、金属原子が層状に配列していることを確認できる。金属原子の各層は
、ＣＡＡＣ−ＯＳ膜の膜を形成する面（被形成面ともいう。）または上面の凹凸を反映し
た形状であり、ＣＡＡＣ−ＯＳ膜の被形成面または上面と平行に配列する。
【００５９】
一方、試料面と略垂直な方向から、ＣＡＡＣ−ＯＳ膜の平面の高分解能ＴＥＭ像を観察
すると、結晶部において、金属原子が三角形状または六角形状に配列していることを確認
できる。しかしながら、異なる結晶部間で、金属原子の配列に規則性は見られない。
【００６０】
なお、ＣＡＡＣ−ＯＳ膜に対し、電子回折を行うと、配向性を示すスポット（輝点）が
観測される。例えば、ＣＡＡＣ−ＯＳ膜の被形成面または上面に対し、例えば１ｎｍ以上
３０ｎｍ以下の電子線を用いる電子回折（ナノビーム電子回折ともいう。）を行うと、ス
ポットが観測される（図７（Ｂ）参照。）。
【００６１】
断面の高分解能ＴＥＭ像および平面の高分解能ＴＥＭ像より、ＣＡＡＣ−ＯＳ膜の結晶
部は配向性を有していることがわかる。
【００６２】
なお、ＣＡＡＣ−ＯＳ膜に含まれるほとんどの結晶部は、一辺が１００ｎｍ未満の立方
体内に収まる大きさである。従って、ＣＡＡＣ−ＯＳ膜に含まれる結晶部は、一辺が１０
ｎｍ未満、５ｎｍ未満または３ｎｍ未満の立方体内に収まる大きさの場合も含まれる。た
だし、ＣＡＡＣ−ＯＳ膜に含まれる複数の結晶部が連結することで、一つの大きな結晶領
域を形成する場合がある。例えば、平面の高分解能ＴＥＭ像において、２５００ｎｍ２以
上、５μｍ２以上または１０００μｍ２以上となる結晶領域が観察される場合がある。
【００６３】
ＣＡＡＣ−ＯＳ膜に対し、Ｘ線回折（ＸＲＤ：Ｘ−Ｒａｙ  Ｄｉｆｆｒａｃｔｉｏｎ）
装置を用いて構造解析を行うと、例えばＩｎＧａＺｎＯ４の結晶を有するＣＡＡＣ−ＯＳ
膜のｏｕｔ−ｏｆ−ｐｌａｎｅ法による解析では、回折角（２θ）が３１°近傍にピーク
が現れる場合がある。このピークは、ＩｎＧａＺｎＯ４の結晶の（００９）面に帰属され
ることから、ＣＡＡＣ−ＯＳ膜の結晶がｃ軸配向性を有し、ｃ軸が被形成面または上面に
略垂直な方向を向いていることが確認できる。
【００６４】
一方、ＣＡＡＣ−ＯＳ膜に対し、ｃ軸に略垂直な方向からＸ線を入射させるｉｎ−ｐｌ
ａｎｅ法による解析では、２θが５６°近傍にピークが現れる場合がある。このピークは
、ＩｎＧａＺｎＯ４の結晶の（１１０）面に帰属される。ＩｎＧａＺｎＯ４の単結晶酸化
物半導体膜であれば、２θを５６°近傍に固定し、試料面の法線ベクトルを軸（φ軸）と
して試料を回転させながら分析（φスキャン）を行うと、（１１０）面と等価な結晶面に
帰属されるピークが６本観察される。これに対し、ＣＡＡＣ−ＯＳ膜の場合は、２θを５
６°近傍に固定してφスキャンした場合でも、明瞭なピークが現れない。
【００６５】
以上のことから、ＣＡＡＣ−ＯＳ膜では、異なる結晶部間ではａ軸およびｂ軸の配向は
不規則であるが、ｃ軸配向性を有し、かつｃ軸が被形成面または上面の法線ベクトルに平
行な方向を向いていることがわかる。従って、前述の断面の高分解能ＴＥＭ観察で確認さ
れた層状に配列した金属原子の各層は、結晶のａｂ面に平行な面である。
【００６６】
なお、結晶部は、ＣＡＡＣ−ＯＳ膜を成膜した際、または加熱処理などの結晶化処理を
行った際に形成される。上述したように、結晶のｃ軸は、ＣＡＡＣ−ＯＳ膜の被形成面ま
たは上面の法線ベクトルに平行な方向に配向する。従って、例えば、ＣＡＡＣ−ＯＳ膜の
形状をエッチングなどによって変化させた場合、結晶のｃ軸がＣＡＡＣ−ＯＳ膜の被形成
面または上面の法線ベクトルと平行にならないこともある。
【００６７】
また、ＣＡＡＣ−ＯＳ膜中において、ｃ軸配向した結晶部の分布が均一でなくてもよい
。例えば、ＣＡＡＣ−ＯＳ膜の結晶部が、ＣＡＡＣ−ＯＳ膜の上面近傍からの結晶成長に
よって形成される場合、上面近傍の領域は、被形成面近傍の領域よりもｃ軸配向した結晶
部の割合が高くなることがある。また、不純物の添加されたＣＡＡＣ−ＯＳ膜は、不純物
が添加された領域が変質し、部分的にｃ軸配向した結晶部の割合の異なる領域が形成され
ることもある。
【００６８】
なお、ＩｎＧａＺｎＯ４の結晶を有するＣＡＡＣ−ＯＳ膜のｏｕｔ−ｏｆ−ｐｌａｎｅ
法による解析では、２θが３１°近傍のピークの他に、２θが３６°近傍にもピークが現
れる場合がある。２θが３６°近傍のピークは、ＣＡＡＣ−ＯＳ膜中の一部に、ｃ軸配向
性を有さない結晶が含まれることを示している。ＣＡＡＣ−ＯＳ膜は、２θが３１°近傍
にピークを示し、２θが３６°近傍にピークを示さないことが好ましい。
【００６９】
ＣＡＡＣ−ＯＳ膜は、不純物濃度の低い酸化物半導体膜である。不純物は、水素、炭素
、シリコン、遷移金属元素などの酸化物半導体膜の主成分以外の元素である。特に、シリ
コンなどの、酸化物半導体膜を構成する金属元素よりも酸素との結合力の強い元素は、酸
化物半導体膜から酸素を奪うことで酸化物半導体膜の原子配列を乱し、結晶性を低下させ
る要因となる。また、鉄やニッケルなどの重金属、アルゴン、二酸化炭素などは、原子半
径（または分子半径）が大きいため、酸化物半導体膜内部に含まれると、酸化物半導体膜
の原子配列を乱し、結晶性を低下させる要因となる。なお、酸化物半導体膜に含まれる不
純物は、キャリアトラップやキャリア発生源となる場合がある。
【００７０】
また、例えば、酸化物半導体膜中の酸素欠損は、キャリアトラップとなることや、水素
を捕獲することによってキャリア発生源となることがある。ＣＡＡＣ−ＯＳ膜は、欠陥準
位密度の低い酸化物半導体膜である。具体的には、８×１０１１／ｃｍ３未満、好ましく
は１×１０１１／ｃｍ３未満、さらに好ましくは１×１０１０／ｃｍ３未満であり、１×
１０−９／ｃｍ３以上のキャリア密度の酸化物半導体とすることができる。
【００７１】
また、ＣＡＡＣ−ＯＳ膜を用いたトランジスタは、可視光や紫外光の照射による電気特
性の変動が小さい。
【００７２】
次に、多結晶酸化物半導体膜について説明する。
【００７３】
多結晶酸化物半導体膜は、高分解能ＴＥＭ像において結晶粒を確認することができる。
多結晶酸化物半導体膜に含まれる結晶粒は、例えば、高分解能ＴＥＭ像で、２ｎｍ以上３
００ｎｍ以下、３ｎｍ以上１００ｎｍ以下または５ｎｍ以上５０ｎｍ以下の粒径であるこ
とが多い。また、多結晶酸化物半導体膜は、高分解能ＴＥＭ像で、結晶粒界を確認できる
場合がある。
【００７４】
多結晶酸化物半導体膜は、複数の結晶粒を有し、当該複数の結晶粒間において結晶の方
位が異なっている場合がある。また、多結晶酸化物半導体膜に対し、ＸＲＤ装置を用いて
構造解析を行うと、例えばＩｎＧａＺｎＯ４の結晶を有する多結晶酸化物半導体膜のｏｕ
ｔ−ｏｆ−ｐｌａｎｅ法による解析では、２θが３１°近傍のピーク、２θが３６°近傍
のピーク、またはそのほかのピークが現れる場合がある。
【００７５】
多結晶酸化物半導体膜は、高い結晶性を有するため、高い電子移動度を有する場合があ
る。従って、多結晶酸化物半導体膜を用いたトランジスタは、高い電界効果移動度を有す
る。ただし、多結晶酸化物半導体膜は、結晶粒界に不純物が偏析する場合がある。また、
多結晶酸化物半導体膜の結晶粒界は欠陥準位となる。多結晶酸化物半導体膜は、結晶粒界
がキャリアトラップやキャリア発生源となる場合があるため、多結晶酸化物半導体膜を用
いたトランジスタは、電気特性の変動が大きく、信頼性の低いトランジスタとなる場合が
ある。
【００７６】
次に、微結晶酸化物半導体膜について説明する。
【００７７】
微結晶酸化物半導体膜は、高分解能ＴＥＭ像において、結晶部を確認することのできる
領域と、明確な結晶部を確認することのできない領域と、を有する。微結晶酸化物半導体
膜に含まれる結晶部は、１ｎｍ以上１００ｎｍ以下、または１ｎｍ以上１０ｎｍ以下の大
きさであることが多い。特に、１ｎｍ以上１０ｎｍ以下、または１ｎｍ以上３ｎｍ以下の
微結晶であるナノ結晶（ｎｃ：ｎａｎｏｃｒｙｓｔａｌ）を有する酸化物半導体膜を、ｎ
ｃ−ＯＳ（ｎａｎｏｃｒｙｓｔａｌｌｉｎｅ  Ｏｘｉｄｅ  Ｓｅｍｉｃｏｎｄｕｃｔｏｒ
）膜と呼ぶ。また、ｎｃ−ＯＳ膜は、例えば、高分解能ＴＥＭ像では、結晶粒界を明確に
確認できない場合がある。
【００７８】
ｎｃ−ＯＳ膜は、微小な領域（例えば、１ｎｍ以上１０ｎｍ以下の領域、特に１ｎｍ以
上３ｎｍ以下の領域）において原子配列に周期性を有する。また、ｎｃ−ＯＳ膜は、異な
る結晶部間で結晶方位に規則性が見られない。そのため、膜全体で配向性が見られない。
従って、ｎｃ−ＯＳ膜は、分析方法によっては、非晶質酸化物半導体膜と区別が付かない
場合がある。例えば、ｎｃ−ＯＳ膜に対し、結晶部よりも大きい径のＸ線を用いるＸＲＤ
装置を用いて構造解析を行うと、ｏｕｔ−ｏｆ−ｐｌａｎｅ法による解析では、結晶面を
示す３１°近傍のピークが検出されない（図８参照）。また、ｎｃ−ＯＳ膜に対し、結晶
部よりも大きいプローブ径（例えば５０ｎｍ以上）の電子線を用いる電子回折（制限視野
電子回折ともいう。）を行うと、ハローパターンのような回折パターンが観測される。一
方、ｎｃ−ＯＳ膜に対し、結晶部の大きさと近いか結晶部より小さいプローブ径の電子線
を用いるナノビーム電子回折を行うと、スポットが観測される。また、ｎｃ−ＯＳ膜に対
しナノビーム電子回折を行うと、円を描くように（リング状に）輝度の高い領域が観測さ
れる場合がある。また、ｎｃ−ＯＳ膜に対しナノビーム電子回折を行うと、リング状の領
域内に複数のスポットが観測される場合がある。例えば、図９（Ａ）に示すように、厚さ
が５０ｎｍ程度のｎｃ−ＯＳに対して、プローブ径を３０ｎｍ、２０ｎｍ、１０ｎｍまた
は１ｎｍとしたナノビーム電子回折を行うと、円を描くように（リング状に）輝度の高い
領域が観測される。また、プローブ径を小さくしていくと、リング状の領域が複数のスポ
ットから形成されていることがわかる。
【００７９】
さらに詳細な構造解析のために、ｎｃ−ＯＳ膜を厚さ数ｎｍ（５ｎｍ程度）に薄片化し
、プローブ径１ｎｍの電子線を用いて、透過電子回折パターンを取得する。その結果、図
９（Ｂ）に示す結晶性を示すスポットを有する透過電子回折パターンが得られた。
【００８０】
また、ｎｃ−ＯＳ膜に対してナノビーム電子回折を行うと、２つのリング状の領域が観
測される場合がある。
【００８１】
ｎｃ−ＯＳ膜は、非晶質酸化物半導体膜よりも規則性の高い酸化物半導体膜である。そ
のため、ｎｃ−ＯＳ膜は、非晶質酸化物半導体膜よりも欠陥準位密度が低くなる。
【００８２】
また、ｎｃ−ＯＳ膜は、異なる結晶部間で結晶方位に規則性が見られない。そのため、
ｎｃ−ＯＳ膜は、ＣＡＡＣ−ＯＳ膜と比べて欠陥準位密度が高くなる。従って、ｎｃ−Ｏ
Ｓ膜は、ＣＡＡＣ−ＯＳ膜と比べて、キャリア密度が高くなる場合がある。キャリア密度
が高い酸化物半導体膜は、電子移動度が高くなる場合がある。従って、ｎｃ−ＯＳ膜を用
いたトランジスタは、高い電界効果移動度を有する場合がある。
【００８３】
ｎｃ−ＯＳ膜は、ＣＡＡＣ−ＯＳ膜と比べて低い温度で形成できる。また、ｎｃ−ＯＳ
膜は、比較的不純物が多く含まれていても形成することができる場合がある。よって、ｎ
ｃ−ＯＳ膜は、ＣＡＡＣ−ＯＳ膜よりも形成が容易となる場合がある。そのため、ｎｃ−
ＯＳ膜を用いたトランジスタを有する半導体装置は、生産性高く作製することができる場
合がある。
【００８４】
また、ｎｃ−ＯＳ膜は、適度な酸素透過性を有する場合がある。適度な酸素透過性を有
する場合には、例えば過剰酸素を有する膜から放出される酸素がｎｃ−ＯＳ膜全体に拡散
しやすい。よって、ｎｃ−ＯＳ膜では、酸素欠損を低減しやすい場合がある。
【００８５】
不純物濃度が低く、欠陥準位密度が低い（酸素欠損の少ない）ことを、高純度真性また
は実質的に高純度真性と呼ぶ。高純度真性または実質的に高純度真性である酸化物半導体
膜は、キャリア発生源が少ないため、キャリア密度を低くすることができる。従って、当
該酸化物半導体膜を用いたトランジスタは、しきい値電圧がマイナスとなる電気特性（ノ
ーマリーオンともいう。）になることが少ない。また、高純度真性または実質的に高純度
真性である酸化物半導体膜は、キャリアトラップが少ない。そのため、当該酸化物半導体
膜を用いたトランジスタは、電気特性の変動が小さく、信頼性の高いトランジスタとなる
。なお、酸化物半導体膜のキャリアトラップに捕獲された電荷は、放出するまでに要する
時間が長く、あたかも固定電荷のように振る舞うことがある。そのため、不純物濃度が高
く、欠陥準位密度が高い酸化物半導体膜を用いたトランジスタは、電気特性が不安定とな
る場合がある。
【００８６】
次に、非晶質酸化物半導体膜について説明する。
【００８７】
非晶質酸化物半導体膜は、膜中における原子配列が不規則であり、結晶部を有さない酸
化物半導体膜である。石英のような無定形状態を有する酸化物半導体膜が一例である。
【００８８】
非晶質酸化物半導体膜は、高分解能ＴＥＭ像において結晶部を確認することができない
。
【００８９】
非晶質酸化物半導体膜に対し、ＸＲＤ装置を用いた構造解析を行うと、ｏｕｔ−ｏｆ−
ｐｌａｎｅ法による解析では、結晶面を示すピークが検出されない。また、非晶質酸化物
半導体膜に対し、電子回折を行うと、ハローパターンが観測される。また、非晶質酸化物
半導体膜に対し、ナノビーム電子回折を行うと、スポットが観測されず、ハローパターン
が観測される。
【００９０】
非晶質酸化物半導体膜は、水素などの不純物を高い濃度で含む酸化物半導体膜である。
また、非晶質酸化物半導体膜は、欠陥準位密度の高い酸化物半導体膜である。
【００９１】
不純物濃度が高く、欠陥準位密度が高い酸化物半導体膜は、キャリアトラップやキャリ
ア発生源が多い酸化物半導体膜である。
【００９２】
従って、非晶質酸化物半導体膜は、ｎｃ−ＯＳ膜と比べて、さらにキャリア密度が高く
なる場合がある。そのため、非晶質酸化物半導体膜を用いたトランジスタは、ノーマリー
オンの電気特性になりやすい。従って、ノーマリーオンの電気特性が求められるトランジ
スタに好適に用いることができる場合がある。非晶質酸化物半導体膜は、欠陥準位密度が
高いため、キャリアトラップが多くなる場合がある。従って、非晶質酸化物半導体膜を用
いたトランジスタは、ＣＡＡＣ−ＯＳ膜やｎｃ−ＯＳ膜を用いたトランジスタと比べて、
電気特性の変動が大きく、信頼性の低いトランジスタとなる。
【００９３】
次に、単結晶酸化物半導体膜について説明する。
【００９４】
単結晶酸化物半導体膜は、不純物濃度が低く、欠陥準位密度が低い（酸素欠損が少ない
）酸化物半導体膜である。そのため、キャリア密度を低くすることができる。従って、単
結晶酸化物半導体膜を用いたトランジスタは、ノーマリーオンの電気特性になることが少
ない。また、単結晶酸化物半導体膜は、不純物濃度が低く、欠陥準位密度が低いため、キ
ャリアトラップが少なくなる場合がある。従って、単結晶酸化物半導体膜を用いたトラン
ジスタは、電気特性の変動が小さく、信頼性の高いトランジスタとなる。
【００９５】
なお、酸化物半導体膜は、欠陥が少ないと密度が高くなる。また、酸化物半導体膜は、
結晶性が高いと密度が高くなる。また、酸化物半導体膜は、水素などの不純物濃度が低い
と密度が高くなる。単結晶酸化物半導体膜は、ＣＡＡＣ−ＯＳ膜よりも密度が高い。また
、ＣＡＡＣ−ＯＳ膜は、微結晶酸化物半導体膜よりも密度が高い。また、多結晶酸化物半
導体膜は、微結晶酸化物半導体膜よりも密度が高い。また、微結晶酸化物半導体膜は、非
晶質酸化物半導体膜よりも密度が高い。
【００９６】
なお、酸化物半導体膜は、ｎｃ−ＯＳ膜と非晶質酸化物半導体膜との間の物性を示す構
造を有する場合がある。そのような構造を有する酸化物半導体膜を、特に非晶質ライク酸
化物半導体（ａｍｏｒｐｈｏｕｓ−ｌｉｋｅ  Ｏｘｉｄｅ  Ｓｅｍｉｃｏｎｄｕｃｔｏｒ
：ａ−ｌｉｋｅ  ＯＳ）膜と呼ぶ。
【００９７】
ａ−ｌｉｋｅ  ＯＳ膜は、高分解能ＴＥＭ像において鬆（ボイドともいう。）が観察さ
れる場合がある。また、高分解能ＴＥＭ像において、明確に結晶部を確認することのでき
る領域と、結晶部を確認することのできない領域と、を有する。ａ−ｌｉｋｅ  ＯＳ膜は
、ＴＥＭによる観察程度の微量な電子照射によって、結晶化が起こり、結晶部の成長が見
られる場合がある。一方、良質なｎｃ−ＯＳ膜であれば、ＴＥＭによる観察程度の微量な
電子照射による結晶化はほとんど見られない。
【００９８】
なお、ａ−ｌｉｋｅ  ＯＳ膜およびｎｃ−ＯＳ膜の結晶部の大きさの計測は、高分解能
ＴＥＭ像を用いて行うことができる。例えば、ＩｎＧａＺｎＯ４の結晶は層状構造を有し
、Ｉｎ−Ｏ層の間に、Ｇａ−Ｚｎ−Ｏ層を２層有する。ＩｎＧａＺｎＯ４の結晶の単位格
子は、Ｉｎ−Ｏ層を３層有し、またＧａ−Ｚｎ−Ｏ層を６層有する、計９層がｃ軸方向に
層状に重なった構造を有する。よって、これらの近接する層同士の間隔は、（００９）面
の格子面間隔（ｄ値ともいう。）と同程度であり、結晶構造解析からその値は０．２９ｎ
ｍと求められている。そのため、高分解能ＴＥＭ像における格子縞に着目し、格子縞の間
隔が０．２８ｎｍ以上０．３０ｎｍ以下である箇所においては、それぞれの格子縞がＩｎ
ＧａＺｎＯ４の結晶のａ−ｂ面に対応すると見なした。その格子縞の観察される領域にお
ける最大長を、ａ−ｌｉｋｅ  ＯＳ膜およびｎｃ−ＯＳ膜の結晶部の大きさとする。なお
、結晶部の大きさは、０．８ｎｍ以上のものを選択的に評価する。
【００９９】
また、鬆を有するため、ａ−ｌｉｋｅ  ＯＳは、ｎｃ−ＯＳおよびＣＡＡＣ−ＯＳと比べ
て密度の低い構造である。具体的には、ａ−ｌｉｋｅ  ＯＳの密度は、同じ組成の単結晶
の密度の７８．６％以上９２．３％未満となる。
【０１００】
なお、同じ組成の単結晶が存在しない場合がある。その場合、任意の割合で組成の異なる
単結晶を組み合わせることにより、所望の組成における単結晶に相当する密度を見積もる
ことができる。所望の組成の単結晶に相当する密度は、組成の異なる単結晶を組み合わせ
る割合に対して、加重平均を用いて見積もればよい。ただし、密度は、可能な限り少ない
種類の単結晶を組み合わせて見積もることが好ましい。
【０１０１】
なお、酸化物半導体膜は、例えば、非晶質酸化物半導体膜、ａ−ｌｉｋｅ  ＯＳ膜、微
結晶酸化物半導体膜、ＣＡＡＣ−ＯＳ膜のうち、二種以上を有する積層膜であってもよい
。
【０１０２】
［ナノビーム電子回折］
次に、ナノビーム電子回折について説明する。
【０１０３】
酸化物半導体膜が複数の構造を有する場合、ナノビーム電子回折を用いることで構造解
析が可能となる場合がある。
【０１０４】
図７（Ｃ）に、電子銃室６１０と、電子銃室６１０の下の光学系６１２と、光学系６１
２の下の試料室６１４と、試料室６１４の下の光学系６１６と、光学系６１６の下の観察
室６２０と、観察室６２０に設置されたカメラ６１８と、観察室６２０の下のフィルム室
６２２と、を有する透過電子回折測定装置を示す。カメラ６１８は、観察室６２０内部に
向けて設置される。なお、フィルム室６２２を有さなくても構わない。
【０１０５】
また、図７（Ｄ）に、図７（Ｃ）で示した透過電子回折測定装置内部の構造を示す。透
過電子回折測定装置内部では、電子銃室６１０に設置された電子銃から放出された電子が
、光学系６１２を介して試料室６１４に配置された物質６２８に照射される。物質６２８
を通過した電子は、光学系６１６を介して観察室６２０内部に設置された蛍光板６３２に
入射する。蛍光板６３２では、入射した電子の強度に応じたパターンが現れることで透過
電子回折パターンを測定することができる。
【０１０６】
カメラ６１８は、蛍光板６３２を向いて設置されており、蛍光板６３２に現れたパター
ンを撮影することが可能である。カメラ６１８のレンズの中央、および蛍光板６３２の中
央を通る直線と、蛍光板６３２の上面と、の為す角度は、例えば、１５°以上８０°以下
、３０°以上７５°以下、または４５°以上７０°以下とする。該角度が小さいほど、カ
メラ６１８で撮影される透過電子回折パターンは歪みが大きくなる。ただし、あらかじめ
該角度がわかっていれば、得られた透過電子回折パターンの歪みを補正することも可能で
ある。なお、カメラ６１８をフィルム室６２２に設置しても構わない場合がある。例えば
、カメラ６１８をフィルム室６２２に、電子６２４の入射方向と対向するように設置して
もよい。この場合、蛍光板６３２の裏面から歪みの少ない透過電子回折パターンを撮影す
ることができる。
【０１０７】
試料室６１４には、試料である物質６２８を固定するためのホルダが設置されている。
ホルダは、物質６２８を通過する電子を透過するような構造をしている。ホルダは、例え
ば、物質６２８をＸ軸、Ｙ軸、Ｚ軸などに移動させる機能を有していてもよい。ホルダの
移動機能は、例えば、１ｎｍ以上１０ｎｍ以下、５ｎｍ以上５０ｎｍ以下、１０ｎｍ以上
１００ｎｍ以下、５０ｎｍ以上５００ｎｍ以下、１００ｎｍ以上１μｍ以下などの範囲で
移動させる精度を有すればよい。これらの範囲は、物質６２８の構造によって最適な範囲
を設定すればよい。
【０１０８】
次に、上述した透過電子回折測定装置を用いて、物質の透過電子回折パターンを測定す
る方法について説明する。
【０１０９】
例えば、図７（Ｄ）に示すように物質におけるナノビームである電子６２４の照射位置
を変化させる（スキャンする）ことで、物質の構造が変化していく様子を確認することが
できる。このとき、物質６２８がＣＡＡＣ−ＯＳ膜であれば、図７（Ｂ）に示したような
回折パターンが観測される。または、物質６２８がｎｃ−ＯＳ膜であれば、図７（Ａ）に
示したような回折パターン、例えば円を描くように配置された複数の輝点を有する回折パ
ターン（輝点を伴ったリング状の回折パターン）が観測される。また、図７（Ａ）に示す
回折パターンは、対称に配置されていない（対称性を有さない）輝点を有する。
【０１１０】
図７（Ｂ）に示すように、ＣＡＡＣ−ＯＳ膜の回折パターンでは、例えば六角形の頂点
に位置するスポットが確認される。ＣＡＡＣ−ＯＳ膜では、照射位置をスキャンすること
により、この六角形の向きが一様ではなく、少しずつ回転している様子がみられる。また
、回転の角度はある幅を有する。
【０１１１】
または、ＣＡＡＣ−ＯＳ膜の回折パターンでは、照射位置をスキャンすることにより、
ｃ軸を中心として少しずつ回転する様子が見られる。これは、例えばａ軸とｂ軸が形成す
る面が回転しているともいえる。
【０１１２】
ところで、物質６２８がＣＡＡＣ−ＯＳ膜と同様の回折パターンが観測される領域（以
下、ＣＡＡＣ構造を有する領域という）と、ｎｃ−ＯＳ膜と同様の回折パターンが観測さ
れる領域（以下、ｎｃ構造を有する領域という）とを有する場合がある。ここで、一定の
範囲におけるＣＡＡＣ−ＯＳ膜の回折パターンが観測される領域の割合をＣＡＡＣ比率（
ＣＡＡＣ化率ともいう。）で表すことができる。同様に、ｎｃ−ＯＳ膜と同様の回折パタ
ーンが観測される領域の割合をｎｃ比率（ｎｃ化率ともいう。）で表すことができる。
【０１１３】
以下に、ＣＡＡＣ−ＯＳ膜のＣＡＡＣ比率の評価方法について説明する。無作為に測定
点を選び、透過電子回折パターンを取得し、全測定点の数に対し、ＣＡＡＣ−ＯＳ膜の回
折パターンが観測される測定点の数の割合を算出する。ここで、測定点数は、５０点以上
が好ましく、１００点以上がより好ましい。
【０１１４】
無作為に測定点を選ぶ方法として、例えば直線状に照射位置をスキャンし、ある等間隔
の時間毎に回折パターンを取得すればよい。照射位置をスキャンすることによりＣＡＡＣ
構造を有する領域と、その他の領域の境界などが確認できるため、好ましい。なお、ｎｃ
化率についても、同様に、無作為に測定点を選び、透過電子回折パターンを取得し、算出
することができる。
【０１１５】
このような測定方法を用いれば、複数の構造を有する酸化物半導体膜の構造解析が可能
となる場合がある。
【０１１６】
本発明の一態様である酸化物半導体膜は、例えばｎｃ比率とＣＡＡＣ比率の和が８０％
以上であることが好ましく、９０％以上１００％以下であることが好ましく、９５％以上
１００％以下であることが好ましく、９８％以上１００％以下であることが好ましく、９
９％以上１００％以下であることがより好ましい。ｎｃ比率とＣＡＡＣ比率の和を高める
ことにより、例えば明確な粒界の少ない酸化物半導体膜を実現することができる。明確な
粒界を少なくすることにより、例えば酸化物半導体膜のキャリア移動度を高めることがで
きる。
【０１１７】
本実施の形態は、少なくともその一部を本明細書中に記載する他の実施の形態と適宜組
み合わせて実施することができる。
【０１１８】
（実施の形態２）
本実施の形態では、本発明の一態様である酸化物半導体膜の一例について説明する。
【０１１９】
ｎｃ−ＯＳ膜は、ＣＡＡＣ−ＯＳ膜に比べて比較的低い成膜温度でも形成できる場合が
ある。例えば、基板への加熱を用いずに形成できる場合がある。よって、ｎｃ−ＯＳ膜を
用いたトランジスタを有する半導体装置は、生産性高く作製することができる場合がある
。
【０１２０】
また、ｎｃ−ＯＳ膜は、適度な酸素透過性を有するため、酸素を膜全体に拡散しやすく
、酸素欠損をより低減しやすい場合がある。よって、欠陥密度の低い酸化物半導体膜を実
現できる場合がある。よって、ｎｃ−ＯＳ膜を用いたトランジスタを有する半導体装置の
特性を向上させることができる場合がある。また、信頼性を高めることができる場合があ
る。
【０１２１】
ここで、ｎｃ−ＯＳ膜及びＣＡＡＣ−ＯＳ膜は、ともに層状に重なった原子配列を有す
る。このような層状に重なった原子配列は、例えばＴＥＭ等を用いて観察することができ
る。
【０１２２】
ここで、ｎｃ−ＯＳ膜及びＣＡＡＣ膜について、球面収差補正（Ｓｐｈｅｒｉｃａｌ  
Ａｂｅｒｒａｔｉｏｎ  Ｃｏｒｒｅｃｔｏｒ）機能を用いた透過電子顕微鏡法（ＴＥＭ：
Ｔｒａｎｓｍｉｓｓｉｏｎ  Ｅｌｅｃｔｒｏｎ  Ｍｉｃｒｏｓｃｏｐｙ）によって得られ
る像（ＴＥＭ像ともいう。）を観察する。なお、ＴＥＭ観察による明視野像および回折パ
ターンの複合解析像を高分解能ＴＥＭ像と呼ぶ。そして、球面収差補正機能を用いた高分
解能ＴＥＭ像を、特にＣｓ補正高分解能ＴＥＭ像と呼ぶ。なお、Ｃｓ補正高分解能ＴＥＭ
像の取得は、例えば、日本電子株式会社製原子分解能分析電子顕微鏡ＪＥＭ−ＡＲＭ２０
０Ｆなどによって行うことができる。
【０１２３】
ＣＡＡＣ−ＯＳおよびｎｃ−ＯＳにおいて、Ｃｓ補正高分解能断面ＴＥＭ像をより詳細
に解析することで、結晶の大きさ及び配向性について調査する。以下では、ｎｃ−ＯＳの
結晶部をペレットと呼ぶ場合がある。結晶の大きさ及び配向性は、断面ＴＥＭ像において
例えば２０ｎｍ角以上の範囲についてペレットを抽出し、その大きさ及び向きを調査する
。
【０１２４】
なお、図１７（Ａ）は、ＣＡＡＣ−ＯＳのＣｓ補正高分解能断面ＴＥＭ像である。また
、図１７（Ｂ）は、ｎｃ−ＯＳのＣｓ補正高分解能断面ＴＥＭ像である。なお、左右の図
は同じ場所を観察したもので、右図にはペレットを示す補助線を引いている。
【０１２５】
図１８（Ａ）は、ＤＣスパッタリング法で成膜したＣＡＡＣ−ＯＳの断面ＴＥＭ像であ
る。また、図１８（Ｂ）は、その一部を拡大したＣｓ補正高分解能断面ＴＥＭ像である。
図１８（Ｂ）において、ペレットの数を数え、その大きさおよび向きについて度数分布に
する（図２２（Ａ）参照。）。ここで、図１８（Ａ）に示す矢印は、試料面に垂直な向き
を示す。また、図１８（Ｂ）に示す白線の向きはペレットの向きを示し、白線の長さはペ
レットの大きさを示す。
【０１２６】
図１９（Ａ）は、ＲＦスパッタリング法で成膜したＣＡＡＣ−ＯＳの断面ＴＥＭ像であ
る。また、図１９（Ｂ）は、その一部を拡大したＣｓ補正高分解能断面ＴＥＭ像である。
図１９（Ｂ）において、ペレットの数を数え、その大きさおよび向きについて度数分布に
する（図２２（Ｂ）参照。）。
【０１２７】
図２０（Ａ）は、ＤＣスパッタリング法で成膜したｎｃ−ＯＳの断面ＴＥＭ像である。
また、図２０（Ｂ）は、その一部を拡大したＣｓ補正高分解能断面ＴＥＭ像である。図２
０（Ｂ）において、ペレットの数を数え、その大きさおよび向きについて度数分布にする
（図２２（Ｃ）参照。）。
【０１２８】
図２１（Ａ）は、ＲＦスパッタリング法で成膜したｎｃ−ＯＳの断面ＴＥＭ像である。
また、図２１（Ｂ）は、その一部を拡大したＣｓ補正高分解能断面ＴＥＭ像である。図２
１（Ｂ）において、ペレットの数を数え、その大きさおよび向きについて度数分布にする
（図２２（Ｄ）参照。）。
【０１２９】
下表は、図２２をまとめた結果である。ここでペレットの向きは、試料面に対する角度
の絶対値を示す。
【０１３０】
【表１】
2020074376.tif 000002
【０１３１】
ｎｃ−ＯＳは、例えば好ましくは０．５ｎｍ以上３ｎｍ以下、より好ましくは１ｎｍ以
上３ｎｍ以下の大きさのペレットを有することが好ましい。また、ｎｃ−ＯＳにおいて、
ペレットの向きは、ＲＦスパッタリング法がＤＣスパッタリング法よりも試料面に垂直な
方向に配向していることがわかる。ここで、ｎｃ−ＯＳのペレットの向きが試料面に対し
て０°以上３０°未満である割合は、例えば０％以上７０％以下が好ましく、３０°以上
６０°未満である割合は、例えば１０％以上６０％以下が好ましく、６０°以上９０°未
満である割合は、例えば０％以上６０％以下が好ましい。ｎｃ−ＯＳは、ＣＡＡＣ−ＯＳ
に比べてペレットの向きがランダムであることがわかる。
【０１３２】
このようなペレットを有する酸化物半導体膜は、例えば以下のような成膜モデルで説明
することができる。
【０１３３】
［成膜モデル］
以下では、ｎｃ−ＯＳの成膜モデルについて説明する。
【０１３４】
図２４は、スパッタリング法によりｎｃ−ＯＳが成膜される様子を示した成膜室内の模
式図である。
【０１３５】
ターゲット５１３０は、バッキングプレート上に接着されている。ターゲット５１３０
およびバッキングプレート下には、複数のマグネットが配置される。該複数のマグネット
によって、ターゲット５１３０上には磁場が生じている。マグネットの磁場を利用して成
膜速度を高めるスパッタリング法は、マグネトロンスパッタリング法と呼ばれる。
【０１３６】
ターゲット５１３０は、多結晶構造を有し、いずれかの結晶粒には劈開面が含まれる。
なお、劈開面の詳細については後述する。
【０１３７】
基板５１２０は、ターゲット５１３０と向かい合うように配置しており、その距離ｄ（
ターゲット−基板間距離（Ｔ−Ｓ間距離）ともいう。）は０．０１ｍ以上１ｍ以下、好ま
しくは０．０２ｍ以上０．５ｍ以下とする。成膜室内は、ほとんどが成膜ガス（例えば、
酸素、アルゴン、または酸素を５０体積％以上の割合で含む混合ガス）で満たされ、０．
０１Ｐａ以上１００Ｐａ以下、好ましくは０．１Ｐａ以上１０Ｐａ以下に制御される。こ
こで、ターゲット５１３０に一定以上の電圧を印加することで、放電が始まり、プラズマ
が確認される。なお、ターゲット５１３０上の磁場によって、高密度プラズマ領域が形成
される。高密度プラズマ領域では、成膜ガスがイオン化することで、イオン５１０１が生
じる。イオン５１０１は、例えば、酸素の陽イオン（Ｏ＋）やアルゴンの陽イオン（Ａｒ
＋）などである。
【０１３８】
イオン５１０１は、電界によってターゲット５１３０側に加速され、やがてターゲット
５１３０と衝突する。このとき、劈開面から平板状またはペレット状のスパッタ粒子であ
るペレット５１００ａおよびペレット５１００ｂが剥離し、叩き出される。なお、ペレッ
ト５１００ａおよびペレット５１００ｂは、イオン５１０１の衝突の衝撃によって、構造
に歪みが生じる場合がある。
【０１３９】
ペレット５１００ａは、三角形、例えば正三角形の平面を有する平板状またはペレット
状のスパッタ粒子である。また、ペレット５１００ｂは、六角形、例えば正六角形の平面
を有する平板状またはペレット状のスパッタ粒子である。なお、ペレット５１００ａおよ
びペレット５１００ｂなどの平板状またはペレット状のスパッタ粒子を総称してペレット
と呼ぶ。ペレットの平面の形状は、三角形、六角形に限定されない、例えば、三角形が２
個以上６個以下合わさった形状となる場合がある。例えば、正三角形が２個合わさった四
角形となる場合もある。
【０１４０】
ペレットは、成膜ガスの種類などに応じて厚さが決定する。ペレットの厚さは、均一に
することが好ましい。また、スパッタ粒子は厚みのないペレット状である方が、厚みのあ
るサイコロ状であるよりも好ましい。
【０１４１】
ペレットは、プラズマを通過する際に電荷を受け取ることで、側面が負または正に帯電
する場合がある。ペレットは、側面に酸素原子を有し、当該酸素原子が負に帯電する可能
性がある。
【０１４２】
図２４に示すように、例えば、ペレットは、プラズマ中を凧のように飛翔し、ひらひら
と基板５１２０上まで舞い上がっていく。ペレットは電荷を帯びているため、ほかのペレ
ットが既に堆積している領域が近づくと、斥力が生じる。ここで、基板５１２０の上面で
は、基板５１２０の上面に平行な向きの磁場が生じている。また、基板５１２０およびタ
ーゲット５１３０間には、電位差が与えられているため、基板５１２０からターゲット５
１３０に向けて電流が流れている。したがって、ペレットは、基板５１２０の上面におい
て、磁場および電流の作用によって、力（ローレンツ力）を受ける。なお、ペレットに与
える力を大きくするためには、基板５１２０の上面において、基板５１２０の上面に平行
な向きの磁場が１０Ｇ以上、好ましくは２０Ｇ以上、さらに好ましくは３０Ｇ以上、より
好ましくは５０Ｇ以上となる領域を設けるとよい。または、基板５１２０の上面において
、基板５１２０の上面に平行な向きの磁場が、基板５１２０の上面に垂直な向きの磁場の
１．５倍以上、好ましくは２倍以上、さらに好ましくは３倍以上、より好ましくは５倍以
上となる領域を設けるとよい。
【０１４３】
以上のようなモデルにより、ペレットが基板５１２０上に堆積していくと考えられる。
したがって、エピタキシャル成長とは異なり、被形成面が結晶構造を有さない場合におい
ても、ｎｃ−ＯＳの成膜が可能であることがわかる。例えば、基板５１２０の上面（被形
成面）の構造が非晶質構造であっても、ｎｃ−ＯＳを成膜することは可能である。
【０１４４】
このようなモデルによってｎｃ−ＯＳが成膜されるため、スパッタ粒子が厚みのないペ
レット状である方が好ましい。なお、スパッタ粒子が厚みのあるサイコロ状である場合、
基板５１２０上に向けるスパッタ粒子の面が一定とならず、厚さや結晶の配向を均一にで
きない場合がある。
【０１４５】
また、基板５１２０が加熱されている場合には、ペレットと基板５１２０との間で摩擦
などの抵抗がより小さい状態となっている。その結果、ペレットは、基板５１２０の上面
を滑空するように移動する。ペレットの移動は、ペレットの平板面を基板５１２０に向け
た状態で起こる。その後、既に堆積しているほかのペレット５１００の側面まで到達する
と、側面同士が結合し、ＣＡＡＣ−ＯＳ膜を得る。
【０１４６】
基板５１２０は加熱されていない場合には、ペレットと基板５１２０との間で摩擦など
の抵抗がより大きい状態となっている。その結果、ペレットは、基板５１２０の上面を滑
空するように移動することが難しく、不規則に降り積もっていくことでｎｃ−ＯＳを得る
ことができる。
【０１４７】
ＣＡＡＣ−ＯＳは、基板５１２０を加熱して成膜するのに対し、ｎｃ−ＯＳは、基板５１
２０の加熱を行わなくても成膜が可能である。
【０１４８】
また、例えば図２５に示すように、チャンバー内の雰囲気を好ましくは室温以上５００
℃以下、より好ましくは２００℃以上４００℃以下で加熱してもよい。雰囲気の加熱には
、例えばハロゲンランプ等のランプ５１４０を用いればよい。雰囲気の加熱により、例え
ばチャンバー内を飛翔するペレットが加熱され、欠陥が減少する可能性がある。また、ペ
レットサイズが増加する可能性がある。また、雰囲気の加熱により、例えばチャンバー内
の水分が蒸発しやすくなり、真空度をより高めることができる。
【０１４９】
［劈開面］
以下では、ｎｃ−ＯＳの成膜モデルにおいて記載のターゲットの劈開面について説明す
る。
【０１５０】
まずは、ターゲットの劈開面について図１０を用いて説明する。図１０に、ＩｎＧａＺ
ｎＯ４の結晶の構造を示す。なお、図１０（Ａ）は、ｃ軸を上向きとし、ｂ軸に平行な方
向からＩｎＧａＺｎＯ４の結晶を観察した場合の構造を示す。また、図１０（Ｂ）は、ｃ
軸に平行な方向からＩｎＧａＺｎＯ４の結晶を観察した場合の構造を示す。
【０１５１】
ＩｎＧａＺｎＯ４の結晶の各結晶面における劈開に必要なエネルギーを、第一原理計算
により算出する。なお、計算には、擬ポテンシャルと、平面波基底を用いた密度汎関数プ
ログラム（ＣＡＳＴＥＰ）を用いる。なお、擬ポテンシャルには、ウルトラソフト型の擬
ポテンシャルを用いる。また、汎関数には、ＧＧＡ  ＰＢＥを用いる。また、カットオフ
エネルギーは４００ｅＶとする。
【０１５２】
初期状態における構造のエネルギーは、セルサイズを含めた構造最適化を行った後に導
出する。また、各面で劈開後の構造のエネルギーは、セルサイズを固定した状態で、原子
配置の構造最適化を行った後に導出する。
【０１５３】
図１０に示したＩｎＧａＺｎＯ４の結晶の構造をもとに、第１の面、第２の面、第３の
面、第４の面のいずれかで劈開した構造を作製し、セルサイズを固定した構造最適化計算
を行う。ここで、第１の面は、Ｇａ−Ｚｎ−Ｏ層とＩｎ−Ｏ層との間の結晶面であり、（
００１）面（またはａｂ面）に平行な結晶面である（図１０（Ａ）参照。）。第２の面は
、Ｇａ−Ｚｎ−Ｏ層とＧａ−Ｚｎ−Ｏ層との間の結晶面であり、（００１）面（またはａ
ｂ面）に平行な結晶面である（図１０（Ａ）参照。）。第３の面は、（１１０）面に平行
な結晶面である（図１０（Ｂ）参照。）。第４の面は、（１００）面（またはｂｃ面）に
平行な結晶面である（図１０（Ｂ）参照。）。
【０１５４】
以上のような条件で、各面で劈開後の構造のエネルギーを算出する。次に、劈開後の構
造のエネルギーと初期状態における構造のエネルギーとの差を、劈開面の面積で除すこと
で、各面における劈開しやすさの尺度である劈開エネルギーを算出する。なお、構造のエ
ネルギーは、構造に含まれる原子と電子に対して、電子の運動エネルギーと、原子間、原
子−電子間、および電子間の相互作用と、を考慮したエネルギーである。
【０１５５】
計算の結果、第１の面の劈開エネルギーは２．６０Ｊ／ｍ２、第２の面の劈開エネルギ
ーは０．６８Ｊ／ｍ２、第３の面の劈開エネルギーは２．１８Ｊ／ｍ２、第４の面の劈開
エネルギーは２．１２Ｊ／ｍ２であることがわかった（下表参照。）。
【０１５６】
【表２】
2020074376.tif 000003
【０１５７】
この計算により、図１０に示したＩｎＧａＺｎＯ４の結晶の構造において、第２の面に
おける劈開エネルギーが最も低くなる。即ち、Ｇａ−Ｚｎ−Ｏ層とＧａ−Ｚｎ−Ｏ層との
間が最も劈開しやすい面（劈開面）であることがわかる。したがって、本明細書において
、劈開面と記載する場合、最も劈開しやすい面である第２の面のことを示す。
【０１５８】
Ｇａ−Ｚｎ−Ｏ層とＧａ−Ｚｎ−Ｏ層との間である第２の面に劈開面を有するため、図
１０（Ａ）に示すＩｎＧａＺｎＯ４の結晶は、二つの第２の面と等価な面で分離すること
ができる。したがって、ターゲットにイオンなどを衝突させる場合、もっとも劈開エネル
ギーの低い面で劈開したウェハース状のユニット（我々はこれをペレットと呼ぶ。）が最
小単位となって飛び出してくると考えられる。その場合、ＩｎＧａＺｎＯ４のペレットは
、Ｇａ−Ｚｎ−Ｏ層、Ｉｎ−Ｏ層およびＧａ−Ｚｎ−Ｏ層の３層となる。
【０１５９】
また、第１の面（Ｇａ−Ｚｎ−Ｏ層とＩｎ−Ｏ層との間の結晶面であり、（００１）面
（またはａｂ面）に平行な結晶面）よりも、第３の面（１１０）面に平行な結晶面）、第
４の面（（１００）面（またはｂｃ面）に平行な結晶面）の劈開エネルギーが低いことか
ら、ペレットの平面形状は三角形状または六角形状が多いことが示唆される。
【０１６０】
［膜密度］
次に、Ｉｎ−Ｍ−Ｚｎ酸化物膜の密度を評価した。ターゲットとしてＩｎ：Ｇａ：Ｚｎ
＝１：１：１の多結晶のＩｎ−Ｇａ−Ｚｎ酸化物を用い、ＤＣスパッタリング法でｎｃ−
ＯＳを成膜した。圧力は０．４Ｐａとし、成膜温度は室温、電源電力は１００Ｗ、成膜ガ
スとしてアルゴン及び酸素を用い、それぞれの流量はアルゴンを９８ｓｃｃｍ、酸素を２
ｓｃｃｍとした。得られたＩｎ−Ｇａ−Ｚｎ酸化物の密度は、６．１ｇ／ｃｍ３であった
。ここで、非特許文献２より、単結晶のＩｎＧａＺｎＯ４の密度は６．３５７ｇ／ｃｍ３
である。また、ＪＣＰＤＳカード、Ｎｏ．００−０３８−１０９７に記載されている通り
、単結晶のＩｎ２Ｇａ２ＺｎＯ７の密度は６．４９４ｇ／ｃｍ３であることが知られてい
る。よって、得られたｎｃ−ＯＳ膜は、高い密度を有する優れた膜であることがわかる。
【０１６１】
本発明の一態様の酸化物半導体膜であるＩｎ−Ｍ−Ｚｎ酸化物膜の密度は、例えば概略
同じ原子数比を有する単結晶の密度の８５％以上が好ましく、９０％以上がより好ましく
、９５％以上がさらに好ましい。
【０１６２】
または、元素Ｍがガリウムの場合に、本発明の一態様である酸化物半導体膜の密度は、
例えば５．７ｇ／ｃｍ３以上６．４９ｇ／ｃｍ３以下が好ましく、５．７５ｇ／ｃｍ３以
上６．４９ｇ／ｃｍ３以下が好ましく、５．８ｇ／ｃｍ３以上６．３３ｇ／ｃｍ３以下が
より好ましく、５．８５ｇ／ｃｍ３以上６．３３ｇ／ｃｍ３以下がさらに好ましい。
【０１６３】
ここで、概略同じ原子数比とは、例えば、互いの有する原子数比の差が１０％以内であ
ることを指す。
【０１６４】
ここで、例えば単結晶の密度は、異なる原子数比を有する、２つ以上のＩｎ−Ｍ−Ｚｎ
酸化物膜の密度から見積もってもよい。ここで原子数比がＩｎ：Ｍ：Ｚｎ＝１：１：１で
ある単結晶の密度をＤ１、原子数比がＩｎ：Ｍ：Ｚｎ＝２：２：１である単結晶の密度を
Ｄ２とする。インジウム、元素Ｍ及び亜鉛の原子数比が１：１：０．８であるＩｎ−Ｍ−
Ｚｎ酸化物膜の密度は、Ｄ１とＤ２の間の値を取ることが予測される。よって単結晶の密
度として、例えばＤ１とＤ２の平均値を算出して参照してもよいし、Ｄ１、Ｄ２いずれか
の値、例えば原子数比のより近い値を参照してもよい。Ｄ１とＤ２を用いて平均値を算出
する際には、例えば０．６×Ｄ１＋０．４×Ｄ２とすればよい。原子数比がＩｎ：Ｍ：Ｚ
ｎ＝Ａ：Ｂ：Ｃである単結晶の密度をＤα、原子数比がＩｎ：Ｍ：Ｚｎ＝Ｄ：Ｅ：Ｆであ
る単結晶の密度をＤβとする。原子数比がＩｎ：Ｍ：Ｚｎ＝Ｘ：Ｙ：Ｚである単結晶の密
度は、例えば以下のように算出すればよい。
【０１６５】
まず、（αＡ＋βＤ）：（αＢ＋βＥ）：（αＣ＋βＦ）＝Ｘ：Ｙ：Ｚとなるようにα
及びβを求める。次に、求めたα及びβを用い、単結晶の密度を｛α／（α＋β）｝Ｄα
＋｛β／（α＋β）｝Ｄβとして算出すればよい。
【０１６６】
次に、ｎｃ−ＯＳ膜の作製方法の一例について説明する。
【０１６７】
酸化物半導体膜を成膜するための一般的な手法としては、例えばスパッタリング法、化
学気相堆積（ＣＶＤ）法（有機金属化学堆積（ＭＯＣＶＤ）法、原子層成膜（ＡＬＤ）法
あるいはプラズマ化学気相堆積（ＰＥＣＶＤ）法を含む）、真空蒸着法またはパルスレー
ザー堆積（ＰＬＤ）法などが挙げられる。
【０１６８】
ｎｃ−ＯＳ膜は、スパッタリング法を用いて形成することが好ましい。スパッタリング
法に用いるターゲットとして、Ｉｎ−Ｍ−Ｚｎ酸化物を用いることができる。
【０１６９】
またターゲットは多結晶のＩｎ−Ｍ−Ｚｎ酸化物を有することが好ましい。例えば、多
結晶のＩｎ−Ｍ−Ｚｎ酸化物を有するターゲットを用いた場合には、ターゲットが劈開性
を有し、ｎｃ−ＯＳ膜を形成しやすい可能性があり、より好ましい。
【０１７０】
ターゲットとして、酸化インジウム、元素Ｍを有する酸化物、及び酸化亜鉛の混合物を
用いてＩｎ−Ｍ−Ｚｎ酸化物を作製できる場合があるが、多結晶のＩｎ−Ｍ−Ｚｎ酸化物
を有するターゲットを用いることが好ましい。
【０１７１】
また、ｎｃ−ＯＳ膜は、室温程度で形成できる場合があり、好ましい。例えば基板への
加熱を行わなくても形成できる場合があり、好ましい。また、例えばチャンバー内の雰囲
気を好ましくは室温以上５００℃以下、より好ましくは２００℃以上４００℃以下で加熱
してもよい。
【０１７２】
［原子数の比について］
ここで本発明の一態様である酸化物半導体膜として、例えばＩｎ−Ｍ−Ｚｎ酸化物膜を
用いることが好ましい。Ｉｎ−Ｍ−Ｚｎ酸化物が有するＩｎ，Ｍ及びＺｎの原子数比をＩ
ｎ：Ｍ：Ｚｎ＝ｘ：ｙ：ｚとする。
【０１７３】
本発明の一態様の酸化物半導体膜であるＩｎ−Ｍ−Ｚｎ酸化物膜は、例えばインジウム
の比率を高めることが好ましい。
【０１７４】
また、酸化物半導体膜の粒界は、少ないほど好ましい。粒界の少ない非単結晶酸化物半
導体膜として、例えばｎｃ−ＯＳ膜やＣＡＡＣ−ＯＳ膜が挙げられる。また、酸化物半導
体膜は、ｎｃ−ＯＳ膜とＣＡＡＣ−ＯＳ膜の両方を有してもよい。
【０１７５】
また、本発明の一態様である酸化物半導体膜は、ナノビーム電子回折を行った場合に、
ｎｃ−ＯＳ膜の回折パターンが観測される領域（ｎｃ構造）を有することが好ましい。ま
た、本発明の一態様である酸化物半導体膜は、ｎｃ−ＯＳ膜の回折パターンが観測される
領域と、ＣＡＡＣ−ＯＳ膜の回折パターンが観測される領域（ＣＡＡＣ構造）と、を有し
てもよい。
【０１７６】
また、本発明の一態様である酸化物半導体膜は、高いｎｃ比率を有することが好ましい
。例えば、ｎｃ比率は３０％以上が好ましく、５０％以上が好ましく、８０％以上がより
好ましい。また、本発明の一態様である酸化物半導体膜は、ｎｃ比率とＣＡＡＣ比率の和
が８０％以上であることが好ましく、９０％以上１００％以下であることが好ましく、９
５％以上１００％以下であることが好ましく、９８％以上１００％以下であることが好ま
しく、９９％以上１００％以下であることがより好ましい。
【０１７７】
本発明の一態様である酸化物半導体膜は、複数の膜を積層してもよい。また複数の膜の
それぞれのｎｃ比率及びＣＡＡＣ比率が異なってもよい。また、積層された複数の膜のう
ち、少なくとも一層の膜は、高いｎｃ比率を有することが好ましい。例えば、ｎｃ比率は
３０％以上が好ましく、５０％以上が好ましく、８０％以上がより好ましい。また、積層
された複数の膜のうち、少なくとも一層の膜は、ｎｃ比率とＣＡＡＣ比率の和が８０％以
上であることが好ましく、９０％以上１００％以下であることが好ましく、９５％以上１
００％以下であることが好ましく、９８％以上１００％以下であることが好ましく、９９
％以上１００％以下であることがより好ましい。
【０１７８】
図６に示したように、Ｉｎ２Ｏ３、Ｇａ２Ｏ３、及びＺｎＯの粉末を混合し、１３５０
℃で焼成した場合には、亜鉛の比率を大きくすることにより固溶域が広くなることが非特
許文献１に記載されている。ここで、Ｉｎ−Ｇａ−Ｚｎ酸化物の原子数比を固溶域をとり
得る範囲とすることにより、本発明の一態様の酸化物半導体膜のＣＡＡＣ比率がより高ま
る場合がある。よって、亜鉛の比率を小さくすることにより、本発明の一態様の酸化物半
導体膜のｎｃ比率をより高くできる場合がある。酸化物半導体膜の有するインジウム、元
素Ｍ及び亜鉛の原子数比をインジウム：元素Ｍ：亜鉛＝ｘ：ｙ：ｚとする。例えば、ｚに
対するｘ＋ｙの割合、すなわち（ｘ＋ｙ）／ｚを大きくすることにより、ｎｃ比率をより
高めることができる場合がある。具体的には、例えば（ｘ＋ｙ）＞ｚが好ましく、（ｘ＋
ｙ）≧１．５ｚが好ましく、（ｘ＋ｙ）≧２ｚが好ましい。
【０１７９】
また、スピネル構造の結晶がＣＡＡＣ−ＯＳ膜やｎｃ−ＯＳ膜と混在することにより、
明確な粒界、または境界部を形成する場合がある。よって、スピネル構造の結晶がより形
成されやすい原子数比から遠ざけることが好ましい。
【０１８０】
よって、本発明の一態様の酸化物半導体膜であるＩｎ−Ｍ−Ｚｎ酸化物膜が有するＩｎ
，元素Ｍ及び亜鉛の原子数比ｘ、ｙ及びｚは図４（Ａ）に示す領域１３内の原子数の比を
有することが好ましく、図４（Ｂ）に示す領域１４の原子数の比を有することがより好ま
しい。ここで領域１３は、第１の座標Ｋ（ｘ：ｙ：ｚ＝８：１４：７）と、第２の座標Ｒ
（ｘ：ｙ：ｚ＝２：４：３）と、第３の座標Ｖ（ｘ：ｙ：ｚ＝１：２：３）と、第４の座
標Ｓ（ｘ：ｙ：ｚ＝１：０：１）と、第５の座標Ｔ（ｘ：ｙ：ｚ＝８：０：１）と、第６
の座標Ｕ（ｘ：ｙ：ｚ＝６：２：１）と、前記第１の座標Ｋを、順番に線分で結んだ領域
内である。なお、領域１３は、６つの点を結ぶ線分を含む。また領域１３には全ての座標
を含む。また、領域１４は、第１の座標Ｋ（ｘ：ｙ：ｚ＝８：１４：７）と、第２の座標
Ｒ（ｘ：ｙ：ｚ＝２：４：３）と、第３の座標Ｖ（ｘ：ｙ：ｚ＝１：２：３）と、第４の
座標Ｗ（ｘ：ｙ：ｚ＝７：１：８）と、第５の座標Ｘ（ｘ：ｙ：ｚ＝７：１：１）と、第
６の座標Ｕ（ｘ：ｙ：ｚ＝６：２：１）と、前記第１の座標Ｋを、順番に線分で結んだ領
域内である。なお、領域１４は６つの点を結ぶ線分を含む。また領域１４には全ての座標
を含む。
【０１８１】
また、酸化物半導体膜をスパッタリング法で成膜する場合、得られる膜の原子数比が、
ターゲットの原子数比からずれる場合がある。特に亜鉛は、得られる膜の亜鉛の比率がタ
ーゲットの亜鉛の比率よりも小さくなる場合がある。具体的には、得られる膜の亜鉛の比
率は、例えばターゲットの亜鉛の比率の４０ａｔｏｍｉｃ％以上９０ａｔｏｍｉｃ％程度
以下となる場合がある。
【０１８２】
ここで、Ｉｎ−Ｇａ−Ｚｎ酸化物をスパッタリング法で成膜する場合に、用いるターゲ
ットの原子数比と得られる膜の原子数比との関係を調べた。
【０１８３】
成膜条件として、成膜ガスにアルゴン及び酸素を用い、酸素流量比を３３％とした。こ
こで酸素流量比とは、酸素流量÷（酸素流量＋アルゴン流量）×１００［％］で表される
量である。また、圧力は０．４Ｐａから０．７Ｐａの範囲とし、基板温度を２００℃乃至
３００℃、電源電力を０．５ｋＷ（ＤＣ）とした。
【０１８４】
図２３に、ターゲットの２つの元素に着目した際の原子数比の比の値と、亜鉛の残留率
との関係を示す。図中の数字は、ターゲットのＩｎ：Ｇａ：Ｚｎの原子数比を表す。ここ
で亜鉛の残留率について説明する。得られた膜の原子数比における、亜鉛の項の値を、膜
のインジウム、ガリウム及び亜鉛の項の値の和で割った値をＺｎ（Ｆｉｌｍ）とする。ま
た、ターゲットの原子数比における、亜鉛の項の値を、ターゲットのインジウム、ガリウ
ム及び亜鉛の項の値の和で割った値をＺｎ（Ｔａｒｇｅｔ）とする。ここで、亜鉛の残留
率を、Ａ＝Ｚｎ（Ｆｉｌｍ）÷Ｚｎ（Ｔａｒｇｅｔ）×１００［％］で表される値と定義
する。
【０１８５】
また、用いるＩｎ−Ｇａ−Ｚｎ酸化物ターゲットのインジウム、ガリウム及び亜鉛の原
子数比をａ：ｂ：ｃと表す。
【０１８６】
図２３（Ａ）は横軸にターゲットのガリウムに対する亜鉛の比の値（ｃ／ｂ）を、図２
３（Ｂ）は横軸にターゲットのインジウムの原子数比に対するガリウムの比の値（ｂ／ａ
）を、図２３（Ｃ）は横軸にターゲットのインジウムに対する亜鉛の比の値（ｃ／ａ）を
それぞれ示している。またそれぞれの縦軸は亜鉛の残留率Ａを示す。
【０１８７】
ここで図２３より、スパッタリング法により得られる膜の亜鉛の残留率は、おおよそ５
０％以上９０％以下であることがわかる。また、インジウムおよびガリウムは、亜鉛と比
較してターゲットの原子数比からは大きく変化しないといえる。また、ターゲットのガリ
ウムに対する亜鉛の比の値（ｃ／ｂ）が例えば１の場合には亜鉛の残留率Ａは約６６％、
２の場合には約７４％、３の場合は約８３％である。
【０１８８】
また図２３（Ａ）より、ターゲットのガリウムに対する亜鉛の比の値（ｃ／ｂ）と、亜
鉛の残留率との間には良好な相関があることがわかる。すなわち、ガリウムに対して亜鉛
が少ない方が、残留率はより低くなっている。
【０１８９】
以上を鑑みて、スパッタリング法を用いて図４（Ａ）に示す領域１３の酸化物半導体膜
を得るためには、例えば目的の膜の亜鉛の比の値に対し、ターゲットの亜鉛の比の値を好
ましくは１．７倍以上、より好ましくは１．５倍以上とすればよい。よってターゲットの
インジウム、ガリウム及び亜鉛は図５に示す領域１５の原子数比を有することが好ましい
。ここで領域１５は、第１の座標Ｋ（ａ：ｂ：ｃ＝８：１４：７）と、第２の座標Ｒ（ａ
：ｂ：ｃ＝２：４：３）と、第３の座標Ｙ（ａ：ｂ：ｃ＝１：２：５．１）と、第４の座
標Ｚ（ａ：ｂ：ｃ＝１：０：１．７）と、第５の座標Ｔ（ａ：ｂ：ｃ＝８：０：１）と、
第６の座標Ｕ（ａ：ｂ：ｃ＝６：２：１）と、前記第１の座標Ｋとを、順番に線分で結ん
だ領域内である。なお、領域１５は、６つの点を結んだ線分を含む。領域１５には全ての
座標を含む。
【０１９０】
本実施の形態は、少なくともその一部を本明細書中に記載する他の実施の形態と適宜組
み合わせて実施することができる。
【０１９１】
（実施の形態３）
本実施の形態では、本発明の一態様である酸化物半導体膜を用いたトランジスタの一例
について説明する。
【０１９２】
［トランジスタの例１］
酸化物半導体膜を用いたトランジスタの一例について、図１２を用いて説明する。
【０１９３】
図１２（Ａ）はトランジスタ１００の上面図を示す。また、図１２（Ｂ）は図１２（Ａ
）に示す一点鎖線Ｘ−Ｘ’における断面を、図１２（Ｃ）は一点鎖線Ｙ−Ｙ’における断
面を示す。図１２に示すトランジスタ１００は、基板５０と、基板５０の上面に接する絶
縁膜５１と、絶縁膜５１の上面に接する絶縁膜１１４と、絶縁膜１１４の上面に接する半
導体層１０１と、導電層１０４ａ及び導電層１０４ｂと、半導体層１０１上にゲート絶縁
膜１０２と、ゲート絶縁膜１０２を介して半導体層１０１と重なるゲート電極１０３と、
を有する。またトランジスタ１００を覆って、絶縁膜１１２及び絶縁膜１１３が設けられ
ている。また、トランジスタ１００は、導電層１０５を有してもよい。また、基板５０と
絶縁膜１１４の間に、絶縁膜を設けなくてもよい。
【０１９４】
半導体層１０１は、単層で形成してもよく、第１の層乃至第３の層の積層構造で形成さ
れることがより好ましい。第２の層は第１の上に接して設けられ、第３の層は第２層上に
接して設けられる。ここで、本発明の一態様のトランジスタにおいて、第１の層および第
３の層は、第２の層と比べて電流が流れにくい領域を有する。よって、第１の層および第
３の層を絶縁体層と呼ぶ場合がある。よって、図１２に示す例のように、半導体層１０１
は絶縁体層１０１ａ、半導体層１０１ｂ、および絶縁体層１０１ｃの積層構造で形成され
ることが好ましい。また、絶縁体層１０１ａ及び絶縁体層１０１ｃのうちいずれかを有さ
ない構造としてもよい。図１２に示す例において、半導体層１０１ｂは、絶縁体層１０１
ａの上面に接する。また、導電層１０４ａ及び導電層１０４ｂは、半導体層１０１ｂの上
面と接し、半導体層１０１ｂと重なる領域で離間する。また、絶縁体層１０１ｃは、半導
体層１０１ｂの上面に接する。また、ゲート絶縁膜１０２は、絶縁体層１０１ｃの上面と
接する。また、ゲート電極１０３は、ゲート絶縁膜１０２及び絶縁体層１０１ｃを介して
半導体層１０１ｂと重なる。
【０１９５】
またトランジスタ１００を覆って、絶縁膜１１２及び絶縁膜１１３が設けられている。
絶縁膜１１２及び絶縁膜１１３については、後述する実施の形態で詳細を述べる。
【０１９６】
導電層１０４ａ及び導電層１０４ｂはソース電極またはドレイン電極としての機能を有
する。また、導電層１０５に、ソース電極よりも低い電圧または高い電圧を印加し、トラ
ンジスタのしきい値電圧をプラス方向またはマイナス方向へ変動させてもよい。トランジ
スタのしきい値電圧をプラス方向に変動させることで、ゲート電圧が０Ｖであってもトラ
ンジスタが非導通状態（オフ状態）となる、ノーマリーオフが実現できる場合がある。な
お、導電層１０５に印加する電圧は、可変であってもよいし、固定であってもよい。導電
層１０５に印加する電圧を可変にする場合、電圧を制御する回路を導電層１０５に接続し
てもよい。また、導電層１０５は、ゲート電極１０３と接続してもよい。
【０１９７】
絶縁膜１１４の上面はＣＭＰ（Ｃｈｅｍｉｃａｌ  Ｍｅｃｈａｎｉｃａｌ  Ｐｏｌｉｓ
ｈｉｎｇ）法等を用いた平坦化処理により平坦化されていることが好ましい。
【０１９８】
絶縁膜１１４は、酸化物を含むことが好ましい。特に加熱により一部の酸素が脱離する
酸化物材料を含むことが好ましい。好適には、化学量論的組成を満たす酸素よりも多くの
酸素を含む酸化物を用いることが好ましい。化学量論的組成を満たす酸素よりも多くの酸
素を含む酸化物膜は、加熱により一部の酸素が脱離する。絶縁膜１１４から脱離した酸素
は酸化物半導体である半導体層１０１に供給され、酸化物半導体中の酸素欠損を低減する
ことが可能となる。その結果、トランジスタの電気特性の変動を抑制し、信頼性を高める
ことができる。
【０１９９】
化学量論的組成を満たす酸素よりも多くの酸素を含む酸化物膜は、例えば、昇温脱離ガ
ス分光法分析（ＴＤＳ分析）にて、酸素原子に換算しての酸素の脱離量が１．０×１０１
８ａｔｏｍｓ／ｃｍ３以上、好ましくは３．０×１０２０ａｔｏｍｓ／ｃｍ３以上である
酸化物膜である。なお、上記ＴＤＳ分析時における膜の表面温度としては１００℃以上７
００℃以下、または１００℃以上５００℃以下の範囲が好ましい。
【０２００】
例えばこのような材料として、酸化シリコンまたは酸化窒化シリコンを含む材料を用い
ることが好ましい。または、金属酸化物を用いることもできる。金属酸化物として、酸化
アルミニウム、酸化窒化アルミニウム、酸化ガリウム、酸化窒化ガリウム、酸化イットリ
ウム、酸化窒化イットリウム、酸化ハフニウム、酸化窒化ハフニウム等を用いる事ができ
る。なお、本明細書中において、酸化窒化シリコンとは、その組成として窒素よりも酸素
の含有量が多い材料を指し、窒化酸化シリコンとは、その組成として、酸素よりも窒素の
含有量が多い材料を示す。
【０２０１】
また絶縁膜１１４に酸素を過剰に含有させるために、絶縁膜１１４に酸素を導入して酸
素を過剰に含有する領域を形成してもよい。例えば、成膜後の絶縁膜１１４に酸素（少な
くとも酸素ラジカル、酸素原子、酸素イオンのいずれかを含む）を導入して酸素を過剰に
含有する領域を形成する。酸素の導入方法としては、イオン注入法、イオンドーピング法
、プラズマイマージョンイオン注入法、プラズマ処理などを用いることができる。
【０２０２】
半導体層１０１は、酸化物半導体を含んで構成される。酸化物半導体は、シリコンより
もバンドギャップが広く、且つキャリア密度の小さい半導体材料を用いると、トランジス
タのオフ状態における電流を低減できるため好ましい。また、半導体層１０１が酸化物半
導体を含んで構成されることにより、電気特性の変動が抑制され、信頼性の高いトランジ
スタを実現できる。
【０２０３】
ここで半導体層１０１として、例えば実施の形態１や、実施の形態２に示す酸化物半導
体を用いることができる。
【０２０４】
なお、本明細書等において実質的に真性という場合、酸化物半導体層のキャリア密度は
、１×１０１７／ｃｍ３未満、１×１０１５／ｃｍ３未満、または１×１０１３／ｃｍ３
未満である。酸化物半導体層を高純度真性化することで、トランジスタに安定した電気特
性を付与することができる。
【０２０５】
ここで、半導体層１０１として、絶縁体層１０１ａ、半導体層１０１ｂ、及び絶縁体層
１０１ｃの積層膜を用いる場合について、詳しく説明する。半導体層１０１ｂは、絶縁体
層１０１ａ及び絶縁体層１０１ｃよりも電子親和力の大きい酸化物を用いることが好まし
い。例えば、半導体層１０１ｂとして、絶縁体層１０１ａ及び絶縁体層１０１ｃよりも電
子親和力の０．０７ｅＶ以上１．３ｅＶ以下、好ましくは０．１ｅＶ以上０．７ｅＶ以下
、さらに好ましくは０．１５ｅＶ以上０．４ｅＶ以下大きい酸化物を用いる。なお、電子
親和力は、真空準位と伝導帯下端のエネルギーとの差である。
【０２０６】
半導体層１０１ｂとして、絶縁体層１０１ａ及び絶縁体層１０１ｃよりも電子親和力の
大きい酸化物を用いることにより、ゲート電極に電界を印加すると、絶縁体層１０１ａ、
半導体層１０１ｂ、絶縁体層１０１ｃのうち、電子親和力の大きい半導体層１０１ｂにチ
ャネルが形成される。ここで、半導体層１０１ｂにチャネルが形成されることにより、例
えばチャネル形成領域がゲート絶縁膜１０２との界面から離れるために、ゲート絶縁膜と
の界面での散乱の影響を小さくすることができる。よって、トランジスタの電界効果移動
度を高くすることができる。ここで、半導体層１０１ｂと絶縁体層１０１ｃは後述する通
り、構成する元素が共通しているため、界面散乱がほとんど生じない。
【０２０７】
また、ゲート絶縁膜に酸化シリコン膜、酸化窒化シリコン膜、窒化酸化シリコン膜また
は窒化シリコン膜等を用いる場合、ゲート絶縁膜に含まれるシリコンが、酸化物半導体膜
に混入することがある。酸化物半導体膜にシリコンが含まれると、酸化物半導体膜の結晶
性の低下、キャリア移動度の低下などが起こる場合がある。従って、チャネルが形成され
る半導体層１０１ｂの不純物濃度、例えばシリコン濃度を低減するために、半導体層１０
１ｂとゲート絶縁膜との間に絶縁体層１０１ｃを設けることが好ましい。同様の理由によ
り、絶縁膜１１４からの不純物拡散の影響を低減するために、半導体層１０１ｂと絶縁膜
１１４の間に絶縁体層１０１ａを設けることが好ましい。
【０２０８】
半導体層１０１ｂとして、例えば、インジウム、元素Ｍ及び亜鉛を有する酸化物半導体
膜を用いればよい。例えば実施の形態１や、実施の形態２に示す酸化物半導体膜を用いる
ことが好ましい。
【０２０９】
半導体層１０１ｂは、例えば、エネルギーギャップが大きい酸化物を用いる。半導体層
１０１ｂのエネルギーギャップは、例えば、２．５ｅＶ以上４．２ｅＶ以下、好ましくは
２．７ｅＶ以上３．７ｅＶ以下、さらに好ましくは２．８ｅＶ以上３．３ｅＶ以下とする
。
【０２１０】
次に、絶縁体層１０１ａ及び絶縁体層１０１ｃについて説明する。例えば、絶縁体層１
０１ａ及び絶縁体層１０１ｃは、半導体層１０１ｂを構成する酸素以外の元素一種以上、
または二種以上から構成される酸化物である。半導体層１０１ｂを構成する酸素以外の元
素一種以上、または二種以上から絶縁体層１０１ａ及び絶縁体層１０１ｃが構成されるた
め、絶縁体層１０１ａと半導体層１０１ｂとの界面、及び半導体層１０１ｂと絶縁体層１
０１ｃとの界面において、界面準位が形成されにくい。
【０２１１】
ここでバンド構造について図１１に示す。図１１には、真空準位（ｖａｃｕｕｍ  ｌｅ
ｖｅｌと表記。）、各層の伝導帯下端のエネルギー（Ｅｃと表記。）及び価電子帯上端の
エネルギー（Ｅｖと表記。）を示す。
【０２１２】
ここで、絶縁体層１０１ａと半導体層１０１ｂとの間には、絶縁体層１０１ａと半導体
層１０１ｂとの混合領域を有する場合がある。また、半導体層１０１ｂと絶縁体層１０１
ｃとの間には、半導体層１０１ｂと絶縁体層１０１ｃとの混合領域を有する場合がある。
混合領域は、界面準位密度が低くなる。そのため、絶縁体層１０１ａ、半導体層１０１ｂ
及び絶縁体層１０１ｃの積層体は、それぞれの界面近傍において、エネルギーが連続的に
変化する（連続接合ともいう。）バンド構造となる。
【０２１３】
このとき、電子は、絶縁体層１０１ａ中及び絶縁体層１０１ｃ中ではなく、半導体層１
０１ｂ中を主として移動する。上述したように、絶縁体層１０１ａ及び半導体層１０１ｂ
の界面における界面準位密度、半導体層１０１ｂと絶縁体層１０１ｃとの界面における界
面準位密度が低くすることによって、半導体層１０１ｂ中で電子の移動が阻害されること
が少なく、トランジスタのオン電流を高くすることができる。
【０２１４】
なお、図１１では、絶縁体層１０１ａと絶縁体層１０１ｃのＥｃが同様である場合につ
いて示したが、それぞれが異なっていてもよい。例えば、絶縁体層１０１ａよりも絶縁体
層１０１ｃのＥｃが高いエネルギーを有してもよい。
【０２１５】
図１２（Ｂ）に示すように、半導体層１０１ｂの側面は、導電層１０４ａ及び導電層１
０４ｂと接する。また、図１２（Ｃ）に示すように、ゲート電極１０３の電界によって、
半導体層１０１ｂを電気的に取り囲むことができる（導電体の電界によって、半導体を電
気的に取り囲むトランジスタの構造を、ｓｕｒｒｏｕｎｄｅｄ  ｃｈａｎｎｅｌ（ｓ−ｃ
ｈａｎｎｅｌ）構造とよぶ。）。ゲート電極１０３が半導体層１０１ｂの上面及び側面に
面して設けられることで、半導体層１０１ｂの上面近傍だけでなく全体（バルク）にチャ
ネルが形成される場合がある。ｓ−ｃｈａｎｎｅｌ構造では、トランジスタのソース−ド
レイン間に大電流を流すことができ、導通時の電流（オン電流）を高くすることができる
。
【０２１６】
高いオン電流が得られるため、ｓ−ｃｈａｎｎｅｌ構造は、微細化されたトランジスタ
に適した構造といえる。トランジスタを微細化できるため、該トランジスタを有する半導
体装置は、集積度の高い、高密度化された半導体装置とすることが可能となる。例えば、
トランジスタは、チャネル長が好ましくは４０ｎｍ以下、さらに好ましくは３０ｎｍ以下
、より好ましくは２０ｎｍ以下の領域を有し、かつ、トランジスタは、チャネル幅が好ま
しくは４０ｎｍ以下、さらに好ましくは３０ｎｍ以下、より好ましくは２０ｎｍ以下の領
域を有する。特にチャネル幅が小さいほど半導体層１０１ｂの内部にまでチャネルが形成
される領域が広がるため、微細化するほどオン電流に対する寄与が高まる。
【０２１７】
絶縁体層１０１ａ及び絶縁体層１０１ｃとして、例えばＩｎ−Ｍ−Ｚｎ酸化物を用いる
ことができる。
【０２１８】
なお、インジウムガリウム酸化物は、小さい電子親和力と、高い酸素ブロック性を有す
る。そのため、例えば絶縁体層１０１ｃはインジウムガリウム酸化物を含んでもよい。ガ
リウム原子割合［Ｇａ／（Ｉｎ＋Ｇａ）］は、例えば、７０％以上、好ましくは８０％以
上、さらに好ましくは９０％以上とする。
【０２１９】
また、絶縁体層１０１ｃは、酸化ガリウムを含むことがより好ましい。絶縁体層１０１
ｃに酸化ガリウムを含むと、より低いオフ電流を実現できる場合がある。
【０２２０】
また、絶縁体層１０１ａ及び絶縁体層１０１ｃはｎｃ−ＯＳ膜やＣＡＡＣ−ＯＳ膜を用
いることが好ましい。ここで、絶縁体層１０１ａや絶縁体層１０１ｃのｎｃ比率や、ＣＡ
ＡＣ比率を高めることにより、例えば、欠陥をより少なくすることができる。また、例え
ばスピネル型の結晶を有する領域を少なくすることができる。また、例えばキャリアの散
乱を小さくすることができる。また、例えば不純物に対するブロック能の高い膜とするこ
とができる。また、半導体層１０１ｂへの不純物の混入を抑制することができ、半導体層
１０１ｂの不純物濃度を低減することができる。
【０２２１】
絶縁体層１０１ａ及び絶縁体層１０１ｃのｎｃ比率は、例えば１０％以上が好ましく、
３０％以上が好ましく、５０％以上が好ましく、８０％以上が好ましく、９０％以上が好
ましく、９５％以上が好ましい。
【０２２２】
ここで、絶縁体層１０１ａ、半導体層１０１ｂ及び絶縁体層１０１ｃがＩｎ−Ｍ−Ｚｎ
酸化物である場合を考える。絶縁体層１０１ａが有するＩｎ、元素Ｍ及びＺｎの原子数比
をｘａ、ｙａ及びｚａとする。同様に、半導体層１０１ｂが有するＩｎ、元素Ｍ及びＺｎ
の原子数比をｘｂ、ｙｂ及びｚｂとする。同様に、絶縁体層１０１ｃが有するＩｎ、元素
Ｍ及びＺｎの原子数比をｘｃ、ｙｃ及びｚｃとする。以下にそれぞれの好ましい値につい
て説明する。
【０２２３】
ｘｂ、ｙｂ及びｚｂは図１、図２（Ａ）及び図４に示す領域１１、領域１２、領域１３
及び領域１４のいずれかの範囲をとることが好ましい。
【０２２４】
絶縁体層１０１ａ及び絶縁体層１０１ｃはスピネル型の結晶構造が含まれない、または
少ないことが好ましい。よって、ｘａ：ｙａ：ｚａ及びｘｃ：ｙｃ：ｚｃは、例えば図１
の領域１１の範囲内であり、かつ半導体層１０１ｂよりも電子親和力が小さくなる値を取
ることが好ましい。
【０２２５】
ここで、半導体層１０１ｂの電子親和力を絶縁体層１０１ａ及び絶縁体層１０１ｃより
大きくするには、例えば半導体層１０１ｂのインジウムの含有率を絶縁体層１０１ａ及び
絶縁体層１０１ｃよりも高めることが好ましい。
【０２２６】
例えば、ｘｂ／（ｘｂ＋ｙｂ＋ｚｂ）＞ｘａ／（ｘａ＋ｙａ＋ｚａ）、及びｘｂ／（ｘ
ｂ＋ｙｂ＋ｚｂ）＞ｘｃ／（ｘｃ＋ｙｃ＋ｚｃ）を満たすことが好ましい。
【０２２７】
例えば、好ましくはｘａ／（ｘａ＋ｙａ）＜０．５であり、より好ましくはｘａ／（ｘ
ａ＋ｙａ）＜０．３３であり、さらに好ましくはｘａ／（ｘａ＋ｙａ）＜０．２５である
。また、好ましくはｘｂ／（ｘｂ＋ｙｂ）≧０．２５であり、さらに好ましくはｘｂ／（
ｘｂ＋ｙｂ）≧０．３４である。また、好ましくはｘｃ／（ｘｃ＋ｙｃ）＜０．５であり
、より好ましくはｘｃ／（ｘｃ＋ｙｃ）＜０．３３あり、さらに好ましくはｘｃ／（ｘｃ
＋ｙｃ）＜０．２５である。
【０２２８】
または、ｘａ、ｙａ、ｚａ、及びｘｃ、ｙｃ、ｚｃは図２（Ｂ）に示す領域１６内の原
子数の比を有することが好ましい。ここで領域１６は、第１の座標Ｋ（ｘ：ｙ：ｚ＝８：
１４：７）と、第２の座標Ｒ（ｘ：ｙ：ｚ＝２：４：３）と、第３の座標Ｌ（ｘ：ｙ：ｚ
＝２：５：７）と、第４の座標Ｍ（ｘ：ｙ：ｚ＝５１：１４９：３００）と、第５の座標
Ｂ（ｘ：ｙ：ｚ＝１：４：１０）と、第６の座標Ｃ（ｘ：ｙ：ｚ＝１：１：４）と、第７
の座標Ａ（ｘ：ｙ：ｚ＝２：２：１）と、前記第１の座標Ｋを、順番に線分で結んだ領域
である。なお、領域１６には全ての座標を含む。
【０２２９】
なお、トランジスタがｓ−ｃｈａｎｎｅｌ構造を有する場合、半導体層１０１ｂの全体
にチャネルが形成される。したがって、半導体層１０１ｂが厚いほどチャネル領域は大き
くなる。即ち、半導体層１０１ｂが厚いほど、トランジスタのオン電流を高くすることが
できる。例えば、２０ｎｍ以上、好ましくは４０ｎｍ以上、さらに好ましくは６０ｎｍ以
上、より好ましくは１００ｎｍ以上の厚さの領域を有する半導体層１０１ｂとすればよい
。ただし、半導体装置の生産性が低下する場合があるため、例えば、３００ｎｍ以下、好
ましくは２００ｎｍ以下、さらに好ましくは１５０ｎｍ以下の厚さの領域を有する半導体
層１０１ｂとすればよい。
【０２３０】
また、トランジスタのオン電流を高くするためには、絶縁体層１０１ｃの厚さは小さい
ほど好ましい。例えば、１０ｎｍ未満、好ましくは５ｎｍ以下、さらに好ましくは３ｎｍ
以下の領域を有する絶縁体層１０１ｃとすればよい。一方、絶縁体層１０１ｃは、チャネ
ルの形成される半導体層１０１ｂへ、隣接する絶縁体を構成する酸素以外の元素（水素、
シリコンなど）が入り込まないようブロックする機能を有する。そのため、絶縁体層１０
１ｃは、ある程度の厚さを有することが好ましい。例えば、０．３ｎｍ以上、好ましくは
１ｎｍ以上、さらに好ましくは２ｎｍ以上の厚さの領域を有する絶縁体層１０１ｃとすれ
ばよい。また、絶縁体層１０１ｃは、ゲート絶縁膜１０２などから放出される酸素の外方
拡散を抑制するために、酸素をブロックする性質を有すると好ましい。
【０２３１】
また、信頼性を高くするためには、絶縁体層１０１ａは厚く、絶縁体層１０１ｃは薄い
ことが好ましい。例えば、１０ｎｍ以上、好ましくは２０ｎｍ以上、さらに好ましくは４
０ｎｍ以上、より好ましくは６０ｎｍ以上の厚さの領域を有する絶縁体層１０１ａとすれ
ばよい。絶縁体層１０１ａの厚さを、厚くすることで、隣接する絶縁体と絶縁体層１０１
ａとの界面からチャネルの形成される半導体層１０１ｂまでの距離を離すことができる。
ただし、半導体装置の生産性が低下する場合があるため、例えば、２００ｎｍ以下、好ま
しくは１２０ｎｍ以下、さらに好ましくは８０ｎｍ以下の厚さの領域を有する絶縁体層１
０１ａとすればよい。
【０２３２】
酸化物半導体膜に水素や水分が多量に含まれると、水素に起因したドナー準位が形成さ
れる場合がある。ドナー準位の形成により、トランジスタのしきい値がマイナス方向にシ
フトする場合がある。よって酸化物半導体膜の形成後に脱水化処理（脱水素化処理）を行
い、水素、又は水分を除去して不純物が極力含まれないように高純度化することが好まし
い。
【０２３３】
なお、酸化物半導体膜への脱水化処理（脱水素化処理）によって、同時に酸素も減少し
てしまうことがある。よって、脱水化処理後、酸素を供給し、酸化物半導体膜の酸素欠損
を補填することが好ましい。本明細書等において、酸化物半導体膜に酸素を供給すること
を、加酸素化処理と記す場合がある。または酸化物半導体膜に含まれる酸素の割合を化学
量論的組成よりも高くすることを過酸素化処理と記す場合がある。
【０２３４】
このように、脱水化処理により水素または水分を除去し、さらに加酸素化処理により酸
素欠損を補填することによって、ｉ型（真性）、またはｉ型に限りなく近い、実質的にｉ
型（真性）である酸化物半導体膜を実現することができる。なお、実質的に真性とは、酸
化物半導体膜中にドナーに由来するキャリアが極めて少なく（ゼロに近く）、キャリア密
度が１×１０１７／ｃｍ３以下、１×１０１６／ｃｍ３以下、１×１０１５／ｃｍ３以下
、１×１０１４／ｃｍ３以下、１×１０１３／ｃｍ３以下であることをいう。
【０２３５】
ｉ型又は実質的にｉ型である酸化物半導体膜を備えるトランジスタは、極めて優れたオ
フ電流を実現することができる。例えば、酸化物半導体膜を用いたトランジスタのオフ電
流を、室温（２５℃程度）にて１×１０−１８Ａ以下、好ましくは１×１０−２１Ａ以下
、さらに好ましくは１×１０−２４Ａ以下、または８５℃にて１×１０−１５Ａ以下、好
ましくは１×１０−１８Ａ以下、さらに好ましくは１×１０−２１Ａ以下とすることがで
きる。ここで、オフ電流とは、トランジスタがオフ状態のときのドレイン電流を指す。ま
た、トランジスタがオフ状態とは、ｎチャネル型のトランジスタの場合、ゲート電圧がし
きい値よりも十分小さい状態をいう。具体的には、ゲート電圧がしきい値よりも１Ｖ以上
、２Ｖ以上または３Ｖ以上小さければ、トランジスタはオフ状態となる。
【０２３６】
導電層１０４ａ及び導電層１０４ｂは、一方がソース電極として機能し、他方がドレイ
ン電極として機能する。
【０２３７】
導電層１０４ａ及び導電層１０４ｂは、アルミニウム、チタン、クロム、ニッケル、銅
、イットリウム、ジルコニウム、モリブデン、銀、タンタル、またはタングステンなどの
金属、またはこれを主成分とする合金を単層構造または積層構造として用いる。例えば、
シリコンを含むアルミニウム膜の単層構造、チタン膜上にアルミニウム膜を積層する二層
構造、タングステン膜上にアルミニウム膜を積層する二層構造、銅−マグネシウム−アル
ミニウム合金膜上に銅膜を積層する二層構造、チタン膜上に銅膜を積層する二層構造、タ
ングステン膜上に銅膜を積層する二層構造、チタン膜または窒化チタン膜と、そのチタン
膜または窒化チタン膜上に重ねてアルミニウム膜または銅膜を積層し、さらにその上にチ
タン膜または窒化チタン膜を形成する三層構造、モリブデン膜または窒化モリブデン膜と
、そのモリブデン膜または窒化モリブデン膜上に重ねてアルミニウム膜または銅膜を積層
し、さらにその上にモリブデン膜または窒化モリブデン膜を形成する三層構造等がある。
なお、酸化インジウム、酸化錫または酸化亜鉛を含む透明導電材料を用いてもよい。
【０２３８】
ゲート絶縁膜１０２は、例えば酸化シリコン、酸化窒化シリコン、窒化酸化シリコン、
酸化アルミニウム、酸化ハフニウム、酸化ガリウムまたはＧａ−Ｚｎ系金属酸化物、窒化
シリコンなどを用いればよく、積層または単層で設ける。
【０２３９】
また、ゲート絶縁膜１０２として、ハフニウムシリケート（ＨｆＳｉＯｘ）、窒素が添
加されたハフニウムシリケート（ＨｆＳｉｘＯｙＮｚ）、窒素が添加されたハフニウムア
ルミネート（ＨｆＡｌｘＯｙＮｚ）、酸化イットリウムなどのｈｉｇｈ−ｋ材料を用いて
もよい。
【０２４０】
また、ゲート絶縁膜１０２として、酸化アルミニウム、酸化マグネシウム、酸化シリコ
ン、酸化窒化シリコン、酸化ガリウム、酸化ゲルマニウム、酸化イットリウム、酸化ジル
コニウム、酸化ランタン、酸化ネオジム、酸化ハフニウム及び酸化タンタルなどの酸化物
絶縁膜、窒化シリコン、窒化酸化シリコン、窒化アルミニウム、窒化酸化アルミニウムな
どの窒化物絶縁膜、またはこれらの混合材料を用いて形成することができる。
【０２４１】
また、ゲート絶縁膜１０２として、絶縁膜１１４と同様に、化学量論的組成を満たす酸
素よりも多くの酸素を含む酸化物絶縁膜を用いることが好ましい。
【０２４２】
なお、特定の材料をゲート絶縁膜に用いると、特定の条件でゲート絶縁膜に電子を捕獲
せしめて、しきい値電圧をプラス方向へシフトさせることもできる。例えば、酸化シリコ
ンと酸化ハフニウムの積層膜のように、ゲート絶縁膜の一部に酸化ハフニウム、酸化アル
ミニウム、酸化タンタルのような電子捕獲準位の多い材料を用い、より高い温度（半導体
装置の使用温度あるいは保管温度よりも高い温度、あるいは、１２５℃以上４５０℃以下
、代表的には１５０℃以上３００℃以下）の下で、ゲート電極の電位をソース電極やドレ
イン電極の電位より高い状態を、１秒以上、代表的には１分以上維持することで、半導体
層からゲート電極に向かって、電子が移動し、そのうちのいくらかは電子捕獲準位に捕獲
される。
【０２４３】
ゲート電極１０３は、例えばアルミニウム、クロム、銅、タンタル、チタン、モリブデ
ン、タングステンから選ばれた金属、または上述した金属を成分とする合金か、上述した
金属を組み合わせた合金等を用いて形成することができる。また、マンガン、ジルコニウ
ムのいずれか一または複数から選択された金属を用いてもよい。また、リン等の不純物元
素をドーピングした多結晶シリコンに代表される半導体、ニッケルシリサイド等のシリサ
イドを用いてもよい。また、ゲート電極１０３は、単層構造でも、二層以上の積層構造と
してもよい。例えば、シリコンを含むアルミニウム膜の単層構造、アルミニウム膜上にチ
タン膜を積層する二層構造、窒化チタン膜上にチタン膜を積層する二層構造、窒化チタン
膜上にタングステン膜を積層する二層構造、窒化タンタル膜または窒化タングステン膜上
にタングステン膜を積層する二層構造、チタン膜と、そのチタン膜上にアルミニウム膜を
積層し、さらにその上にチタン膜を形成する三層構造等がある。また、アルミニウムに、
チタン、タンタル、タングステン、モリブデン、クロム、ネオジム、スカンジウムから選
ばれた一または複数の金属を組み合わせた合金膜、もしくは窒化膜を用いてもよい。
【０２４４】
また、ゲート電極１０３は、インジウム錫酸化物、酸化タングステンを含むインジウム
酸化物、酸化タングステンを含むインジウム亜鉛酸化物、酸化チタンを含むインジウム酸
化物、酸化チタンを含むインジウム錫酸化物、インジウム亜鉛酸化物、酸化シリコンを添
加したインジウム錫酸化物等の透光性を有する導電性材料を適用することもできる。また
、上記透光性を有する導電性材料と、上記金属の積層構造とすることもできる。
【０２４５】
また、ゲート電極１０３とゲート絶縁膜１０２の間に、Ｉｎ−Ｇａ−Ｚｎ系酸窒化物半
導体膜、Ｉｎ−Ｓｎ系酸窒化物半導体膜、Ｉｎ−Ｇａ系酸窒化物半導体膜、Ｉｎ−Ｚｎ系
酸窒化物半導体膜、Ｓｎ系酸窒化物半導体膜、Ｉｎ系酸窒化物半導体膜、金属窒化膜（Ｉ
ｎＮ、ＺｎＮ等）等を設けてもよい。これらの膜は５ｅＶ以上、好ましくは５．５ｅＶ以
上の仕事関数を有し、酸化物半導体の電子親和力よりも大きい値であるため、酸化物半導
体を用いたトランジスタのしきい値電圧をプラス方向にシフトさせることができ、所謂ノ
ーマリーオフ特性のスイッチング素子を実現できる。例えば、Ｉｎ−Ｇａ−Ｚｎ系酸窒化
物半導体膜を用いる場合、少なくとも半導体層１０１より高い窒素濃度、具体的には７原
子％以上のＩｎ−Ｇａ−Ｚｎ系酸窒化物半導体膜を用いる。
【０２４６】
以上がトランジスタ１００についての説明である。
【０２４７】
なお、チャネル長とは、例えば、トランジスタの上面図において、半導体（またはトラ
ンジスタがオン状態のときに半導体の中で電流の流れる部分）とゲート電極とが重なる領
域、またはチャネルが形成される領域における、ソース（ソース領域またはソース電極）
とドレイン（ドレイン領域またはドレイン電極）との間の距離をいう。なお、一つのトラ
ンジスタにおいて、チャネル長が全ての領域で同じ値をとるとは限らない。即ち、一つの
トランジスタのチャネル長は、一つの値に定まらない場合がある。そのため、本明細書で
は、チャネル長は、チャネルの形成される領域における、いずれか一の値、最大値、最小
値または平均値とする。
【０２４８】
チャネル幅とは、例えば、半導体（またはトランジスタがオン状態のときに半導体の中
で電流の流れる部分）とゲート電極とが重なる領域、またはチャネルが形成される領域に
おける、ソースとドレインとが向かい合っている部分の長さをいう。なお、一つのトラン
ジスタにおいて、チャネル幅がすべての領域で同じ値をとるとは限らない。即ち、一つの
トランジスタのチャネル幅は、一つの値に定まらない場合がある。そのため、本明細書で
は、チャネル幅は、チャネルの形成される領域における、いずれか一の値、最大値、最小
値または平均値とする。
【０２４９】
なお、トランジスタの構造によっては、実際にチャネルの形成される領域におけるチャ
ネル幅（以下、実効的なチャネル幅と呼ぶ。）と、トランジスタの上面図において示され
るチャネル幅（以下、見かけ上のチャネル幅と呼ぶ。）と、が異なる場合がある。例えば
、立体的な構造を有するトランジスタでは、実効的なチャネル幅が、トランジスタの上面
図において示される見かけ上のチャネル幅よりも大きくなり、その影響が無視できなくな
る場合がある。例えば、微細かつ立体的な構造を有するトランジスタでは、半導体の上面
に形成されるチャネル領域の割合に対して、半導体の側面に形成されるチャネル領域の割
合が大きくなる場合がある。その場合は、上面図において示される見かけ上のチャネル幅
よりも、実際にチャネルの形成される実効的なチャネル幅の方が大きくなる。
【０２５０】
ところで、立体的な構造を有するトランジスタにおいては、実効的なチャネル幅の、実
測による見積もりが困難となる場合がある。例えば、設計値から実効的なチャネル幅を見
積もるためには、半導体の形状が既知という仮定が必要である。したがって、半導体の形
状が正確にわからない場合には、実効的なチャネル幅を正確に測定することは困難である
。
【０２５１】
そこで、本明細書では、トランジスタの上面図において、半導体とゲート電極とが重な
る領域における、ソースとドレインとが向かい合っている部分の長さである見かけ上のチ
ャネル幅を、「囲い込みチャネル幅（ＳＣＷ：Ｓｕｒｒｏｕｎｄｅｄ  Ｃｈａｎｎｅｌ  
Ｗｉｄｔｈ）」と呼ぶ場合がある。また、本明細書では、単にチャネル幅と記載した場合
には、囲い込みチャネル幅または見かけ上のチャネル幅を指す場合がある。または、本明
細書では、単にチャネル幅と記載した場合には、実効的なチャネル幅を指す場合がある。
なお、チャネル長、チャネル幅、実効的なチャネル幅、見かけ上のチャネル幅、囲い込み
チャネル幅などは、断面ＴＥＭ像などを取得して、その画像を解析することなどによって
、値を決定することができる。
【０２５２】
なお、トランジスタの電界効果移動度や、チャネル幅当たりの電流値などを計算して求
める場合、囲い込みチャネル幅を用いて計算する場合がある。その場合には、実効的なチ
ャネル幅を用いて計算する場合とは異なる値をとる場合がある。
【０２５３】
［トランジスタの例２］
本発明の一態様である酸化物半導体膜を用いたトランジスタの、図１２とは異なる構造
の一例について、図１３を用いて説明を行う。図１３（Ａ）は、本発明の一態様の半導体
装置であるトランジスタ１００の上面図であり、図１３（Ｂ）は、図１３（Ａ）に示す一
点鎖線Ｘ１−Ｘ２間における切断面の断面図に相当し、図１３（Ｃ）は、図１３（Ａ）に
示す一点鎖線Ｙ１−Ｙ２間における切断面の断面図に相当する。
【０２５４】
トランジスタ１００は、基板５０上のゲート電極として機能するゲート電極２０３ａと
、基板５０及びゲート電極２０３ａ上のゲート絶縁膜２０２と、ゲート絶縁膜２０２上の
半導体層２０１と、半導体層２０１に電気的に接続されるソース電極及びドレイン電極と
して機能する導電層２０４ａ、導電層２０４ｂと、を有する。また、トランジスタ１００
上、より詳しくは、導電層２０４ａ、導電層２０４ｂ及び半導体層２０１上に絶縁膜２１
４、絶縁膜２１６及び絶縁膜２１８が順に積層して設けられる。
【０２５５】
次に、本実施の形態のトランジスタに含まれる構成要素について説明する。
【０２５６】
トランジスタ１００のゲート電極として機能するゲート電極２０３ａとしては、ゲート
電極１０３の記載を参照すればよい。
【０２５７】
トランジスタ１００のゲート絶縁膜として機能するゲート絶縁膜２０２としては、ゲー
ト絶縁膜１０２の記載を参照すればよい。また、ゲート絶縁膜２０２として２層以上の積
層膜を用いてもよい。例えば図１３に示すように、ゲート絶縁膜２０２ａとゲート絶縁膜
２０２ｂの２層構造としてもよい。その場合は、例えば下層、ここではゲート絶縁膜２０
２ａに酸素の透過を抑制するブロッキング膜としての機能を有する膜を用いてもよい。ブ
ロッキング膜としての機能を有する膜としては、例えば後述するバリア膜１１１等を参照
すればよい。
【０２５８】
半導体層２０１としては、実施の形態１や、実施の形態２に示す酸化物半導体膜を用い
ればよい。また、半導体層２０１として、半導体層１０１の記載を参照してもよい。また
、半導体層２０１は２層以上の積層膜を用いてもよい。
【０２５９】
絶縁膜２１４、絶縁膜２１６及び絶縁膜２１８は、トランジスタ１００の保護絶縁膜と
しての機能を有する。絶縁膜２１４は、絶縁膜２１６を形成する際の半導体層２０１への
ダメージ緩和膜としても機能する。
【０２６０】
絶縁膜２１４、絶縁膜２１６は、例えば、前述の絶縁膜１１４のように化学量論的組成
よりも過剰に酸素を含有する領域（酸素過剰領域）を有することがより好ましい。
【０２６１】
また絶縁膜２１４は、欠陥量が少ないことが好ましく、代表的には、ＥＳＲ測定により
、シリコンのダングリングボンドに由来するｇ＝２．００１に現れる信号のスピン密度が
３×１０１７ｓｐｉｎｓ／ｃｍ３以下であることが好ましい。絶縁膜２１４に含まれる欠
陥密度が多いと、該欠陥に酸素が結合してしまい、絶縁膜２１４における酸素の透過量が
減少してしまう。
【０２６２】
なお、絶縁膜２１４においては、外部から絶縁膜２１４に入った酸素が全て絶縁膜２１
４の外部に移動せず、絶縁膜２１４にとどまる酸素もある。また、絶縁膜２１４に酸素が
入ると共に、絶縁膜２１４に含まれる酸素が絶縁膜２１４の外部へ移動することで、絶縁
膜２１４において酸素の移動が生じる場合もある。絶縁膜２１４として酸素を透過するこ
とができる酸化物絶縁膜を形成すると、絶縁膜２１４上に設けられる、絶縁膜２１６から
脱離する酸素を、絶縁膜２１４を介して半導体層２０１に移動させることができる。
【０２６３】
また、絶縁膜２１４は、酸化物半導体膜の価電子帯の上端のエネルギー（Ｅｖ＿ｏｓ）
と伝導帯の下端のエネルギー（Ｅｃ＿ｏｓ）の間に窒素酸化物の準位密度が低い酸化物絶
縁膜を用いて形成することができる。Ｅｖ＿ｏｓとＥｃ＿ｏｓの間に窒素酸化物の準位密
度が低い酸化物絶縁膜として、窒素酸化物の放出量が少ない酸化窒化シリコン膜、または
窒素酸化物の放出量が少ない酸化窒化アルミニウム膜等を用いることができる。
【０２６４】
なお、窒素酸化物の放出量の少ない酸化窒化シリコン膜は、昇温脱離ガス分析法におい
て、窒素酸化物の放出量よりアンモニア分子の放出量が多い膜であり、代表的にはアンモ
ニア分子の放出量が１×１０１８個／ｃｍ３以上５×１０１９個／ｃｍ３以下である。な
お、アンモニア分子の放出量は、膜の表面温度が５０℃以上６５０℃以下、好ましくは５
０℃以上５５０℃以下の加熱処理による放出量とする。
【０２６５】
窒素酸化物（ＮＯｘ、ｘは０より大きく２以下、好ましくは１以上２以下）、代表的に
はＮＯ２またはＮＯは、絶縁膜２１４などに準位を形成する。当該準位は、半導体層２０
１のエネルギーギャップ内に位置する。そのため、窒素酸化物が、絶縁膜２１４及び半導
体層２０１の界面に拡散すると、当該準位が絶縁膜２１４側において電子をトラップする
場合がある。この結果、トラップされた電子が、絶縁膜２１４及び半導体層２０１界面近
傍に留まるため、トランジスタのしきい値電圧をプラス方向にシフトさせてしまう。
【０２６６】
また、窒素酸化物は、加熱処理においてアンモニア及び酸素と反応する。絶縁膜２１４
に含まれる窒素酸化物は、加熱処理において、絶縁膜２１６に含まれるアンモニアと反応
するため、絶縁膜２１４に含まれる窒素酸化物が低減される。このため、絶縁膜２１４及
び半導体層２０１の界面において、電子がトラップされにくい。
【０２６７】
なお、絶縁膜２１４は、半導体層２０１において、チャネルが形成される領域の反対側
（以下、バックチャネル領域という。）において半導体層２０１と接することで、半導体
層２０１のバックチャネル領域を保護する機能を有する。
【０２６８】
絶縁膜２１４として、Ｅｖ＿ｏｓとＥｃ＿ｏｓの間に窒素酸化物の準位密度が低い酸化
物絶縁膜を用いることで、トランジスタのしきい値電圧のシフトを低減することが可能で
あり、トランジスタの電気特性の変動を低減することができる。
【０２６９】
また、Ｅｖ＿ｏｓとＥｃ＿ｏｓの間に窒素酸化物の準位密度が低い酸化物絶縁膜は、Ｓ
ＩＭＳで測定される窒素濃度が６×１０２０ａｔｏｍｓ／ｃｍ３以下である。
【０２７０】
また、絶縁膜２１６は、欠陥量が少ないことが好ましく、代表的には、ＥＳＲ測定によ
り、シリコンのダングリングボンドに由来するｇ＝２．００１に現れる信号のスピン密度
が１．５×１０１８ｓｐｉｎｓ／ｃｍ３未満、さらには１×１０１８ｓｐｉｎｓ／ｃｍ３
以下であることが好ましい。なお、絶縁膜２１６は、絶縁膜２１４と比較して半導体層２
０１から離れているため、絶縁膜２１４より、欠陥密度が多くともよい。
【０２７１】
また、トランジスタ１００は図１４及び図１５に示す構造でもよい。ここで、図１３に
示したトランジスタ１００は、チャネルエッチ型のトランジスタであったが、図１４及び
図１５に示すトランジスタ１００は、チャネル保護型のトランジスタである。
【０２７２】
図１４（Ａ）は、本発明の一態様の半導体装置であるトランジスタ１００の上面図であ
り、図１４（Ｂ）は、図１４（Ａ）に示す一点鎖線Ｘ１−Ｘ２間における切断面の断面図
に相当し、図１４（Ｃ）は、図１４（Ａ）に示す一点鎖線Ｙ１−Ｙ２間における切断面の
断面図に相当する。図１４に示すトランジスタ１００は、基板５０上に設けられるゲート
電極２０３ａと、基板５０及びゲート電極２０３ａ上に形成されるゲート絶縁膜２０２と
、ゲート絶縁膜２０２を介して、ゲート電極２０３ａと重なる半導体層２０１と、ゲート
絶縁膜２０２及び半導体層２０１上の絶縁膜２１４と、絶縁膜２１４上の絶縁膜２１６と
、絶縁膜２１４及び絶縁膜２１６の開口部１４１ａおよび１４１ｂにおいて半導体層２０
１に接する一対の導電層２０４ａ及び導電層２０４ｂとを有する。また、トランジスタ１
００上、より詳しくは導電層２０４ａ、導電層２０４ｂ、及び絶縁膜２１６上に、絶縁膜
２１８を設けてもよい。
【０２７３】
図１５（Ａ）は、本発明の一態様の半導体装置であるトランジスタ１００の上面図であ
り、図１５（Ｂ）は、図１５（Ａ）に示す一点鎖線Ｘ１−Ｘ２間における切断面の断面図
に相当し、図１５（Ｃ）は、図１５（Ａ）に示す一点鎖線Ｙ１−Ｙ２間における切断面の
断面図に相当する。図１５に示すトランジスタ１００は、図１４に示すトランジスタ１０
０と絶縁膜２１４、２１６の形状が相違する。具体的には、図１５に示すトランジスタ１
００の絶縁膜２１４、２１６は、半導体層１０１のチャネル領域上に島状に設けられる。
その他の構成は、図１４に示すトランジスタ１００と同様であり、同様の効果を奏する。
【０２７４】
図１４及び図１５に示すトランジスタ１００はいずれも、一対の導電層２０４ａ及び導
電層２０４ｂを形成する際に半導体層２０１が絶縁膜２１４及び絶縁膜２１６に覆われて
いるため、一対の導電層２０４ａ及び導電層２０４ｂを形成するエッチングによって、半
導体層２０１はダメージを受けない。さらに、絶縁膜２１４及び絶縁膜２１６を、窒素を
有し、且つ欠陥量の少ない酸化物絶縁膜とすることで、電気特性の変動が抑制され、信頼
性が向上されたトランジスタを作製することができる。
【０２７５】
また、トランジスタ１００は図１６に示すように、絶縁膜２１８上に電極２０３ｂを有
してもよい。図１６（Ａ）は、本発明の一態様の半導体装置であるトランジスタ１００の
上面図であり、図１６（Ｂ）は、図１６（Ａ）に示す一点鎖線Ｘ１−Ｘ２間における切断
面の断面図に相当し、図１６（Ｃ）は、図１６（Ａ）に示す一点鎖線Ｙ１−Ｙ２間におけ
る切断面の断面図に相当する。図１６には、電極２０３ｂが、絶縁膜２１４及び絶縁膜２
１６に設けられた開口部１４２ｃ及び開口部１４２ｄを介してゲート電極２０３ａと接続
する構成を示すが、電極２０３ｂとゲート電極２０３ａを接続しない構成としてもよい。
電極２０３ｂとゲート電極２０３ａを接続しない場合には、それぞれの電極に異なる電位
を与えることができる。
【０２７６】
図１６に示すように、チャネル幅方向において、半導体層２０１の側面と電極２０３ｂ
とが対向することで、さらには、チャネル幅方向において、ゲート電極２０３ａ及び電極
２０３ｂが、ゲート絶縁膜２０２及び絶縁膜２１４、絶縁膜２１６及び絶縁膜２１８を介
して半導体層２０１を囲むことで、半導体層２０１においてキャリアの流れる領域が、ゲ
ート絶縁膜２０２及び絶縁膜２１４と半導体層２０１との界面のみでなく、半導体層２０
１の内部においてもキャリアが流れるため、トランジスタ１００におけるキャリアの移動
量が増加する。この結果、トランジスタ１００のオン電流が大きくなると共に、電界効果
移動度が高くなる。また、電極２０３ｂの電界が半導体層２０１の側面、または側面及び
その近傍を含む端部に影響するため、半導体層２０１の側面または端部における寄生チャ
ネルの発生を抑制することができる。
【０２７７】
また図１６では、半導体層２０１の例として、半導体層２０１ａ上に半導体層２０１ｂ
を積層する構成を示す。ここで例えば半導体層２０１ｂは、半導体層２０１ａよりも伝導
帯の下端のエネルギーが真空準位に近く、代表的には、半導体層２０１ｂの伝導帯の下端
のエネルギーと、半導体層２０１ａの伝導帯の下端のエネルギーとの差が、０．０５ｅＶ
以上、０．０７ｅＶ以上、０．１ｅＶ以上、または０．１５ｅＶ以上、且つ２ｅＶ以下、
１ｅＶ以下、０．５ｅＶ以下、または０．４ｅＶ以下である。即ち、半導体層２０１ｂの
電子親和力と、半導体層２０１ａの電子親和力との差が、０．０５ｅＶ以上、０．０７ｅ
Ｖ以上、０．１ｅＶ以上、または０．１５ｅＶ以上、且つ２ｅＶ以下、１ｅＶ以下、０．
５ｅＶ以下、または０．４ｅＶ以下である。
【０２７８】
半導体層２０１ａとして、実施の形態３で示す半導体層１０１ｂを参照してもよい。例
えば半導体層１０１ｂの有するインジウム、元素Ｍ及び亜鉛の原子数比の好ましい範囲に
ついて参照してもよい。また、半導体層２０１ｂとして、実施の形態３で示す絶縁体層１
０１ｃを参照してもよい。例えば、絶縁体層１０１ｃの有するインジウム、元素Ｍ及び亜
鉛の原子数比の好ましい範囲について参照してもよい。
【０２７９】
［トランジスタの変形例］
トランジスタ１００の変形例を図３０乃至図３３に示す。例えばトランジスタ１００は
、図３０に示す構造でもよい。図３０は、導電層１０４ａ及び導電層１０４ｂの形状が図
１２と異なる。なお、図３０（Ｂ）は、図３０（Ａ）に示す一点鎖線Ａ−Ｂを通り、図３
０（Ａ）と垂直な面の断面を示す。
【０２８０】
また、トランジスタ１００は図３１に示す構造でもよい。図１２では、絶縁体層１０１
ｃが導電層１０４ａ及び導電層１０４ｂの上面に接するのに対し、図３１では、導電層１
０４ａ及び導電層１０４ｂの下面に接する。なお、図３１（Ｂ）は、図３１（Ａ）に示す
一点鎖線Ａ−Ｂを通り、図３１（Ａ）と垂直な面の断面を示す。このような構成とするこ
とで、絶縁体層１０１ａ、半導体層１０１ｂ及び絶縁体層１０１ｃを構成するそれぞれの
膜の成膜時において、大気に触れさせることなく連続的に成膜することができるため、各
々の界面欠陥を低減することができる。
【０２８１】
また、トランジスタ１００は、図３２に示す構造でもよい。なお、図３２（Ｂ）は、図
３２（Ａ）に示す一点鎖線Ａ−Ｂを通り、図３２（Ａ）と垂直な面の断面を示す。図３２
は、導電層１０４ａ及び導電層１０４ｂを有さない点が、図１２と異なる。ここで図３２
（Ｃ）に示すように、トランジスタ１００は低抵抗層１７１ａ及び低抵抗層１７１ｂを有
してもよい。低抵抗層１７１ａ及び低抵抗層１７１ｂはソース領域またはドレイン領域と
して機能することが好ましい。また、低抵抗層１７１ａ及び低抵抗層１７１ｂは不純物が
添加されていてもよい。不純物を添加することにより半導体層１０１の抵抗を下げること
ができる。添加する不純物としては、例えばアルゴン、ホウ素、炭素、マグネシウム、ア
ルミニウム、シリコン、リン、カルシウム、スカンジウム、チタン、バナジウム、クロム
、マンガン、鉄、コバルト、ニッケル、ガリウム、ゲルマニウム、ヒ素、イットリウム、
ジルコニウム、ニオブ、モリブデン、インジウム、スズ、ランタン、セリウム、ネオジム
、ハフニウム、タンタル、タングステンから選択された一種以上を添加することが好まし
い。低抵抗層１７１ａ及び低抵抗層１７１ｂは例えば、半導体層１０１中に、上述の不純
物元素を５×１０１９ａｔｏｍｓ／ｃｍ３以上、好ましくは１×１０２０ａｔｏｍｓ／ｃ
ｍ３以上、さらに好ましくは２×１０２０ａｔｏｍｓ／ｃｍ３以上、より好ましくは５×
１０２０ａｔｏｍｓ／ｃｍ３以上含む領域である。図３２（Ｄ）は、図３２（Ｃ）の領域
３２４の拡大図である。
【０２８２】
なお、このような抵抗の低い領域に不純物、例えば不要な水素などをトラップできる場
合がある。不要な水素を低抵抗層にトラップすることによりチャネル領域の水素濃度を低
くし、トランジスタ１００の特性として、良好な特性を得ることができる。
【０２８３】
また、トランジスタ１００は、図３３に示す構造でもよい。図３３は、絶縁体層１０１
ｃとゲート絶縁膜１０２の形状が図３２と異なる。なお、図３３（Ｂ）は、図３３（Ａ）
に示す一点鎖線Ａ−Ｂを通り、図３３（Ａ）と垂直な面の断面を示す。
【０２８４】
また、図３０乃至図３３に示した構造では、半導体層１０１ｂに接して絶縁体層１０１
ａ及び絶縁体層１０１ｃを設ける構成を説明したが、絶縁体層１０１ａまたは絶縁体層１
０１ｃの一方、またはその両方を設けない構成としてもよい。
【０２８５】
本実施の形態は、少なくともその一部を本明細書中に記載する他の実施の形態と適宜組
み合わせて実施することができる。
【０２８６】
（実施の形態４）
本実施の形態においては、先の実施の形態で例示したトランジスタを有する表示装置の
一例について、図３４乃至図３６を用いて以下説明を行う。
【０２８７】
図３４は、表示装置の一例を示す上面図である。図３４示す表示装置７００は、第１の
基板７０１上に設けられた画素部７０２と、第１の基板７０１に設けられたソースドライ
バ回路部７０４及びゲートドライバ回路部７０６と、画素部７０２、ソースドライバ回路
部７０４、及びゲートドライバ回路部７０６を囲むように配置されるシール材７１２と、
第１の基板７０１に対向するように設けられる第２の基板７０５と、を有する。なお、第
１の基板７０１と第２の基板７０５は、シール材７１２によって封止されている。すなわ
ち、画素部７０２、ソースドライバ回路部７０４、及びゲートドライバ回路部７０６は、
第１の基板７０１とシール材７１２と第２の基板７０５によって封止されている。なお、
図３４には図示しないが、第１の基板７０１と第２の基板７０５の間には表示素子が設け
られる。
【０２８８】
また、表示装置７００は、第１の基板７０１上のシール材７１２によって囲まれている
領域とは異なる領域に、画素部７０２、ソースドライバ回路部７０４、ゲートドライバ回
路部７０６、及びゲートドライバ回路部７０６と電気的に接続されるＦＰＣ端子部７０８
（ＦＰＣ：Ｆｌｅｘｉｂｌｅ  ｐｒｉｎｔｅｄ  ｃｉｒｃｕｉｔ）が設けられる。また、
ＦＰＣ端子部７０８には、ＦＰＣ７１６が接続され、ＦＰＣ７１６によって画素部７０２
、ソースドライバ回路部７０４、及びゲートドライバ回路部７０６に各種信号等が供給さ
れる。また、画素部７０２、ソースドライバ回路部７０４、ゲートドライバ回路部７０６
、及びＦＰＣ端子部７０８には、信号線７１０が各々接続されている。ＦＰＣ７１６によ
り供給される各種信号等は、信号線７１０を介して、画素部７０２、ソースドライバ回路
部７０４、及びゲートドライバ回路部７０６に与えられる。
【０２８９】
また、表示装置７００にゲートドライバ回路部７０６を複数設けてもよい。また、表示
装置７００としては、ソースドライバ回路部７０４、及びゲートドライバ回路部７０６を
画素部７０２と同じ第１の基板７０１に形成している例を示しているが、この構成に限定
されない。例えば、ゲートドライバ回路部７０６のみを第１の基板７０１に形成しても良
い、またはソースドライバ回路部７０４のみを第１の基板７０１に形成しても良い。この
場合、ソースドライバ回路またはゲートドライバ回路等が形成された基板（例えば、単結
晶半導体膜、多結晶半導体膜で形成された駆動回路基板）を、第１の基板７０１に実装す
る構成としても良い。なお、別途形成した駆動回路基板の接続方法は、特に限定されるも
のではなく、ＣＯＧ（Ｃｈｉｐ  Ｏｎ  Ｇｌａｓｓ）方法、ワイヤボンディング方法など
を用いることができる。
【０２９０】
また、表示装置７００が有する画素部７０２、ソースドライバ回路部７０４及びゲート
ドライバ回路部７０６は、配線部、または複数のトランジスタを有しており、本発明の一
態様の半導体装置を適用することができる。
【０２９１】
また、表示装置７００は、様々な素子を有することが出来る。該素子は、例えば、液晶
素子、ＥＬ（エレクトロルミネッセンス）素子（有機物及び無機物を含むＥＬ素子、有機
ＥＬ素子、無機ＥＬ素子）、ＬＥＤ（白色ＬＥＤ、赤色ＬＥＤ、緑色ＬＥＤ、青色ＬＥＤ
など）、トランジスタ（電流に応じて発光するトランジスタ）、電子放出素子、電子イン
ク、電気泳動素子、グレーティングライトバルブ（ＧＬＶ）、プラズマディスプレイ（Ｐ
ＤＰ）、ＭＥＭＳ（マイクロ・エレクトロ・メカニカル・システム）を用いた表示素子、
デジタルマイクロミラーデバイス（ＤＭＤ）、ＤＭＳ（デジタル・マイクロ・シャッター
）、ＭＩＲＡＳＯＬ（登録商標）、ＩＭＯＤ（インターフェアレンス・モジュレーション
）素子、シャッター方式のＭＥＭＳ表示素子、光干渉方式のＭＥＭＳ表示素子、エレクト
ロウェッティング素子、圧電セラミックディスプレイ、カーボンナノチューブを用いた表
示素子などの少なくとも一つを有している。これらの他にも、電気的または磁気的作用に
より、コントラスト、輝度、反射率、透過率などが変化する表示媒体を有していてもよい
。ＥＬ素子を用いた表示装置の一例としては、ＥＬディスプレイなどがある。電子放出素
子を用いた表示装置の一例としては、フィールドエミッションディスプレイ（ＦＥＤ）又
はＳＥＤ方式平面型ディスプレイ（ＳＥＤ：Ｓｕｒｆａｃｅ−ｃｏｎｄｕｃｔｉｏｎ  Ｅ
ｌｅｃｔｒｏｎ−ｅｍｉｔｔｅｒ  Ｄｉｓｐｌａｙ）などがある。液晶素子を用いた表示
装置の一例としては、液晶ディスプレイ（透過型液晶ディスプレイ、半透過型液晶ディス
プレイ、反射型液晶ディスプレイ、直視型液晶ディスプレイ、投射型液晶ディスプレイ）
などがある。電子インク又は電気泳動素子を用いた表示装置の一例としては、電子ペーパ
ーなどがある。なお、半透過型液晶ディスプレイや反射型液晶ディスプレイを実現する場
合には、画素電極の一部、または、全部が、反射電極としての機能を有するようにすれば
よい。例えば、画素電極の一部、または、全部が、アルミニウム、銀、などを有するよう
にすればよい。さらに、その場合、反射電極の下に、ＳＲＡＭなどの記憶回路を設けるこ
とも可能である。これにより、さらに、消費電力を低減することができる。
【０２９２】
なお、表示装置７００における表示方式は、プログレッシブ方式やインターレース方式
等を用いることができる。また、カラー表示する際に画素で制御する色要素としては、Ｒ
ＧＢ（Ｒは赤、Ｇは緑、Ｂは青を表す）の三色に限定されない。例えば、Ｒの画素とＧの
画素とＢの画素とＷ（白）の画素の四画素から構成されてもよい。または、ペンタイル配
列のように、ＲＧＢのうちの２色分で一つの色要素を構成し、色要素よって、異なる２色
を選択して構成してもよい。またはＲＧＢに、イエロー、シアン、マゼンタ等を一色以上
追加してもよい。なお、色要素のドット毎にその表示領域の大きさが異なっていてもよい
。ただし、開示する発明はカラー表示の表示装置に限定されるものではなく、モノクロ表
示の表示装置に適用することもできる。
【０２９３】
また、バックライト（有機ＥＬ素子、無機ＥＬ素子、ＬＥＤ、蛍光灯など）に白色光（
Ｗ）を用いて表示装置をフルカラー表示させるために、着色層（カラーフィルタともいう
。）を用いてもよい。着色層は、例えば、レッド（Ｒ）、グリーン（Ｇ）、ブルー（Ｂ）
、イエロー（Ｙ）などを適宜組み合わせて用いることができる。着色層を用いることで、
着色層を用いない場合と比べて色の再現性を高くすることができる。このとき、着色層を
有する領域と、着色層を有さない領域と、を配置することによって、着色層を有さない領
域における白色光を直接表示に利用しても構わない。一部に着色層を有さない領域を配置
することで、明るい表示の際に、着色層による輝度の低下を少なくでき、消費電力を２割
から３割程度低減できる場合がある。ただし、有機ＥＬ素子や無機ＥＬ素子などの自発光
素子を用いてフルカラー表示する場合、Ｒ、Ｇ、Ｂ、Ｙ、ホワイト（Ｗ）を、それぞれの
発光色を有する素子から発光させても構わない。自発光素子を用いることで、着色層を用
いた場合よりも、さらに消費電力を低減できる場合がある。
【０２９４】
本実施の形態においては、表示素子として液晶素子及びＥＬ素子を用いる構成について
、図３５及び図３６を用いて説明する。なお、図３５は、図３４に示す一点鎖線Ｑ−Ｒに
おける断面図であり、表示素子として液晶素子を用いた構成である。また、図３６は、図
３４に示す一点鎖線Ｑ−Ｒにおける断面図であり、表示素子としてＥＬ素子を用いた構成
である。
【０２９５】
まず、図３５及び図３６に示す共通部分について最初に説明し、次に異なる部分につい
て以下説明する。
【０２９６】
［表示装置の共通部分に関する説明］
図３５及び図３６に示す表示装置７００は、引き回し配線部７１１と、画素部７０２と
、ソースドライバ回路部７０４と、ＦＰＣ端子部７０８と、を有する。また、引き回し配
線部７１１は、信号線７１０を有する。また、画素部７０２は、トランジスタ７５０及び
容量素子７９０（容量素子７９０ａまたは容量素子７９０ｂ）を有する。また、ソースド
ライバ回路部７０４は、トランジスタ７５２を有する。
【０２９７】
また、信号線７１０は、トランジスタ７５０、７５２のソース電極及びドレイン電極と
して機能する導電膜と同じ工程で形成される。なお、信号線７１０は、トランジスタ７５
０、７５２のソース電極及びドレイン電極と異なる工程で形成された導電膜、例えばゲー
ト電極として機能する導電膜としてもよい。信号線７１０として、例えば、銅元素を含む
材料を用いた場合、配線抵抗に起因する信号遅延等が少なく、大画面での表示が可能とな
る。
【０２９８】
トランジスタ７５０及びトランジスタ７５２は、先に示すトランジスタを用いることが
できる。ここではトランジスタ７５０及びトランジスタ７５２に図１３に示すトランジス
タ１００の構造を用いる例を示すが、先に示す他のトランジスタを用いてもよい。
【０２９９】
また、トランジスタ７５０及びトランジスタ７５２に、例えば図１６に示すトランジス
タ１００の構造を用いてもよい。この場合には、電極２０３ｂは、例えば導電層７７２や
、導電層７８４の形成と同じ工程を用いて形成することができる。図１６に示すトランジ
スタ１００の構造を用いることにより、例えばトランジスタ７５０及びトランジスタ７５
２のオン電流を高めることができ、回路動作速度を高めることができる。また、トランジ
スタ７５０やトランジスタ７５２のチャネル幅を縮小できる場合があり、回路の集積化が
可能となる。
【０３００】
本実施の形態で用いるトランジスタは、高純度化し、酸素欠損の形成を抑制した酸化物
半導体膜を有する。該トランジスタは、オフ状態における電流値（オフ電流値）を低くす
ることができる。よって、画像信号等の電気信号の保持時間を長くすることができ、電源
オン状態では書き込み間隔も長く設定できる。よって、リフレッシュ動作の頻度を少なく
することができるため、消費電力を抑制する効果を奏する。
【０３０１】
また、本実施の形態で用いるトランジスタは、比較的高い電界効果移動度が得られるた
め、高速駆動が可能である。例えば、このような高速駆動が可能なトランジスタを液晶表
示装置に用いることで、画素部のスイッチングトランジスタと、駆動回路部に使用するド
ライバトランジスタを同一基板上に形成することができる。すなわち、別途駆動回路とし
て、シリコンウェハ等により形成された半導体装置を用いる必要がないため、半導体装置
の部品点数を削減することができる。また、画素部においても、高速駆動が可能なトラン
ジスタを用いることで、高画質な画像を提供することができる。
【０３０２】
また、ＦＰＣ端子部７０８は、接続電極７６０、異方性導電層７８０、及びＦＰＣ７１
６を有する。なお、接続電極７６０は、トランジスタ７５０、７５２のソース電極及びド
レイン電極として機能する導電膜と同じ工程で形成される。また、接続電極７６０は、Ｆ
ＰＣ７１６が有する端子と異方性導電層７８０を介して、電気的に接続される。
【０３０３】
また、第１の基板７０１及び第２の基板７０５としては、例えばガラス基板を用いるこ
とができる。また、第１の基板７０１及び第２の基板７０５として、可撓性を有する基板
を用いてもよい。該可撓性を有する基板としては、例えばプラスチック基板等が挙げられ
る。
【０３０４】
可撓性を有する基板を用いることにより、可撓性を有する表示装置を作製することがで
きる。表示装置が可撓性を有することにより曲面や異形の形状上に貼り合わせることが可
能となり、多種多様の用途が実現する。
【０３０５】
例えばプラスチック基板などの可撓性を有する基板を用いることにより、表示装置の薄
膜化及び軽量化が可能となる。また、例えばプラスチック基板などの可撓性を有する基板
を用いた表示装置は割れにくく、例えば落下時の衝撃に対する耐久性を向上することがで
きる。
【０３０６】
また、第２の基板７０５側には、ブラックマトリクスとして機能する遮光膜７３８と、
カラーフィルタとして機能する着色膜７３６と、遮光膜７３８及び着色膜７３６に接する
絶縁膜７３４が設けられる。
【０３０７】
また、第１の基板７０１と第２の基板７０５の間には、構造体７７８が設けられる。構
造体７７８は、絶縁膜を選択的にエッチングすることで得られる柱状のスペーサであり、
第１の基板７０１と第２の基板７０５の間の距離（セルギャップ）を制御するために設け
られる。なお、構造体７７８として、球状のスペーサを用いていても良い。また、図３５
においては、構造体７７８を第２の基板７０５側に設ける構成について例示したが、これ
に限定されない。例えば、図３６に示すように第１の基板７０１側に構造体７７８を設け
る構成、または第１の基板７０１及び第２の基板７０５双方に構造体７７８を設ける構成
としてもよい。
【０３０８】
また、図３５及び図３６において、トランジスタ７５０及びトランジスタ７５２上に、
絶縁膜７６４、７６６、７６８が設けられている。
【０３０９】
絶縁膜７６４、７６６、７６８としては、それぞれ先の実施の形態に示す絶縁膜２１４
、２１６、２１８と、同様の材料及び作製方法により形成することができる。
【０３１０】
［表示素子として液晶素子を用いる表示装置の構成例］
図３５に示す表示装置７００は、容量素子７９０ａを有する。容量素子７９０ａは、一
対の電極間に誘電体を有する構造である。より詳しくは、容量素子７９０ａの一方の電極
としては、トランジスタ７５０の半導体層として機能する酸化物半導体膜と同一の工程を
経て形成された導電性の高い酸化物半導体膜を用い、容量素子７９０ａの他方の電極とし
ては、トランジスタ７５０と電気的に接続される導電層７７２を用いる。また、一対の電
極間に挟持される誘電体としては、絶縁膜７６８を用いる。
【０３１１】
ここで、容量素子７９０ａの一対の電極の一方として機能する導電性の高い酸化物半導
体膜について、以下説明を行う。
【０３１２】
［導電性の高い酸化物半導体膜について］
酸素欠損が形成された酸化物半導体に水素を添加すると、酸素欠損サイトに水素が入り
伝導帯近傍にドナー準位が形成される。この結果、酸化物半導体は、導電性が高くなり、
導電体化する。導電体化された酸化物半導体を酸化物導電体ということができる。一般に
、酸化物半導体は、エネルギーギャップが大きいため、可視光に対して透光性を有する。
一方、酸化物導電体は、伝導帯近傍にドナー準位を有する酸化物半導体である。したがっ
て、該ドナー準位による吸収の影響は小さく、可視光に対して酸化物半導体と同程度の透
光性を有する。
【０３１３】
ここで、酸化物半導体で形成される膜（以下、酸化物半導体膜（ＯＳ）という。）及び
酸化物導電体で形成される膜（以下、酸化物導電体膜（ＯＣ）という。）それぞれにおけ
る、抵抗率の温度依存性について説明する。
【０３１４】
酸化物導電体膜（ＯＣ）における抵抗率の温度依存性は、酸化物半導体膜（ＯＳ）にお
ける抵抗率の温度依存性より小さい。代表的には、８０Ｋ以上２９０Ｋ以下における酸化
物半導体膜（ＯＣ）の抵抗率の変化率は、±２０％未満である。または、１５０Ｋ以上２
５０Ｋ以下における抵抗率の変化率は、±１０％未満である。即ち、酸化物導電体は、縮
退半導体であり、伝導帯端とフェルミ準位とが一致または略一致していると推定される。
このため、酸化物導電体膜を、容量素子７９０ａの一方の電極に用いることが可能である
。ここで酸化物導電体膜は、例えばＩｎ−Ｍ−Ｚｎ酸化物上に窒化シリコンを形成するこ
とにより、形成することができる。
【０３１５】
また、図３５に示す表示装置７００は、液晶素子７７５を有する。液晶素子７７５は、
導電層７７２、導電層７７４、及び液晶層７７６を有する。導電層７７４は、第２の基板
７０５側に設けられ、対向電極としての機能を有する。図３５に示す表示装置７００は、
導電層７７２と導電層７７４に印加される電圧によって、液晶層７７６の配向状態が変わ
ることによって光の透過、非透過が制御され画像を表示することができる。
【０３１６】
また、導電層７７２は、トランジスタ７５０が有するソース電極及びドレイン電極とし
て機能する導電膜に接続される。導電層７７２は、絶縁膜７６８上に形成され画素電極、
すなわち表示素子の一方の電極として機能する。
【０３１７】
導電層７７２としては、例えばインジウム錫酸化物、酸化タングステンを含むインジウ
ム酸化物、酸化タングステンを含むインジウム亜鉛酸化物、酸化チタンを含むインジウム
酸化物、酸化チタンを含むインジウム錫酸化物、インジウム亜鉛酸化物、酸化シリコンを
添加したインジウム錫酸化物等の透光性を有する導電性材料を用いることができる。
【０３１８】
なお、図３５において図示しないが、導電層７７２、７７４の液晶層７７６と接する側
に、それぞれ配向膜を設ける構成としてもよい。また、図３５において図示しないが、偏
光部材、位相差部材、反射防止部材などの光学部材（光学基板）などは適宜設けてもよい
。例えば、偏光基板及び位相差基板による円偏光を用いてもよい。また、光源としてバッ
クライト、サイドライトなどを用いてもよい。
【０３１９】
表示素子として液晶素子を用いる場合、サーモトロピック液晶、低分子液晶、高分子液
晶、高分子分散型液晶、強誘電性液晶、反強誘電性液晶等を用いることができる。これら
の液晶材料は、条件により、コレステリック相、スメクチック相、キュービック相、カイ
ラルネマチック相、等方相等を示す。
【０３２０】
また、横電界方式を採用する場合、配向膜を用いないブルー相を示す液晶を用いてもよ
い。ブルー相は液晶相の一つであり、コレステリック液晶を昇温していくと、コレステリ
ック相から等方相へ転移する直前に発現する相である。ブルー相は狭い温度範囲でしか発
現しないため、温度範囲を改善するために数重量％以上のカイラル剤を混合させた液晶組
成物を用いて液晶層に用いる。ブルー相を示す液晶とカイラル剤とを含む液晶組成物は、
応答速度が短く、光学的等方性であるため配向処理が不要であり、視野角依存性が小さい
。また配向膜を設けなくてもよいのでラビング処理も不要となるため、ラビング処理によ
って引き起こされる静電破壊を防止することができ、作製工程中の液晶表示装置の不良や
破損を軽減することができる。
【０３２１】
また、表示素子として液晶素子を用いる場合、ＴＮ（Ｔｗｉｓｔｅｄ  Ｎｅｍａｔｉｃ
）モード、ＩＰＳ（Ｉｎ−Ｐｌａｎｅ−Ｓｗｉｔｃｈｉｎｇ）モード、ＦＦＳ（Ｆｒｉｎ
ｇｅ  Ｆｉｅｌｄ  Ｓｗｉｔｃｈｉｎｇ）モード、ＡＳＭ（Ａｘｉａｌｌｙ  Ｓｙｍｍｅ
ｔｒｉｃ  ａｌｉｇｎｅｄ  Ｍｉｃｒｏ−ｃｅｌｌ）モード、ＯＣＢ（Ｏｐｔｉｃａｌ  
Ｃｏｍｐｅｎｓａｔｅｄ  Ｂｉｒｅｆｒｉｎｇｅｎｃｅ）モード、ＦＬＣ（Ｆｅｒｒｏｅ
ｌｅｃｔｒｉｃ  Ｌｉｑｕｉｄ  Ｃｒｙｓｔａｌ）モード、ＡＦＬＣ（ＡｎｔｉＦｅｒｒ
ｏｅｌｅｃｔｒｉｃ  Ｌｉｑｕｉｄ  Ｃｒｙｓｔａｌ）モードなどを用いることができる
。
【０３２２】
また、ノーマリーブラック型の液晶表示装置、例えば垂直配向（ＶＡ）モードを採用し
た透過型の液晶表示装置としてもよい。垂直配向モードとしては、いくつか挙げられるが
、例えば、ＭＶＡ（Ｍｕｌｔｉ−Ｄｏｍａｉｎ  Ｖｅｒｔｉｃａｌ  Ａｌｉｇｎｍｅｎｔ
）モード、ＰＶＡ（Ｐａｔｔｅｒｎｅｄ  Ｖｅｒｔｉｃａｌ  Ａｌｉｇｎｍｅｎｔ）モー
ド、ＡＳＶモードなどを用いることができる。
【０３２３】
［表示素子として発光素子を用いる表示装置］
図３６に示す表示装置７００は、容量素子７９０ｂを有する。容量素子７９０ｂは、一
対の電極間に誘電体を有する構造である。より詳しくは、容量素子７９０ｂの一方の電極
としては、トランジスタ７５０のゲート電極として機能する導電膜と同一工程で形成され
た導電膜を用い、容量素子７９０ｂの他方の電極としては、トランジスタ７５０のソース
電極またはドレイン電極として機能する導電膜を用いる。また、一対の電極間に挟持され
る誘電体としては、トランジスタ７５０のゲート絶縁膜として機能する絶縁膜を用いる。
【０３２４】
また、図３６において、絶縁膜７６８上に平坦化絶縁膜７７０が設けられている。
【０３２５】
平坦化絶縁膜７７０としては、ポリイミド樹脂、アクリル樹脂、ポリイミドアミド樹脂
、ベンゾシクロブテン樹脂、ポリアミド樹脂、エポキシ樹脂等の耐熱性を有する有機材料
を用いることができる。なお、これらの材料で形成される絶縁膜を複数積層させることで
、平坦化絶縁膜７７０を形成してもよい。また、図３５に示すように、平坦化絶縁膜７７
０を設けない構成としてもよい。
【０３２６】
また、図３６に示す表示装置７００は、発光素子７８２を有する。発光素子７８２は、
導電層７８４、ＥＬ層７８６、及び導電層７８８を有する。図３６に示す表示装置７００
は、発光素子７８２が有するＥＬ層７８６が発光することによって、画像を表示すること
ができる。
【０３２７】
また、導電層７８４は、トランジスタ７５０が有するソース電極及びドレイン電極とし
て機能する導電膜に接続される。導電層７８４は、平坦化絶縁膜７７０上に形成され画素
電極、すなわち表示素子の一方の電極として機能する。導電層７８４としては、可視光に
おいて透光性のある導電膜、または可視光において反射性のある導電膜を用いることがで
きる。可視光において透光性のある導電膜としては、例えば、インジウム（Ｉｎ）、亜鉛
（Ｚｎ）、錫（Ｓｎ）の中から選ばれた一種を含む材料を用いるとよい。可視光において
反射性のある導電膜としては、例えば、アルミニウム、または銀を含む材料を用いるとよ
い。
【０３２８】
また、図３６に示す表示装置７００には、平坦化絶縁膜７７０及び導電層７８４上に絶
縁膜７３０が設けられる。絶縁膜７３０は、導電層７８４の一部を覆う。なお、発光素子
７８２はトップエミッション構造である。したがって、導電層７８８は透光性を有し、Ｅ
Ｌ層７８６が発する光を透過する。なお、本実施の形態においては、トップエミッション
構造について、例示するが、これに限定されない。例えば、導電層７８４側に光を射出す
るボトムエミッション構造や、導電層７８４及び導電層７８８の双方に光を射出するデュ
アルエミッション構造にも適用することができる。
【０３２９】
また、発光素子７８２と重なる位置に、着色膜７３６が設けられ、絶縁膜７３０と重な
る位置、引き回し配線部７１１、及びソースドライバ回路部７０４に遮光膜７３８が設け
られている。また、着色膜７３６及び遮光膜７３８は、絶縁膜７３４で覆われている。ま
た、発光素子７８２と絶縁膜７３４の間は封止膜７３２で充填されている。なお、図３６
に示す表示装置７００においては、着色膜７３６を設ける構成について例示したが、これ
に限定されない。例えば、ＥＬ層７８６を塗り分けにより形成する場合においては、着色
膜７３６を設けない構成としてもよい。
【０３３０】
本実施の形態に示す構成は、他の実施の形態に示す構成と適宜組み合わせて用いること
ができる。
【０３３１】
（実施の形態５）
本実施の形態では、本発明の一態様の半導体装置を有する表示装置について、図２６を
用いて説明を行う。
【０３３２】
図２６（Ａ）に示す表示装置は、表示素子の画素を有する領域（以下、画素部５０２と
いう）と、画素部５０２の外側に配置され、画素を駆動するための回路を有する回路部（
以下、駆動回路部５０４という）と、素子の保護機能を有する回路（以下、保護回路５０
６という）と、端子部５０７と、を有する。なお、保護回路５０６は、設けない構成とし
てもよい。
【０３３３】
駆動回路部５０４の一部、または全部は、画素部５０２と同一基板上に形成されている
ことが望ましい。これにより、部品数や端子数を減らすことが出来る。駆動回路部５０４
の一部、または全部が、画素部５０２と同一基板上に形成されていない場合には、駆動回
路部５０４の一部、または全部は、ＣＯＧやＴＡＢ（Ｔａｐｅ  Ａｕｔｏｍａｔｅｄ  Ｂ
ｏｎｄｉｎｇ）によって、実装することができる。
【０３３４】
画素部５０２は、Ｘ行（Ｘは２以上の自然数）Ｙ列（Ｙは２以上の自然数）に配置され
た複数の表示素子を駆動するための回路（以下、画素回路５０１という）を有し、駆動回
路部５０４は、画素を選択する信号（走査信号）を出力する回路（以下、ゲートドライバ
５０４ａという）、画素の表示素子を駆動するための信号（データ信号）を供給するため
の回路（以下、ソースドライバ５０４ｂ）などの駆動回路を有する。
【０３３５】
ゲートドライバ５０４ａは、シフトレジスタ等を有する。ゲートドライバ５０４ａは、
端子部５０７を介して、シフトレジスタを駆動するための信号が入力され、信号を出力す
る。例えば、ゲートドライバ５０４ａは、スタートパルス信号、クロック信号等が入力さ
れ、パルス信号を出力する。ゲートドライバ５０４ａは、走査信号が与えられる配線（以
下、走査線ＧＬ＿１乃至ＧＬ＿Ｘという）の電位を制御する機能を有する。なお、ゲート
ドライバ５０４ａを複数設け、複数のゲートドライバ５０４ａにより、走査線ＧＬ＿１乃
至ＧＬ＿Ｘを分割して制御してもよい。または、ゲートドライバ５０４ａは、初期化信号
を供給することができる機能を有する。ただし、これに限定されず、ゲートドライバ５０
４ａは、別の信号を供給することも可能である。
【０３３６】
ソースドライバ５０４ｂは、シフトレジスタ等を有する。ソースドライバ５０４ｂは、
端子部５０７を介して、シフトレジスタを駆動するための信号の他、データ信号の元とな
る信号（画像信号）が入力される。ソースドライバ５０４ｂは、画像信号を元に画素回路
５０１に書き込むデータ信号を生成する機能を有する。また、ソースドライバ５０４ｂは
、スタートパルス、クロック信号等が入力されて得られるパルス信号に従って、データ信
号の出力を制御する機能を有する。また、ソースドライバ５０４ｂは、データ信号が与え
られる配線（以下、データ線ＤＬ＿１乃至ＤＬ＿Ｙという）の電位を制御する機能を有す
る。または、ソースドライバ５０４ｂは、初期化信号を供給することができる機能を有す
る。ただし、これに限定されず、ソースドライバ５０４ｂは、別の信号を供給することも
可能である。
【０３３７】
ソースドライバ５０４ｂは、例えば複数のアナログスイッチなどを用いて構成される。
ソースドライバ５０４ｂは、複数のアナログスイッチを順次オン状態にすることにより、
画像信号を時分割した信号をデータ信号として出力できる。また、シフトレジスタなどを
用いてソースドライバ５０４ｂを構成してもよい。
【０３３８】
複数の画素回路５０１のそれぞれは、走査信号が与えられる複数の走査線ＧＬの一つを
介してパルス信号が入力され、データ信号が与えられる複数のデータ線ＤＬの一つを介し
てデータ信号が入力される。また。複数の画素回路５０１のそれぞれは、ゲートドライバ
５０４ａによりデータ信号のデータの書き込み及び保持が制御される。例えば、ｍ行ｎ列
目の画素回路５０１は、走査線ＧＬ＿ｍ（ｍはＸ以下の自然数）を介してゲートドライバ
５０４ａからパルス信号が入力され、走査線ＧＬ＿ｍの電位に応じてデータ線ＤＬ＿ｎ（
ｎはＹ以下の自然数）を介してソースドライバ５０４ｂからデータ信号が入力される。
【０３３９】
図２６（Ａ）に示す保護回路５０６は、例えば、ゲートドライバ５０４ａと画素回路５
０１の間の配線である走査線ＧＬに接続される。または、保護回路５０６は、ソースドラ
イバ５０４ｂと画素回路５０１の間の配線であるデータ線ＤＬに接続される。または、保
護回路５０６は、ゲートドライバ５０４ａと端子部５０７との間の配線に接続することが
できる。または、保護回路５０６は、ソースドライバ５０４ｂと端子部５０７との間の配
線に接続することができる。なお、端子部５０７は、外部の回路から表示装置に電源及び
制御信号、及び画像信号を入力するための端子が設けられた部分をいう。
【０３４０】
保護回路５０６は、自身が接続する配線に一定の範囲外の電位が与えられたときに、該
配線と別の配線とを導通状態にする回路である。
【０３４１】
図２６（Ａ）に示すように、画素部５０２と駆動回路部５０４にそれぞれ保護回路５０
６を設けることにより、ＥＳＤ（Ｅｌｅｃｔｒｏ  Ｓｔａｔｉｃ  Ｄｉｓｃｈａｒｇｅ：
静電気放電）などにより発生する過電流に対する表示装置の耐性を高めることができる。
ただし、保護回路５０６の構成はこれに限定されず、例えば、ゲートドライバ５０４ａに
保護回路５０６を接続した構成、またはソースドライバ５０４ｂに保護回路５０６を接続
した構成とすることもできる。あるいは、端子部５０７に保護回路５０６を接続した構成
とすることもできる。
【０３４２】
また、図２６（Ａ）においては、ゲートドライバ５０４ａとソースドライバ５０４ｂに
よって駆動回路部５０４を形成している例を示しているが、この構成に限定されない。例
えば、ゲートドライバ５０４ａのみを形成し、別途用意されたソースドライバ回路が形成
された基板（例えば、単結晶半導体膜、多結晶半導体膜で形成された駆動回路基板）を実
装する構成としても良い。
【０３４３】
また、図２６（Ａ）に示す複数の画素回路５０１は、例えば、図２６（Ｂ）に示す構成
とすることができる。
【０３４４】
図２６（Ｂ）に示す画素回路５０１は、液晶素子５７０と、トランジスタ５５０と、容
量素子５６０と、を有する。トランジスタ５５０に先の実施の形態に示すトランジスタを
適用することができる。
【０３４５】
液晶素子５７０の一対の電極の一方の電位は、画素回路５０１の仕様に応じて適宜設定
される。液晶素子５７０は、書き込まれるデータにより配向状態が設定される。なお、複
数の画素回路５０１のそれぞれが有する液晶素子５７０の一対の電極の一方に共通の電位
（コモン電位）を与えてもよい。また、各行の画素回路５０１の液晶素子５７０の一対の
電極の一方に異なる電位を与えてもよい。
【０３４６】
例えば、液晶素子５７０を備える表示装置の駆動方法としては、ＴＮモード、ＳＴＮモ
ード、ＶＡモード、ＡＳＭ（Ａｘｉａｌｌｙ  Ｓｙｍｍｅｔｒｉｃ  Ａｌｉｇｎｅｄ  Ｍ
ｉｃｒｏ−ｃｅｌｌ）モード、ＯＣＢ（Ｏｐｔｉｃａｌｌｙ  Ｃｏｍｐｅｎｓａｔｅｄ  
Ｂｉｒｅｆｒｉｎｇｅｎｃｅ）モード、ＦＬＣ（Ｆｅｒｒｏｅｌｅｃｔｒｉｃ  Ｌｉｑｕ
ｉｄ  Ｃｒｙｓｔａｌ）モード、ＡＦＬＣ（ＡｎｔｉＦｅｒｒｏｅｌｅｃｔｒｉｃ  Ｌｉ
ｑｕｉｄ  Ｃｒｙｓｔａｌ）モード、ＭＶＡモード、ＰＶＡ（Ｐａｔｔｅｒｎｅｄ  Ｖｅ
ｒｔｉｃａｌ  Ａｌｉｇｎｍｅｎｔ）モード、ＩＰＳモード、ＦＦＳモード、又はＴＢＡ
（Ｔｒａｎｓｖｅｒｓｅ  Ｂｅｎｄ  Ａｌｉｇｎｍｅｎｔ）モードなどを用いてもよい。
また、表示装置の駆動方法としては、上述した駆動方法の他、ＥＣＢ（Ｅｌｅｃｔｒｉｃ
ａｌｌｙ  Ｃｏｎｔｒｏｌｌｅｄ  Ｂｉｒｅｆｒｉｎｇｅｎｃｅ）モード、ＰＤＬＣ（Ｐ
ｏｌｙｍｅｒ  Ｄｉｓｐｅｒｓｅｄ  Ｌｉｑｕｉｄ  Ｃｒｙｓｔａｌ）モード、ＰＮＬＣ
（Ｐｏｌｙｍｅｒ  Ｎｅｔｗｏｒｋ  Ｌｉｑｕｉｄ  Ｃｒｙｓｔａｌ）モード、ゲストホ
ストモードなどがある。ただし、これに限定されず、液晶素子及びその駆動方式として様
々なものを用いることができる。
【０３４７】
ｍ行ｎ列目の画素回路５０１において、トランジスタ５５０のソース電極またはドレイ
ン電極の一方は、データ線ＤＬ＿ｎに電気的に接続され、他方は液晶素子５７０の一対の
電極の他方に電気的に接続される。また、トランジスタ５５０のゲート電極は、走査線Ｇ
Ｌ＿ｍに電気的に接続される。トランジスタ５５０は、オン状態またはオフ状態になるこ
とにより、データ信号のデータの書き込みを制御する機能を有する。
【０３４８】
容量素子５６０の一対の電極の一方は、電位が供給される配線（以下、電位供給線ＶＬ
）に電気的に接続され、他方は、液晶素子５７０の一対の電極の他方に電気的に接続され
る。なお、電位供給線ＶＬの電位の値は、画素回路５０１の仕様に応じて適宜設定される
。容量素子５６０は、書き込まれたデータを保持する保持容量としての機能を有する。
【０３４９】
例えば、図２６（Ｂ）の画素回路５０１を有する表示装置では、例えば、図２６（Ａ）
に示すゲートドライバ５０４ａにより各行の画素回路５０１を順次選択し、トランジスタ
５５０をオン状態にしてデータ信号のデータを書き込む。
【０３５０】
データが書き込まれた画素回路５０１は、トランジスタ５５０がオフ状態になることで
保持状態になる。これを行毎に順次行うことにより、画像を表示できる。
【０３５１】
また、図２６（Ａ）に示す複数の画素回路５０１は、例えば、図２６（Ｃ）に示す構成
とすることができる。
【０３５２】
また、図２６（Ｃ）に示す画素回路５０１は、トランジスタ５５２、５５４と、容量素
子５６２と、発光素子５７２と、を有する。トランジスタ５５２及びトランジスタ５５４
のいずれか一方または双方に先の実施の形態に示すトランジスタを適用することができる
。
【０３５３】
トランジスタ５５２のソース電極及びドレイン電極の一方は、データ信号が与えられる
配線（以下、信号線ＤＬ＿ｎという）に電気的に接続される。さらに、トランジスタ５５
２のゲート電極は、ゲート信号が与えられる配線（以下、走査線ＧＬ＿ｍという）に電気
的に接続される。
【０３５４】
トランジスタ５５２は、オン状態またはオフ状態になることにより、データ信号のデー
タの書き込みを制御する機能を有する。
【０３５５】
容量素子５６２の一対の電極の一方は、電位が与えられる配線（以下、電位供給線ＶＬ
＿ａという）に電気的に接続され、他方は、トランジスタ５５２のソース電極及びドレイ
ン電極の他方に電気的に接続される。
【０３５６】
容量素子５６２は、書き込まれたデータを保持する保持容量としての機能を有する。
【０３５７】
トランジスタ５５４のソース電極及びドレイン電極の一方は、電位供給線ＶＬ＿ａに電
気的に接続される。さらに、トランジスタ５５４のゲート電極は、トランジスタ５５２の
ソース電極及びドレイン電極の他方に電気的に接続される。
【０３５８】
発光素子５７２のアノード及びカソードの一方は、電位供給線ＶＬ＿ｂに電気的に接続
され、他方は、トランジスタ５５４のソース電極及びドレイン電極の他方に電気的に接続
される。
【０３５９】
発光素子５７２としては、例えば有機エレクトロルミネセンス素子（有機ＥＬ素子とも
いう）などを用いることができる。ただし、発光素子５７２としては、これに限定されず
、無機材料からなる無機ＥＬ素子を用いても良い。
【０３６０】
なお、電位供給線ＶＬ＿ａ及び電位供給線ＶＬ＿ｂの一方には、高電源電位ＶＤＤが与
えられ、他方には、低電源電位ＶＳＳが与えられる。
【０３６１】
図２６（Ｃ）の画素回路５０１を有する表示装置では、例えば、図２６（Ａ）に示すゲ
ートドライバ５０４ａにより各行の画素回路５０１を順次選択し、トランジスタ５５２を
オン状態にしてデータ信号のデータを書き込む。
【０３６２】
データが書き込まれた画素回路５０１は、トランジスタ５５２がオフ状態になることで
保持状態になる。さらに、書き込まれたデータ信号の電位に応じてトランジスタ５５４の
ソース電極とドレイン電極の間に流れる電流量が制御され、発光素子５７２は、流れる電
流量に応じた輝度で発光する。これを行毎に順次行うことにより、画像を表示できる。
【０３６３】
本実施の形態に示す構成は、他の実施の形態に示す構成と適宜組み合わせて用いること
ができる。
【０３６４】
（実施の形態６）
以下では、本発明の一態様の酸化物半導体を用いた半導体装置の例を説明する。
【０３６５】
［半導体装置の例］
図３７（Ａ）は本発明の一態様の半導体装置の回路図の一例である。図３７（Ａ）に示
す半導体装置は、トランジスタ１００と、トランジスタ１３０と、容量素子１５０と、配
線ＷＢＬと、配線ＲＢＬと、配線ＷＬと、配線ＣＬと、配線ＢＧと、配線ＳＬと、を有す
る。
【０３６６】
トランジスタ１３０は、ソースまたはドレインの一方が配線ＲＢＬと電気的に接続し、
他方が配線ＳＬと電気的に接続し、ゲートがトランジスタ１００のソースまたはドレイン
の一方及び容量素子１５０の一方の電極と電気的に接続する。トランジスタ１００は、ソ
ースまたはドレインの他方が配線ＷＢＬと電気的に接続し、第１のゲートが配線ＷＬと電
気的に接続する。容量素子１５０は、他方の電極が配線ＣＬと電気的に接続する。また配
線ＢＧはトランジスタ１００の第２のゲートと電気的に接続する。なお、トランジスタ１
３０のゲートと、トランジスタ１００のソースまたはドレインの一方と、容量素子１５０
の一方の電極の間のノードをノードＦＮと呼ぶ。
【０３６７】
図３７（Ａ）に示す半導体装置は、トランジスタ１００が導通状態（オン状態）の時に
配線ＷＢＬの電位に応じた電位を、ノードＦＮに与える。また、トランジスタ１００が非
導通状態（オフ状態）のときに、ノードＦＮの電位を保持する機能を有する。すなわち、
図３７（Ａ）に示す半導体装置は、記憶装置のメモリセルとしての機能を有する。図３７
（Ａ）に示す半導体装置をマトリクス状に配置することで、記憶装置（メモリセルアレイ
）を構成することができる。
【０３６８】
なお、ノードＦＮと電気的に接続する液晶素子や有機ＥＬ（Ｅｌｅｃｔｒｏｌｕｍｉｎ
ｅｓｃｅｎｃｅ）素子などの表示素子を有する場合、図３７（Ａ）の半導体装置は表示装
置の画素として機能させることもできる。
【０３６９】
トランジスタ１００の導通状態、非導通状態の選択は、配線ＷＬまたは配線ＢＧに与え
る電位によって制御することができる。また配線ＷＬまたは配線ＢＧに与える電位によっ
てトランジスタ１００のしきい値を制御することができる。トランジスタ１００としてオ
フ電流の小さいトランジスタを用いることにより、非導通状態におけるノードＦＮの電位
を長期間に渡って保持することができる。したがって、半導体装置のリフレッシュ頻度を
低減することができ、消費電力の小さい半導体装置を実現することができる。トランジス
タ１００として、例えば酸化物半導体膜を用いたトランジスタを用いることにより、オフ
電流の小さいトランジスタを実現することができる。
【０３７０】
なお、配線ＣＬには基準電位や接地電位、または任意の固定電位などの定電位が与えら
れる。このとき、ノードＦＮの電位によって、トランジスタ１００の見かけ上のしきい値
電圧が変動する。見かけ上のしきい値電圧の変動により、トランジスタ１３０の導通状態
、非導通状態が変化することを利用し、ノードＦＮに保持された電位の情報をデータとし
て読み出すことができる。
【０３７１】
なお、ノードＦＮに保持された電位を８５℃において１０年間（３．１５×１０８秒）
保持するためには、容量１ｆＦあたり、トランジスタのチャネル幅１μｍあたりのオフ電
流の値が４．３ｙＡ（ヨクトアンペア：１ｙＡは１０−２４Ａ）未満であることが好まし
い。このとき、許容されるノードＦＮの電位の変動が０．５Ｖ以内であることが好ましい
。または、９５℃において、上記オフ電流が１．５ｙＡ未満であることが好ましい。
【０３７２】
また、容量を大きくすることにより、より長くノードＦＮに電位を保持することができ
る。つまり、保持時間を長くすることができる。
【０３７３】
図３７（Ａ）に示す半導体装置では、トランジスタ１３０のゲート電極の電位が保持可
能という特徴を活かすことで、次のように、情報の書き込み、保持、読み出しが可能であ
る。
【０３７４】
情報の書き込み及び保持について説明する。まず、配線ＷＬの電位を、トランジスタ１
００がオン状態となる電位にして、トランジスタ１００をオン状態とする。これにより、
配線ＷＢＬの電位が、トランジスタ１３０のゲート電極、及び容量素子１５０に与えられ
る。すなわち、トランジスタ１３０のゲート電極には、所定の電荷が与えられる（書き込
み）。ここでは、異なる二つの電位レベルを与える電荷（以下Ｌｏｗレベル電荷、Ｈｉｇ
ｈレベル電荷という）のいずれかが与えられるものとする。その後、配線ＷＬの電位を、
トランジスタ１００がオフ状態となる電位にして、トランジスタ１００をオフ状態とする
ことにより、トランジスタ１３０のゲート電極に与えられた電荷が保持される（保持）。
【０３７５】
トランジスタ１００のオフ電流は極めて小さいため、トランジスタ１３０のゲート電極
の電荷は長時間にわたって保持される。
【０３７６】
次に情報の読み出しについて説明する。配線ＲＢＬに所定の電位（定電位）を与えた状
態で、配線ＣＬに適切な電位（読み出し電位）を与えると、トランジスタ１３０のゲート
電極に保持された電荷量に応じて、配線ＳＬは異なる電位をとる。一般に、トランジスタ
１３０をｎチャネル型とすると、トランジスタ１３０のゲート電極にＨｉｇｈレベル電荷
が与えられている場合の見かけのしきい値Ｖｔｈ＿Ｈは、トランジスタ１３０のゲート電
極にＬｏｗレベル電荷が与えられている場合の見かけのしきい値Ｖｔｈ＿Ｌより低くなる
ためである。ここで、見かけのしきい値電圧とは、トランジスタ１３０を「オン状態」と
するために必要な配線ＣＬの電位をいうものとする。したがって、配線ＣＬの電位をＶｔ
ｈ＿ＨとＶｔｈ＿Ｌの間の電位Ｖ０とすることにより、トランジスタ１３０のゲート電極
に与えられた電荷を判別できる。例えば、書き込みにおいて、Ｈｉｇｈレベル電荷が与え
られていた場合には、配線ＣＬの電位がＶ０（＞Ｖｔｈ＿Ｈ）となれば、トランジスタ１
３０は「オン状態」となる。Ｌｏｗレベル電荷が与えられていた場合には、配線ＣＬの電
位がＶ０（＜Ｖｔｈ＿Ｌ）となっても、トランジスタ１３０は「オフ状態」のままである
。このため、配線ＳＬの電位を判別することで、保持されている情報を読み出すことがで
きる。なお、配線本数を減らすために、例えば図３７（Ａ）に示すＷＢＬとＲＢＬを導通
させてもよい。
【０３７７】
なお、メモリセルをアレイ状に配置して用いる場合、所望のメモリセルの情報のみを読
み出せることが必要になる。このように情報を読み出さない場合には、ゲート電極の状態
にかかわらずトランジスタ１３０が「オフ状態」となるような電位、つまり、Ｖｔｈ＿Ｈ
より小さい電位を配線ＣＬに与えればよい。または、ゲート電極の状態にかかわらずトラ
ンジスタ１３０が「オン状態」となるような電位、つまり、Ｖｔｈ＿Ｌより大きい電位を
配線ＣＬに与えればよい。
【０３７８】
図３７（Ｂ）に示す半導体装置は、トランジスタ１３０を設けていない点で主に図３７
（Ａ）と相違している。この場合も上記と同様の動作により情報の書き込み及び保持動作
が可能である。
【０３７９】
次に、情報の読み出しについて説明する。トランジスタ１００がオン状態となると、浮
遊状態である配線ＢＬと容量素子１５０とが導通し、配線ＢＬと容量素子１５０の間で電
荷が再分配される。その結果、配線ＢＬの電位が変化する。配線ＢＬの電位の変化量は、
容量素子１５０の一方の電極の電位（あるいは容量素子１５０に蓄積された電荷）によっ
て、異なる値をとる。
【０３８０】
例えば、容量素子１５０の一方の電極の電位をＶ、容量素子１５０の容量をＣ、配線Ｂ
Ｌが有する容量成分をＣＢ、電荷が再分配される前の配線ＢＬの電位をＶＢ０とすると、
電荷が再分配された後の配線ＢＬの電位は、（ＣＢ×ＶＢ０＋Ｃ×Ｖ）／（ＣＢ＋Ｃ）と
なる。したがって、メモリセルの状態として、容量素子１５０の一方の電極の電位がＶ１
とＶ０（Ｖ１＞Ｖ０）の２状態をとるとすると、電位Ｖ１を保持している場合の配線ＢＬ
の電位（＝（ＣＢ×ＶＢ０＋Ｃ×Ｖ１）／（ＣＢ＋Ｃ））は、電位Ｖ０を保持している場
合の配線ＢＬの電位（＝（ＣＢ×ＶＢ０＋Ｃ×Ｖ０）／（ＣＢ＋Ｃ））よりも高くなるこ
とがわかる。
【０３８１】
そして、配線ＢＬの電位を所定の電位と比較することで、情報を読み出すことができる
。
【０３８２】
図３７（Ａ）や図３７（Ｂ）で示す半導体装置は、例えばＣＰＵの記憶装置として用い
ることもできる。
【０３８３】
図３８に、図３７（Ａ）で示した回路を実現可能な半導体装置の断面構成の一例を示す
。なお、図３８では配線本数を減らすためにＷＢＬとＲＢＬを導通させる例を示す。なお
、図３８（Ｂ）は、図３８（Ａ）に示す一点鎖線Ａ−Ｂを通り、図３８（Ａ）と垂直な面
の断面を示す。また、図３８（Ｃ）は、図３８（Ａ）に示す一点鎖線Ｃ−Ｄを通り、図３
８（Ａ）と垂直な面の断面を示す。
【０３８４】
トランジスタ１００はトランジスタ１３０の上方に設けられることが好ましい。トラン
ジスタ１００とトランジスタ１３０を積層することにより、例えば、回路面積を縮小する
ことができる。トランジスタ１００として、例えば実施の形態３に示したトランジスタを
用いることができる。図３８では、図１２に示したトランジスタ１００を用いる例を示す
。
【０３８５】
トランジスタ１３０は、第１の半導体材料を含んで構成される。また、トランジスタ１
００は第２の半導体材料を含んで構成される。第１の半導体材料、または第２の半導体材
料として用いることのできる半導体としては、例えばシリコンやゲルマニウムやガリウム
やヒ素などの半導体材料、シリコンやゲルマニウムやガリウムやヒ素やアルミニウムなど
を有する化合物半導体材料、有機半導体材料、または酸化物半導体材料などが挙げられる
。
【０３８６】
第１の半導体材料と第２の半導体材料は、同一の材料であってもよいが、異なる半導体
材料とすることがより好ましい。ここでは、第１の半導体材料として単結晶シリコンを、
第２の半導体材料として酸化物半導体を用いた場合について説明する。
【０３８７】
〔第１のトランジスタ〕
トランジスタ１３０は、半導体基板１３１に設けられ、半導体基板１３１の一部からな
る半導体層１３２、ゲート絶縁膜１３４、ゲート電極１３５、及びソース領域またはドレ
イン領域として機能する低抵抗層１３３ａ及び低抵抗層１３３ｂを有する。
【０３８８】
トランジスタ１３０は、ｐチャネル型、ｎチャネル型のいずれでもよいが、回路構成や
駆動方法に応じて適切なトランジスタを用いればよい。
【０３８９】
半導体層１３２のチャネルが形成される領域やその近傍の領域や、ソース領域またはド
レイン領域となる低抵抗層１３３ａ及び低抵抗層１３３ｂ等において、シリコン系半導体
などの半導体を含むことが好ましく、単結晶シリコンを含むことが好ましい。または、Ｇ
ｅ（ゲルマニウム）、ＳｉＧｅ（シリコンゲルマニウム）、ＧａＡｓ（ガリウムヒ素）、
ＧａＡｌＡｓ（ガリウムアルミニウムヒ素）などを有する材料で形成してもよい。結晶格
子に歪みを有するシリコンを用いた構成としてもよい。またはＧａＡｓとＧａＡｌＡｓ等
を用いることで、トランジスタ１３０をＨＥＭＴ（Ｈｉｇｈ  Ｅｌｅｃｔｒｏｎ  Ｍｏｂ
ｉｌｉｔｙ  Ｔｒａｎｓｉｓｔｏｒ）としてもよい。
【０３９０】
また、トランジスタ１３０は、ＬＤＤ（Ｌｉｇｈｔｌｙ  Ｄｏｐｅｄ  Ｄｒａｉｎ）領
域である領域１７６ａと領域１７６ｂを有してもよい。
【０３９１】
低抵抗層１３３ａ及び低抵抗層１３３ｂは、半導体層１３２に適用される半導体材料に
加え、リンなどのｎ型の導電性を付与する元素、またはホウ素などのｐ型の導電性を付与
する元素を含む。
【０３９２】
ゲート電極１３５は、リンなどのｎ型の導電性を付与する元素、またはホウ素などのｐ
型の導電性を付与する元素を含むシリコンなどの半導体材料、金属材料、合金材料、また
は金属酸化物材料などの導電性材料を用いることができる。
【０３９３】
ここで、トランジスタ１３０に換えて図２９（Ａ）及び図２９（Ｂ）に示すようなトラ
ンジスタ１９０を用いてもよい。図２９（Ｂ）は、図２９（Ａ）に示す一点鎖線Ｅ−Ｆを
通り、図２９（Ａ）と垂直な面の断面を示す。トランジスタ１９０はチャネルが形成され
る半導体層１３２（半導体基板の一部）が凸形状を有し、その側面及び上面に沿ってゲー
ト絶縁膜１３４及びゲート電極１３５が設けられている。またトランジスタの間には素子
分離層１８１が設けられている。このようなトランジスタ１９０は半導体基板の凸部を利
用していることからＦＩＮ型トランジスタとも呼ばれる。なお、凸部の上部に接して、凸
部を形成するためのマスクとして機能する絶縁膜を有していてもよい。また、ここでは半
導体基板の一部を加工して凸部を形成する場合を示したが、ＳＯＩ（Ｓｉｌｉｃｏｎ  ｏ
ｎ  Ｉｎｓｕｌａｔｏｒ）基板を加工して凸形状を有する半導体層を形成してもよい。
【０３９４】
トランジスタ１３０を覆って、絶縁膜１３６、絶縁膜１３７、及び絶縁膜１３８が順に
積層して設けられている。
【０３９５】
絶縁膜１３６は半導体装置の作製工程において、低抵抗層１３３ａ及び低抵抗層１３３
ｂに添加された導電性を付与する元素の活性化の際の保護膜として機能する。絶縁膜１３
６は不要であれば設けなくてもよい。
【０３９６】
半導体層１３２にシリコン系半導体材料を用いた場合、絶縁膜１３７は水素を含む絶縁
材料を含むことが好ましい。加熱処理を行うことで絶縁膜１３７中の水素により半導体層
１３２中のダングリングボンドが終端され、トランジスタ１３０の信頼性を向上させるこ
とができる。
【０３９７】
絶縁膜１３８はその下層に設けられるトランジスタ１３０などによって生じる段差を平
坦化する平坦化層として機能する。絶縁膜１３８の上面をＣＭＰ法等により平坦化しても
よい。
【０３９８】
また、絶縁膜１３６、絶縁膜１３７、絶縁膜１３８には低抵抗層１３３ａや低抵抗層１
３３ｂ等と電気的に接続するプラグ１４０、トランジスタ１３０のゲート電極１３５と電
気的に接続するプラグ１３９等が埋め込まれていてもよい。
【０３９９】
トランジスタ１３０と、トランジスタ１００の間には、バリア膜１１１が設けられてい
る。バリア膜１１１は、これよりも下層から水及び水素が上層に拡散することを抑制する
機能を有する層である。また、バリア膜１１１は酸素透過性が低いことが好ましい。ここ
で、水及び水素が拡散しにくい、とは、例えば一般的に絶縁膜として用いられる酸化シリ
コン等と比較して、水及び水素の透過性が低いことを示す。また、酸素透過性が低いとは
、例えば一般的に絶縁膜として用いられる酸化シリコン等と比較して、酸素の透過性が低
いことを示す。
【０４００】
バリア膜１１１に用いることのできる材料としては、酸化アルミニウム、酸化ハフニウ
ム、酸化タンタル、酸化ジルコニウム、チタン酸ジルコン酸鉛（ＰＺＴ）、チタン酸スト
ロンチウム（ＳｒＴｉＯ３）または（Ｂａ，Ｓｒ）ＴｉＯ３（ＢＳＴ）などのいわゆるｈ
ｉｇｈ−ｋ材料を含む絶縁膜を単層または積層で用いることができる。またはこれらの絶
縁膜に例えば酸化アルミニウム、酸化ビスマス、酸化ゲルマニウム、酸化ニオブ、酸化シ
リコン、酸化チタン、酸化タングステン、酸化イットリウム、酸化ジルコニウム、酸化ガ
リウムを添加してもよい。またはこれらの絶縁膜を窒化処理して酸化窒化膜としてもよい
。上記の絶縁膜に酸化シリコン、酸化窒化シリコンまたは窒化シリコンを積層して用いて
もよい。特に、酸化アルミニウムは水や水素に対するバリア性に優れているため、より好
ましい。
【０４０１】
また、上述した材料は、水素、水に加え、酸素のバリア性にも優れた材料である。よっ
て絶縁膜１１４を加熱した時に放出される酸素がバリア膜１１１よりも下層に拡散するこ
とを抑制することができる。その結果、絶縁膜１１４から放出され、トランジスタ１００
の半導体層に供給されうる酸素の量を増大させることができる。
【０４０２】
ここで、バリア膜１１１よりも下層では、例えば加熱処理により、水素や水などを低減
させておくことが好ましい。加熱処理条件は例えば不活性ガス雰囲気下または減圧雰囲気
下で１７０℃以上とすればよい。
【０４０３】
また、トランジスタ１３０の半導体層に単結晶シリコンを用いた場合では、当該加熱処
理は、シリコンの不対結合手（ダングリングボンドともいう）を水素によって終端化する
処理（水素化処理とも呼ぶ）を兼ねることができる。
【０４０４】
バリア膜１１１を挟むように、導電層１５１、導電層１５２ａ及び導電層１５２ｂが設
けられ、容量素子１５０を形成している。導電層１５１は、トランジスタ１００の導電層
１０４ａと電気的に接続する。
【０４０５】
バリア膜１１１、導電層１５２ａ、導電層１５２ｂ、導電層１０５等を覆って、絶縁膜
１１４が設けられている。絶縁膜１１４については、例えば図１２の絶縁膜１１４の説明
を参照する。
【０４０６】
〔第２のトランジスタ〕
絶縁膜１１４の上部には、トランジスタ１００が設けられている。図３８に示す一例で
は、トランジスタ１００として図１２に示したトランジスタを用いる。
【０４０７】
また、図３８に示すトランジスタ１００は、第２のゲート電極として機能する導電層１
０５を有する。導電層１０５は、容量素子１５０の一部を形成する導電層１５２ａ及び導
電層１５２ｂと同時に形成してもよい。これらの導電層を同時に形成することにより、例
えば工程を簡略化することができる。
【０４０８】
またトランジスタ１００を覆って、絶縁膜１１２、絶縁膜１１３、及び絶縁膜１１６が
設けられている。
【０４０９】
絶縁膜１１２はバリア膜１１１同様、水や水素が拡散しにくい材料を用いることが好ま
しい。特に酸素を透過しにくい材料を用いることが好ましい。
【０４１０】
なお、絶縁膜１１２を２層以上の積層構造としてもよい。その場合には、例えば絶縁膜
１１２を２層の積層構造とし、上層には水や水素が拡散しにくい材料を用いることが好ま
しい。また、下層には例えば酸化シリコン、酸化窒化シリコン、窒化酸化シリコン、窒化
シリコン、酸化アルミニウム、酸化窒化アルミニウム、窒化酸化アルミニウム、窒化アル
ミニウムなどを用いればよい。下層に設ける絶縁膜は、絶縁膜１１４と同様の、加熱によ
り酸素が脱離する絶縁膜としてゲート絶縁膜１０２を介して半導体層１０１の上側からも
酸素を供給する構成としてもよい。
【０４１１】
絶縁膜１１２で半導体層１０１を覆うことで、半導体層１０１から絶縁膜１１２よりも
上方に酸素が放出されることを抑制することができる。さらに、絶縁膜１１４等から脱離
した酸素を絶縁膜１１２よりも下側に閉じ込めることができるため、半導体層１０１に供
給しうる酸素の量を増大させることができる。
【０４１２】
また絶縁膜１１２を設けることにより、外部から酸化物半導体への水や水素が混入する
ことを抑制できる。よって電気特性の変動が抑制された、信頼性の高いトランジスタを実
現することができる。
【０４１３】
絶縁膜１１３としては、例えば酸化シリコン、酸化窒化シリコン、窒化酸化シリコン、
窒化シリコン、酸化アルミニウム、酸化窒化アルミニウム、窒化酸化アルミニウム、窒化
アルミニウムなどを用いればよく、積層または単層で設ける。
【０４１４】
トランジスタ１００を覆う絶縁膜１１６は、その下層の凹凸形状を被覆する平坦化層と
して機能する。また絶縁膜１１３は、絶縁膜１１６を成膜する際の保護膜としての機能を
有してもよい。絶縁膜１１３は不要であれば設けなくてもよい。絶縁膜１１６として例え
ば酸化シリコン、酸化窒化シリコン、窒化酸化シリコン、窒化シリコン、酸化アルミニウ
ム、酸化窒化アルミニウム、窒化酸化アルミニウム、窒化アルミニウムなどを用いればよ
く、積層または単層で設ける。
【０４１５】
絶縁膜１１２、絶縁膜１１３及び絶縁膜１１６には、導電層１０４ｂと電気的に接続す
るプラグ３２１、プラグ３２２、プラグ１２３が埋め込まれている。
【０４１６】
絶縁膜１１６の上部には、プラグ３２２と電気的に接続する配線１２４等が設けられて
いる。
【０４１７】
また図３８に示すように、水素を含む絶縁膜１３６上に、バリア膜１１１と同様の材料
を含む絶縁膜１３７を設ける構成としてもよい。このような構成とすることで、水素を含
む絶縁膜１３６中に残存した水や水素が上方に拡散することを効果的に抑制することがで
きる。
【０４１８】
配線１２４、配線１６６等の配線、導電層１４３、導電層１５１、導電層１５２ａ、導
電層１５２ｂ、導電層２５１等の導電層、及び、プラグ１２３、プラグ１３９、プラグ１
４０、プラグ１６４、プラグ１６５等のプラグには、材料として金属材料、合金材料、ま
たは金属酸化物材料などの導電性材料を用いることができる。特に、耐熱性と導電性を両
立するタングステンやモリブデンなどの高融点材料を用いることが好ましく、特にタング
ステンを用いることが好ましい。また、窒化チタンやチタンなどの材料を、他の材料と積
層して用いてもよい。
【０４１９】
［作製方法例］
次に、図３８の半導体装置の作製方法の一例について、図３９乃至図４２を用いて説明
する。
【０４２０】
まず半導体基板１３１を準備する。半導体基板１３１としては、例えば単結晶シリコン
基板（ｐ型の半導体基板、またはｎ型の半導体基板を含む）、炭化シリコンや窒化ガリウ
ムからなる化合物半導体基板などを用いることができる。また、半導体基板１３１として
、ＳＯＩ基板を用いてもよい。以下では、半導体基板１３１として単結晶シリコンを用い
た場合について説明する。
【０４２１】
続いて、半導体基板１３１に素子分離層（図示せず）を形成する。素子分離層はＬＯＣ
ＯＳ（Ｌｏｃａｌ  Ｏｘｉｄａｔｉｏｎ  ｏｆ  Ｓｉｌｉｃｏｎ）法またはＳＴＩ（Ｓｈ
ａｌｌｏｗ  Ｔｒｅｎｃｈ  Ｉｓｏｌａｔｉｏｎ）法、メサ分離法等を用いて形成すれば
よい。
【０４２２】
同一基板上にｐ型のトランジスタとｎ型のトランジスタを形成する場合、半導体基板１
３１の一部にｎウェルまたはｐウェルを形成してもよい。例えば、ｎ型の半導体基板１３
１にｐ型の導電性を付与するホウ素などの不純物元素を添加してｐウェルを形成し、同一
基板上にｎ型のトランジスタとｐ型のトランジスタを形成してもよい。
【０４２３】
続いて、半導体基板１３１上にゲート絶縁膜１３４となる絶縁膜を形成する。例えば、
半導体基板１３１の表面を酸化し酸化シリコン膜を形成する。または、熱酸化法により酸
化シリコンを形成した後に、窒化処理を行うことによって酸化シリコン膜の表面を窒化す
ることにより、酸化シリコン膜と、酸化窒化シリコン膜の積層構造を形成してもよい。ま
たは、酸化シリコン、酸化窒化シリコン、高誘電率物質（ｈｉｇｈ−ｋ材料ともいう）で
あるタンタル酸化物、酸化ハフニウム、酸化ハフニウムシリケート、酸化ジルコニウム、
酸化アルミニウム、酸化チタンなどの金属酸化物、または酸化ランタンなどの希土類酸化
物等を用いてもよい。
【０４２４】
当該絶縁膜は、スパッタリング法、ＣＶＤ（Ｃｈｅｍｉｃａｌ  Ｖａｐｏｒ  Ｄｅｐｏ
ｓｉｔｉｏｎ）法（熱ＣＶＤ法、ＭＯＣＶＤ（Ｍｅｔａｌ  Ｏｒｇａｎｉｃ  ＣＶＤ）法
、ＰＥＣＶＤ（Ｐｌａｓｍａ  Ｅｎｈａｎｃｅｄ  ＣＶＤ）法等を含む）、ＭＢＥ（Ｍｏ
ｌｅｃｕｌａｒ  Ｂｅａｍ  Ｅｐｉｔａｘｙ）法、ＡＬＤ（Ａｔｏｍｉｃ  Ｌａｙｅｒ  
Ｄｅｐｏｓｉｔｉｏｎ）法、またはＰＬＤ（Ｐｕｌｓｅｄ  Ｌａｓｅｒ  Ｄｅｐｏｓｉｔ
ｉｏｎ）法等で成膜することにより形成してもよい。
【０４２５】
続いて、ゲート電極１３５となる導電膜を成膜する。導電膜としては、タンタル、タン
グステン、チタン、モリブデン、クロム、ニオブ等から選択された金属、またはこれらの
金属を主成分とする合金材料若しくは化合物材料を用いることが好ましい。また、リン等
の不純物を添加した多結晶シリコンを用いることができる。また、金属窒化物膜と上記の
金属膜の積層構造を用いてもよい。金属窒化物としては、窒化タングステン、窒化モリブ
デン、窒化チタンを用いることができる。金属窒化物膜を設けることにより、金属膜の密
着性を向上させることができ、剥離を防止することができる。
【０４２６】
導電膜は、スパッタリング法、蒸着法、ＣＶＤ法（熱ＣＶＤ法、ＭＯＣＶＤ法、ＰＥＣ
ＶＤ法等を含む）などにより成膜することができる。またプラズマによるダメージを減ら
すには、熱ＣＶＤ法、ＭＯＣＶＤ法あるいはＡＬＤ法が好ましい。
【０４２７】
続いて、当該導電膜上にリソグラフィ法等を用いてレジストマスクを形成し、当該導電
膜の不要な部分を除去する。その後、レジストマスクを除去することにより、ゲート電極
１３５を形成することができる。
【０４２８】
ここで、被加工膜の加工方法について説明する。加工方法として、様々な微細加工技術
を用いることができる。例えば、フォトリソグラフィ法等で形成したレジストマスクに対
してスリミング処理を施す方法を用いてもよい。また、フォトリソグラフィ法等でダミー
パターンを形成し、当該ダミーパターンにサイドウォールを形成した後にダミーパターン
を除去し、残存したサイドウォールをレジストマスクとして用いて、被加工膜をエッチン
グしてもよい。また被加工膜のエッチングとして、高いアスペクト比を実現するために、
異方性のドライエッチングを用いることが好ましい。また、無機膜または金属膜からなる
ハードマスクを用いてもよい。
【０４２９】
レジストマスクの形成に用いる光は、例えばｉ線（波長３６５ｎｍ）、ｇ線（波長４３
６ｎｍ）、ｈ線（波長４０５ｎｍ）、またはこれらを混合させた光を用いることができる
。そのほか、紫外線やＫｒＦレーザ光、またはＡｒＦレーザ光等を用いることもできる。
また、液浸露光技術により露光を行ってもよい。また、露光に用いる光として、極端紫外
光（ＥＵＶ：Ｅｘｔｒｅｍｅ  Ｕｌｔｒａ−ｖｉｏｌｅｔ）やＸ線を用いてもよい。また
、露光に用いる光に換えて、電子ビームを用いることもできる。極端紫外光、Ｘ線または
電子ビームを用いると、極めて微細な加工が可能となるため好ましい。なお、電子ビーム
などのビームを走査することにより露光を行う場合には、フォトマスクは不要である。
【０４３０】
また、レジストマスクとなるレジスト膜を形成する前に、被加工膜とレジスト膜との密
着性を改善する機能を有する有機樹脂膜を形成してもよい。当該有機樹脂膜は、例えばス
ピンコート法などにより、その下層の段差を被覆して表面を平坦化するように形成するこ
とができ、当該有機樹脂膜の上層に設けられるレジストマスクの厚さのばらつきを低減で
きる。また特に微細な加工を行う場合には、当該有機樹脂膜として、露光に用いる光に対
する反射防止膜として機能する材料を用いることが好ましい。このような機能を有する有
機樹脂膜としては、例えばＢＡＲＣ（Ｂｏｔｔｏｍ  Ａｎｔｉ−Ｒｅｆｌｅｃｔｉｏｎ  
Ｃｏａｔｉｎｇ）膜などがある。当該有機樹脂膜は、レジストマスクの除去と同時に除去
するか、レジストマスクを除去した後に除去すればよい。
【０４３１】
これ以降、レジストマスクを用いた加工の記載については、例えばゲート電極１３５で
説明した加工方法を参照すればよい。また、本明細書では、被加工膜のエッチングを行っ
た後のレジスト除去の記載を省略する場合がある。
【０４３２】
ゲート電極１３５の形成後、ゲート電極１３５の側面を覆うサイドウォールを形成して
もよい。サイドウォールは、ゲート電極１３５の厚さよりも厚い絶縁膜を成膜した後に、
異方性エッチングを施し、ゲート電極１３５の側面部分のみ当該絶縁膜を残存させること
により形成できる。
【０４３３】
図３９には、サイドウォールの形成時にゲート絶縁膜のエッチングを行わない例を示す
が、サイドウォールの形成時にゲート絶縁膜１３４となる絶縁膜も同時にエッチングして
もよい。この場合はゲート電極１３５及びサイドウォールの下部にゲート絶縁膜１３４が
形成される。
【０４３４】
続いて、半導体基板１３１のゲート電極１３５（及びサイドウォール）が設けられてい
ない領域にリンなどのｎ型の導電性を付与する元素、またはホウ素などのｐ型の導電性を
付与する元素を添加する。この段階における断面概略図が図３９（Ａ）に相当する。
【０４３５】
続いて、絶縁膜１３６を形成した後、例えば上述した導電性を付与する元素の活性化の
ための加熱処理を行う。加熱処理は、希ガスや窒素ガスなどの不活性ガス雰囲気下、また
は減圧雰囲気下にて、例えば４００℃以上基板の歪み点未満で行うことができる。
【０４３６】
絶縁膜１３６は、例えば酸化シリコン、酸化窒化シリコン、窒化酸化シリコン、窒化シ
リコン、酸化アルミニウム、酸化窒化アルミニウム、窒化酸化アルミニウム、窒化アルミ
ニウムなどを用いればよく、積層または単層で設ける。絶縁膜１３６はスパッタリング法
、ＣＶＤ法（熱ＣＶＤ法、ＭＯＣＶＤ法、ＰＥＣＶＤ法等を含む）、ＭＢＥ法、ＡＬＤ法
またはＰＬＤ法などを用いて形成することができる。特に、当該絶縁膜をＣＶＤ法、好ま
しくはプラズマＣＶＤ法によって成膜すると、被覆性を向上させることができるため好ま
しい。またプラズマによるダメージを減らすには、熱ＣＶＤ法、ＭＯＣＶＤ法あるいはＡ
ＬＤ法が好ましい。
【０４３７】
この段階でトランジスタ１３０が形成される。また、トランジスタ１３０を形成するの
と同様の方法で、第３のトランジスタ１６０を形成してもよい。
【０４３８】
続いて、絶縁膜１３７及び絶縁膜１３８を形成する。
【０４３９】
絶縁膜１３７は、絶縁膜１３６に用いることのできる材料のほか、酸素と水素を含む窒
化シリコン（ＳｉＮＯＨ）を用いてもよい。また、絶縁膜１３８は、絶縁膜１３６に用い
ることのできる材料のほか、ＴＥＯＳ（Ｔｅｔｒａ−Ｅｔｈｙｌ−Ｏｒｔｈｏ−Ｓｉｌｉ
ｃａｔｅ）若しくはシラン等と、酸素若しくは亜酸化窒素等とを反応させて形成した段差
被覆性の良い酸化シリコンを用いることが好ましい。
【０４４０】
絶縁膜１３７及び絶縁膜１３８は、例えばスパッタリング法、ＣＶＤ法（熱ＣＶＤ法、
ＭＯＣＶＤ法、ＰＥＣＶＤ法等を含む）、ＭＢＥ法、ＡＬＤ法またはＰＬＤ法などを用い
て形成することができる。特に、当該絶縁膜をＣＶＤ法、好ましくはプラズマＣＶＤ法に
よって成膜すると、被覆性を向上させることができるため好ましい。またプラズマによる
ダメージを減らすには、熱ＣＶＤ法、ＭＯＣＶＤ法あるいはＡＬＤ法が好ましい。
【０４４１】
続いて絶縁膜１３８の上面をＣＭＰ法等を用いて平坦化する。また、絶縁膜１３８とし
て平坦化膜を用いてもよい。その場合は、必ずしもＣＭＰ法等で平坦化しなくともよい。
平坦化膜の形成には、例えば常圧ＣＶＤ法や、塗布法などを用いることができる。常圧Ｃ
ＶＤ法を用いて形成できる膜としては例えば、ＢＰＳＧ（Ｂｏｒｏｎ  Ｐｈｏｓｐｈｏｒ
ｕｓ  Ｓｉｌｉｃａｔｅ  Ｇｌａｓｓ）等が挙げられる。また、塗布法を用いて形成でき
る膜としては例えば、ＨＳＱ（水素シルセスキオキサン）等が挙げられる。その後、半導
体層１３２中のダングリングボンドを絶縁膜１３７から脱離する水素によって終端するた
めの加熱処理を行ってもよい。
【０４４２】
続いて、絶縁膜１３６、絶縁膜１３７、及び絶縁膜１３８に低抵抗層１３３ａ、低抵抗
層１３３ｂ及びゲート電極１３５等に達する開口を形成する（図３９（Ｂ）参照）。その
後、開口を埋めるように導電膜を形成する（図３９（Ｃ）参照）。その後、絶縁膜１３８
の上面が露出するように、該導電膜に平坦化処理を施すことにより、プラグ１３９やプラ
グ１４０等を形成する（図３９（Ｄ）参照）。導電膜の形成は、例えばスパッタリング法
、ＣＶＤ法（熱ＣＶＤ法、ＭＯＣＶＤ法、ＰＥＣＶＤ法等を含む）、ＭＢＥ法、ＡＬＤ法
またはＰＬＤ法などを用いて形成することができる。
【０４４３】
続いて、絶縁膜１３８上に絶縁膜２１５を成膜する。絶縁膜２１５は、絶縁膜１３６等
と同様の材料及び方法により形成することができる。絶縁膜２１５を形成した後、加熱処
理を行ってもよい。
【０４４４】
第３の加熱処理は、上記積層構造の説明で例示した条件で行うことができる。例えば第
１の加熱処理で説明した条件などを用いることができる。
【０４４５】
続いて絶縁膜２１５に開口部を形成する。その後、開口を埋めるように導電膜を形成し
、絶縁膜２１５の上面が露出するように、該導電膜に平坦化処理を施すことにより、導電
層２５１、導電層１４３及び導電層１５１等を形成する（図３９（Ｅ）参照）。開口部に
導電膜を形成する場合には、例えば、窒化チタンやチタンなどの材料を、開口部に形成し
た後、他の導電材料を積層してもよい。例えば、窒化チタンやチタンを積層膜の下層に用
いることにより、開口部への密着性を向上させることができる。
【０４４６】
続いて、バリア膜１１１を成膜し、開口部を形成する（図４０（Ａ）参照）。バリア膜
１１１は、例えばスパッタリング法、ＣＶＤ法（熱ＣＶＤ法、ＭＯＣＶＤ法、ＰＥＣＶＤ
法等を含む）、ＭＢＥ法、ＡＬＤ法またはＰＬＤ法などを用いて形成することができる。
特に、当該絶縁膜をＣＶＤ法、好ましくはプラズマＣＶＤ法によって成膜すると、被覆性
を向上させることができるため好ましい。またプラズマによるダメージを減らすには、熱
ＣＶＤ法、ＭＯＣＶＤ法あるいはＡＬＤ法が好ましい。
【０４４７】
続いて、導電層１０５、導電層１５２ａ及び導電層１５２ｂとなる導電膜を成膜する。
その後、エッチング等により導電層１０５、導電層１５２ａ及び導電層１５２ｂを形成す
る（図４０（Ｂ）参照）。
【０４４８】
次に、絶縁膜１１４を成膜する。絶縁膜１１４は、例えばスパッタリング法、ＣＶＤ法
（熱ＣＶＤ法、ＭＯＣＶＤ法、ＰＥＣＶＤ法等を含む）、ＭＢＥ法、ＡＬＤ法またはＰＬ
Ｄ法などを用いて形成することができる。特に、当該絶縁膜をＣＶＤ法、好ましくはプラ
ズマＣＶＤ法によって成膜すると、被覆性を向上させることができるため好ましい。また
プラズマによるダメージを減らすには、熱ＣＶＤ法、ＭＯＣＶＤ法あるいはＡＬＤ法が好
ましい。
【０４４９】
絶縁膜１１４に酸素を過剰に含有させるためには、例えば酸素雰囲気下にて絶縁膜１１
４の成膜を行えばよい。または、成膜後の絶縁膜１１４に酸素を導入して酸素を過剰に含
有する領域を形成してもよく、双方の手段を組み合わせてもよい。
【０４５０】
例えば、成膜後の絶縁膜１１４に酸素（少なくとも酸素ラジカル、酸素原子、酸素イオ
ンのいずれかを含む）を導入して酸素を過剰に含有する領域を形成する。酸素の導入方法
としては、イオン注入法、イオンドーピング法、プラズマイマージョンイオン注入法、プ
ラズマ処理などを用いることができる。
【０４５１】
酸素導入処理には、酸素を含むガスを用いることができる。酸素を含むガスとしては、
例えば酸素、亜酸化窒素、二酸化窒素、二酸化炭素、一酸化炭素などを用いることができ
る。また、酸素導入処理において、酸素を含むガスに希ガスを含ませてもよい。または、
水素等を含ませてもよい。例えば、二酸化炭素、水素及びアルゴンの混合ガスを用いると
よい。
【０４５２】
また、絶縁膜１１４を成型した後、その上面の平坦性を高めるためにＣＭＰ法等を用い
た平坦化処理を行ってもよい。
【０４５３】
次に、絶縁体層１０１ａとなる半導体膜と、半導体層１０１ｂとなる半導体膜を順に成
膜する（図４０（Ｃ）参照）。当該半導体膜は、大気に触れさせることなく連続して成膜
することが好ましい。絶縁体層１０１ａとなる半導体、及び半導体層１０１ｂとなる半導
体は、スパッタリング法、ＣＶＤ法、ＭＢＥ法またはＰＬＤ法、ＡＬＤ法などを用いて成
膜すればよい。
【０４５４】
なお、絶縁体層１０１ａとなる半導体、及び半導体層１０１ｂとなる半導体として、Ｉ
ｎ−Ｇａ−Ｚｎ酸化物層をＭＯＣＶＤ法によって成膜する場合、原料ガスとしてトリメチ
ルインジウム、トリメチルガリウム及びジメチル亜鉛などを用いればよい。なお、上記原
料ガスの組み合わせに限定されず、トリメチルインジウムに代えてトリエチルインジウム
などを用いてもよい。また、トリメチルガリウムに代えてトリエチルガリウムなどを用い
てもよい。また、ジメチル亜鉛に代えてジエチル亜鉛などを用いてもよい。
【０４５５】
ここで、絶縁体層１０１ａを形成した後に、絶縁体層１０１ａに酸素を導入してもよい
。例えば、成膜後の絶縁体層１０１ａに酸素（少なくとも酸素ラジカル、酸素原子、酸素
イオンのいずれかを含む）を導入して酸素を過剰に含有する領域を形成する。酸素の導入
方法としては、イオン注入法、イオンドーピング法、プラズマイマージョンイオン注入法
、プラズマ処理などを用いることができる。
【０４５６】
酸素導入処理には、酸素を含むガスを用いることができる。酸素を含むガスとしては、
例えば酸素、亜酸化窒素、二酸化窒素、二酸化炭素、一酸化炭素などを用いることができ
る。また、酸素導入処理において、酸素を含むガスに希ガスを含ませてもよい。または、
水素等を含ませてもよい。例えば、二酸化炭素、水素及びアルゴンの混合ガスを用いると
よい。
【０４５７】
絶縁体層１０１ａ及び半導体層１０１ｂを成膜後、加熱処理を行ってもよい。加熱処理
は、２５０℃以上６５０℃以下、好ましくは３００℃以上５００℃以下の温度で、不活性
ガス雰囲気、酸化性ガスを１０ｐｐｍ以上含む雰囲気、または減圧状態で行えばよい。ま
た、加熱処理の雰囲気は、不活性ガス雰囲気で加熱処理した後に、脱離した酸素を補うた
めに酸化性ガスを１０ｐｐｍ以上含む雰囲気で行ってもよい。加熱処理は、半導体膜を成
膜した直後に行ってもよいし、半導体膜を加工して島状の絶縁体層１０１ａ及び１０１ｂ
を形成した後に行ってもよい。加熱処理により、絶縁膜１１４や酸化物膜から半導体膜に
酸素が供給され、半導体膜中の酸素欠損を低減することができる。
【０４５８】
その後、レジストマスクを用いて、島状の絶縁体層１０１ａと島状の半導体層１０１ｂ
の積層構造を形成する（図４０（Ｄ）参照）。なお、半導体膜のエッチングの際に、絶縁
膜１１４の一部がエッチングされ、絶縁体層１０１ａ及び半導体層１０１ｂに覆われてい
ない領域における絶縁膜１１４が薄膜化することがある。したがって、当該エッチングに
より絶縁膜１１４が消失しないよう、予め厚く形成しておくことが好ましい。
【０４５９】
なお、半導体膜のエッチング条件によっては、レジストがエッチング工程中に消失して
しまう場合があるため、エッチングの耐性が高い材料、例えば無機膜または金属膜からな
るいわゆるハードマスクを用いてもよい。ここでハードマスク２８１として、導電膜を用
いる例を示す。図４１（Ａ）は、ハードマスク２８１を用いて半導体膜を加工し、絶縁体
層１０１ａ及び半導体層１０１ｂを形成する例をしめす。ここで、ハードマスク２８１に
導電層１０４ａ及び導電層１０４ｂとして用いることができる材料を用いれば、ハードマ
スク２８１を加工し、導電層１０４ａ及び導電層１０４ｂを形成することができる。この
ような方法を用いることにより、例えば図３０に示すトランジスタ１００を作製すること
ができる。
【０４６０】
図４０（Ｄ）に示す構造を形成した後、絶縁膜１１４に導電層１５１、導電層２５１等
に達する開口部を設ける（図４１（Ｂ）参照）。その後、絶縁膜１１４に設けた開口部を
埋め込むように、導電層１０４ａ、導電層１０４ｂ等となる導電膜を成膜する。導電層１
０４ａ、導電層１０４ｂ等となる導電膜の形成は、例えばスパッタリング法、ＣＶＤ法（
熱ＣＶＤ法、ＭＯＣＶＤ法、ＰＥＣＶＤ法等を含む）、ＭＢＥ法、ＡＬＤ法またはＰＬＤ
法などを用いて形成することができる。特に、当該絶縁膜をＣＶＤ法、好ましくはプラズ
マＣＶＤ法によって成膜すると、被覆性を向上させることができるため好ましい。またプ
ラズマによるダメージを減らすには、熱ＣＶＤ法、ＭＯＣＶＤ法あるいはＡＬＤ法が好ま
しい。
【０４６１】
次に、レジストマスクを用いて、導電層１０４ａ、導電層１０４ｂ等となる導電膜の不
要な部分をエッチングにより除去し、導電層１０４ａ及び導電層１０４ｂ等を形成する（
図４１（Ｃ）参照）。ここで、導電膜のエッチングの際に、半導体層１０１ｂや絶縁膜１
１４の上部の一部がエッチングされ、導電層１０４ａ及び導電層１０４ｂと重ならない部
分が薄膜化することがある。したがって、半導体層１０１ｂとなる半導体膜等の厚さを、
エッチングされる深さを考慮して予め厚く形成しておくことが好ましい。
【０４６２】
次に、絶縁体層１０１ｃ及びゲート絶縁膜１０２を成膜する。その後、レジストマスク
を用いて、エッチングにより加工する（図４２（Ａ）参照）。次にゲート電極１０３とな
る導電膜を成膜し、レジストマスクを用いて該導電膜を加工し、ゲート電極１０３を形成
する（図４２（Ｂ）参照）。
【０４６３】
なお、絶縁体層１０１ｃの成膜方法については、例えば絶縁体層１０１ａを参照すれば
よい。
【０４６４】
また絶縁体層１０１ｃを形成した後に、絶縁体層１０１ｃに酸素を導入してもよい。例
えば、成膜後の絶縁体層１０１ｃに酸素（少なくとも酸素ラジカル、酸素原子、酸素イオ
ンのいずれかを含む）を導入して酸素を過剰に含有する領域を形成する。酸素の導入方法
としては、イオン注入法、イオンドーピング法、プラズマイマージョンイオン注入法、プ
ラズマ処理などを用いることができる。
【０４６５】
酸素導入処理には、酸素を含むガスを用いることができる。酸素を含むガスとしては、
例えば酸素、亜酸化窒素、二酸化窒素、二酸化炭素、一酸化炭素などを用いることができ
る。また、酸素導入処理において、酸素を含むガスに希ガスを含ませてもよい。または、
水素等を含ませてもよい。例えば、二酸化炭素、水素及びアルゴンの混合ガスを用いると
よい。
【０４６６】
この段階でトランジスタ１００が形成される。
【０４６７】
次に、絶縁膜１１２を形成する。絶縁膜１１２は、例えばスパッタリング法、ＣＶＤ法
（熱ＣＶＤ法、ＭＯＣＶＤ法、ＰＥＣＶＤ法等を含む）、ＭＢＥ法、ＡＬＤ法またはＰＬ
Ｄ法などを用いて形成することができる。特に、当該絶縁膜をＣＶＤ法、好ましくはプラ
ズマＣＶＤ法によって成膜すると、被覆性を向上させることができるため好ましい。また
プラズマによるダメージを減らすには、熱ＣＶＤ法、ＭＯＣＶＤ法あるいはＡＬＤ法が好
ましい。
【０４６８】
絶縁膜１１２の成膜後、加熱処理を行ってもよい。加熱処理により、絶縁膜１１４等か
ら半導体層１０１に対して酸素を供給し、半導体層１０１中の酸素欠損を低減することが
できる。
【０４６９】
また、絶縁膜１１２を２層以上の積層構造としてもよい。
【０４７０】
続いて、絶縁膜１１３を形成する。絶縁膜１１３は、例えばスパッタリング法、ＣＶＤ
法（熱ＣＶＤ法、ＭＯＣＶＤ法、ＰＥＣＶＤ法等を含む）、ＭＢＥ法、ＡＬＤ法またはＰ
ＬＤ法などを用いて形成することができる。特に、ＣＶＤ法、好ましくはプラズマＣＶＤ
法によって成膜すると、被覆性を良好なものとすることができるため好ましい。またプラ
ズマによるダメージを減らすには、熱ＣＶＤ法、ＭＯＣＶＤ法あるいはＡＬＤ法が好まし
い。
【０４７１】
続いて、絶縁膜１１３、絶縁膜１１２、ゲート絶縁膜１０２及び絶縁体層１０１ｃに、
導電層１０４ａ等に達する開口部を設ける。次いで、開口部を埋め込むように導電膜を形
成した後、レジストマスクを用いて不要部分を除去し、プラグ３２１及びプラグ３２２を
形成する。
【０４７２】
続いて、絶縁膜１１６を形成する。絶縁膜１１６は、例えばスパッタリング法、ＣＶＤ
法（熱ＣＶＤ法、ＭＯＣＶＤ法、ＰＥＣＶＤ法等を含む）、ＭＢＥ法、ＡＬＤ法またはＰ
ＬＤ法などを用いて形成することができる。また絶縁膜１１６として有機樹脂などの有機
絶縁材料を用いる場合には、スピンコート法などの塗布法を用いて形成してもよい。また
、絶縁膜１１６を形成した後にその上面に対して平坦化処理を行うことが好ましい。また
、絶縁膜１１６として、絶縁膜１３８に示す材料や、形成方法を用いてもよい。
【０４７３】
続いて、上記と同様の方法により、絶縁膜１１６に、プラグ３２２に達するプラグ１２
３等を形成する。
【０４７４】
続いて、絶縁膜１１６上に導電膜を成膜する。その後上記と同様の方法によりレジスト
マスクを用いて導電膜の不要な部分をエッチングにより除去し、配線１２４等を形成する
ことができる。
【０４７５】
以上の工程により、本発明の一態様の半導体装置を作製することができる。
【０４７６】
本実施の形態は、少なくともその一部を本明細書中に記載する他の実施の形態と適宜組
み合わせて実施することができる。
【０４７７】
（実施の形態７）
本実施の形態では、本発明の一態様のトランジスタを利用した回路の一例について図面
を参照して説明する。
【０４７８】
［回路構成例］
実施の形態１を適用する半導体装置において示した構成において、トランジスタや配線
、電極の接続構成を異ならせることにより、様々な回路を構成することができる。以下で
は、本発明の一態様の半導体装置を用いることにより実現できる回路構成の例を説明する
。
【０４７９】
〔ＣＭＯＳ回路〕
図３７（Ｃ）に示す回路図は、ｐチャネル型のトランジスタ２２００とｎチャネル型の
トランジスタ２１００を直列に接続し、且つそれぞれのゲートを接続した、いわゆるＣＭ
ＯＳ回路の構成を示している。なお図中、第２の半導体材料が適用されたトランジスタに
は「ＯＳ」の記号を付して示している。ここで、本実施の形態で示すＣＭＯＳ回路は、Ｎ
ＡＮＤ回路、ＮＯＲ回路、エンコーダ、デコーダ、ＭＵＸ（ｍｕｌｔｉｐｌａｍｐｌｉｆ
ｉｅｒ）、ＤＥＭＵＸ（ｄｅｍｕｌｔｉｐｌｅｘｅｒ）などの論理回路の基本素子として
利用されうる。
【０４８０】
〔アナログスイッチ〕
また図３７（Ｄ）に示す回路図は、トランジスタ２１００とトランジスタ２２００のそ
れぞれのソースとドレインを接続した構成を示している。このような構成とすることで、
いわゆるアナログスイッチとして機能させることができる。
【０４８１】
本実施の形態は、少なくともその一部を本明細書中に記載する他の実施の形態と適宜組
み合わせて実施することができる。
【０４８２】
（実施の形態８）
本実施の形態では、本発明の一態様の半導体装置を有する表示モジュールについて、図
２７を用いて説明を行う。
【０４８３】
図２７に示す表示モジュール８０００は、上部カバー８００１と下部カバー８００２と
の間に、ＦＰＣ８００３に接続されたタッチパネル８００４、ＦＰＣ８００５に接続され
た表示パネル８００６、バックライト８００７、フレーム８００９、プリント基板８０１
０、バッテリ８０１１を有する。
【０４８４】
本発明の一態様の半導体装置は、例えば、表示パネル８００６に用いることができる。
【０４８５】
上部カバー８００１及び下部カバー８００２は、タッチパネル８００４及び表示パネル
８００６のサイズに合わせて、形状や寸法を適宜変更することができる。
【０４８６】
タッチパネル８００４は、抵抗膜方式または静電容量方式のタッチパネルを表示パネル
８００６に重畳して用いることができる。また、表示パネル８００６の対向基板（封止基
板）に、タッチパネル機能を持たせるようにすることも可能である。また、表示パネル８
００６の各画素内に光センサを設け、光学式のタッチパネルとすることも可能である。
【０４８７】
バックライト８００７は、光源８００８を有する。なお、図２７において、バックライ
ト８００７上に光源８００８を配置する構成について例示したが、これに限定さない。例
えば、バックライト８００７の端部に光源８００８を配置し、さらに光拡散板を用いる構
成としてもよい。なお、有機ＥＬ素子等の自発光型の発光素子を用いる場合、または反射
型パネル等の場合においては、バックライト８００７を設けない構成としてもよい。
【０４８８】
フレーム８００９は、表示パネル８００６の保護機能の他、プリント基板８０１０の動
作により発生する電磁波を遮断するための電磁シールドとしての機能を有する。またフレ
ーム８００９は、放熱板としての機能を有していてもよい。
【０４８９】
プリント基板８０１０は、電源回路、ビデオ信号及びクロック信号を出力するための信
号処理回路を有する。電源回路に電力を供給する電源としては、外部の商用電源であって
も良いし、別途設けたバッテリ８０１１による電源であってもよい。バッテリ８０１１は
、商用電源を用いる場合には、省略可能である。
【０４９０】
また、表示モジュール８０００は、偏光板、位相差板、プリズムシートなどの部材を追
加して設けてもよい。
【０４９１】
本実施の形態に示す表示モジュール８０００は、可撓性を有してもよい。可撓性を有する
ことにより曲面や異形の形状上に貼り合わせることが可能となり、多種多様の用途が実現
する。
【０４９２】
本実施の形態に示す構成は、他の実施の形態に示す構成と適宜組み合わせて用いること
ができる。
【０４９３】
（実施の形態９）
本実施の形態では、上記実施の形態で例示したトランジスタ、または記憶装置を含むＲ
Ｆタグについて、図２８を用いて説明する。
【０４９４】
本実施の形態におけるＲＦタグは、内部に記憶回路を有し、記憶回路に必要な情報を記
憶し、非接触手段、例えば無線通信を用いて外部と情報の授受を行うものである。このよ
うな特徴から、ＲＦタグは、物品などの個体情報を読み取ることにより物品の識別を行う
個体認証システムなどに用いることが可能である。なお、これらの用途に用いるためには
極めて高い信頼性が要求される。
【０４９５】
ＲＦタグの構成について図２８を用いて説明する。図２８は、ＲＦタグの構成例を示す
ブロック図である。
【０４９６】
図２８に示すようにＲＦタグ８００は、通信器８０１（質問器、リーダ／ライタなどと
もいう）に接続されたアンテナ８０２から送信される無線信号８０３を受信するアンテナ
８０４を有する。またＲＦタグ８００は、整流回路８０５、定電圧回路８０６、復調回路
８０７、変調回路８０８、論理回路８０９、記憶回路８１０、ＲＯＭ８１１を有している
。なお、復調回路８０７に含まれる整流作用を示すトランジスタに逆方向電流を十分に抑
制することが可能な材料、例えば、酸化物半導体、が用いられた構成としてもよい。これ
により、逆方向電流に起因する整流作用の低下を抑制し、復調回路の出力が飽和すること
を防止できる。つまり、復調回路の入力に対する復調回路の出力を線形に近づけることが
できる。なお、データの伝送形式は、一対のコイルを対向配置して相互誘導によって交信
を行う電磁結合方式、誘導電磁界によって交信する電磁誘導方式、電波を利用して交信す
る電波方式の３つに大別される。本実施の形態に示すＲＦタグ８００は、そのいずれの方
式に用いることも可能である。
【０４９７】
次に各回路の構成について説明する。アンテナ８０４は、通信器８０１に接続されたア
ンテナ８０２との間で無線信号８０３の送受信を行うためのものである。また、整流回路
８０５は、アンテナ８０４で無線信号を受信することにより生成される入力交流信号を整
流、例えば、半波２倍圧整流し、後段に設けられた容量素子により、整流された信号を平
滑化することで入力電位を生成するための回路である。なお、整流回路８０５の入力側ま
たは出力側には、リミッタ回路を設けてもよい。リミッタ回路とは、入力交流信号の振幅
が大きく、内部生成電圧が大きい場合に、ある電力以上の電力を後段の回路に入力しない
ように制御するための回路である。
【０４９８】
定電圧回路８０６は、入力電位から安定した電源電圧を生成し、各回路に供給するため
の回路である。なお、定電圧回路８０６は、内部にリセット信号生成回路を有していても
よい。リセット信号生成回路は、安定した電源電圧の立ち上がりを利用して、論理回路８
０９のリセット信号を生成するための回路である。
【０４９９】
復調回路８０７は、入力交流信号を包絡線検出することにより復調し、復調信号を生成
するための回路である。また、変調回路８０８は、アンテナ８０４より出力するデータに
応じて変調をおこなうための回路である。
【０５００】
論理回路８０９は復調信号を解析し、処理を行うための回路である。記憶回路８１０は
、入力された情報を保持する回路であり、ロウデコーダ、カラムデコーダ、記憶領域など
を有する。また、ＲＯＭ８１１は、固有番号（ＩＤ）などを格納し、処理に応じて出力を
行うための回路である。
【０５０１】
なお、上述の各回路は、必要に応じて、適宜、取捨することができる。
【０５０２】
ここで、先の実施の形態で説明した記憶回路を、記憶回路８１０に用いることができる
。本発明の一態様の記憶回路は、電源が遮断された状態であっても情報を保持できるため
、ＲＦタグに好適に用いることができる。さらに本発明の一態様の記憶回路は、データの
書き込みに必要な電力（電圧）が従来の不揮発性メモリに比べて著しく小さいため、デー
タの読み出し時と書込み時の最大通信距離の差を生じさせないことも可能である。さらに
、データの書き込み時に電力が不足し、誤動作または誤書込みが生じることを抑制するこ
とができる。
【０５０３】
また、本発明の一態様の記憶回路は、不揮発性のメモリとして用いることが可能である
ため、ＲＯＭ８１１に適用することもできる。その場合には、生産者がＲＯＭ８１１にデ
ータを書き込むためのコマンドを別途用意し、ユーザが自由に書き換えできないようにし
ておくことが好ましい。生産者が出荷前に固有番号を書込んだのちに製品を出荷すること
で、作製したＲＦタグすべてについて固有番号を付与するのではなく、出荷する良品にの
み固有番号を割り当てることが可能となり、出荷後の製品の固有番号が不連続になること
がなく出荷後の製品に対応した顧客管理が容易となる。
【０５０４】
本実施の形態は、少なくともその一部を本明細書中に記載する他の実施の形態と適宜組
み合わせて実施することができる。
【０５０５】
（実施の形態１０）
本発明の一態様に係る半導体装置は、表示機器、パーソナルコンピュータ、記録媒体を
備えた画像再生装置（代表的にはＤＶＤ：Ｄｉｇｉｔａｌ  Ｖｅｒｓａｔｉｌｅ  Ｄｉｓ
ｃ等の記録媒体を再生し、その画像を表示しうるディスプレイを有する装置）に用いるこ
とができる。その他に、本発明の一態様に係る半導体装置を用いることができる電子機器
として、携帯電話、携帯型を含むゲーム機、携帯データ端末、電子書籍、ビデオカメラ、
デジタルスチルカメラ等のカメラ、ゴーグル型ディスプレイ（ヘッドマウントディスプレ
イ）、ナビゲーションシステム、音響再生装置（カーオーディオ、デジタルオーディオプ
レイヤー等）、複写機、ファクシミリ、プリンタ、プリンタ複合機、現金自動預け入れ払
い機（ＡＴＭ）、自動販売機などが挙げられる。これら電子機器の具体例を図５７に示す
。
【０５０６】
図５７（Ａ）は携帯型ゲーム機であり、筐体９０１、筐体９０２、表示部９０３、表示
部９０４、マイクロフォン９０５、スピーカー９０６、操作キー９０７、スタイラス９０
８等を有する。なお、図５７（Ａ）に示した携帯型ゲーム機は、２つの表示部９０３と表
示部９０４とを有しているが、携帯型ゲーム機が有する表示部の数は、これに限定されな
い。
【０５０７】
図５７（Ｂ）は携帯データ端末であり、第１筐体９１１、第２筐体９１２、第１表示部
９１３、第２表示部９１４、接続部９１５、操作キー９１６等を有する。第１表示部９１
３は第１筐体９１１に設けられており、第２表示部９１４は第２筐体９１２に設けられて
いる。そして、第１筐体９１１と第２筐体９１２とは、接続部９１５により接続されてお
り、第１筐体９１１と第２筐体９１２の間の角度は、接続部９１５により変更が可能であ
る。第１表示部９１３における映像を、接続部９１５における第１筐体９１１と第２筐体
９１２との間の角度に従って、切り替える構成としても良い。また、第１表示部９１３及
び第２表示部９１４の少なくとも一方に、位置入力装置としての機能が付加された表示装
置を用いるようにしても良い。なお、位置入力装置としての機能は、表示装置にタッチパ
ネルを設けることで付加することができる。或いは、位置入力装置としての機能は、フォ
トセンサとも呼ばれる光電変換素子を表示装置の画素部に設けることでも、付加すること
ができる。
【０５０８】
図５７（Ｃ）はノート型パーソナルコンピュータであり、筐体９２１、表示部９２２、
キーボード９２３、ポインティングデバイス９２４等を有する。
【０５０９】
図５７（Ｄ）は電気冷凍冷蔵庫であり、筐体９３１、冷蔵室用扉９３２、冷凍室用扉９
３３等を有する。
【０５１０】
図５７（Ｅ）はビデオカメラであり、第１筐体９４１、第２筐体９４２、表示部９４３
、操作キー９４４、レンズ９４５、接続部９４６等を有する。操作キー９４４及びレンズ
９４５は第１筐体９４１に設けられており、表示部９４３は第２筐体９４２に設けられて
いる。そして、第１筐体９４１と第２筐体９４２とは、接続部９４６により接続されてお
り、第１筐体９４１と第２筐体９４２の間の角度は、接続部９４６により変更が可能であ
る。表示部９４３における映像を、接続部９４６における第１筐体９４１と第２筐体９４
２との間の角度に従って切り替える構成としても良い。
【０５１１】
図５７（Ｆ）は普通自動車であり、車体９５１、車輪９５２、ダッシュボード９５３、
ライト９５４等を有する。
【０５１２】
本実施の形態は、少なくともその一部を本明細書中に記載する他の実施の形態と適宜組
み合わせて実施することができる。
【０５１３】
（実施の形態１１）
本実施の形態では、本発明の一態様に係るＲＦタグの使用例について図５６を用いなが
ら説明する。ＲＦタグの用途は広範にわたるが、例えば、紙幣、硬貨、有価証券類、無記
名債券類、証書類（運転免許証や住民票等、図５６（Ａ）参照）、包装用容器類（包装紙
やボトル等、図５６（Ｃ）参照）、記録媒体（ＤＶＤやビデオテープ等、図５６（Ｂ）参
照）、乗り物類（自転車等、図５６（Ｄ）参照）、身の回り品（鞄や眼鏡等）、食品類、
植物類、動物類、人体、衣類、生活用品類、薬品や薬剤を含む医療品、または電子機器（
液晶表示装置、ＥＬ表示装置、テレビジョン装置、または携帯電話）等の物品、若しくは
各物品に取り付ける荷札（図５６（Ｅ）、図５６（Ｆ）参照）等に設けて使用することが
できる。
【０５１４】
本発明の一態様に係るＲＦタグ４０００は、表面に貼る、または埋め込むことにより、
物品に固定される。例えば、本であれば紙に埋め込み、有機樹脂からなるパッケージであ
れば当該有機樹脂の内部に埋め込み、各物品に固定される。本発明の一態様に係るＲＦタ
グ４０００は、小型、薄型、軽量を実現するため、物品に固定した後もその物品自体のデ
ザイン性を損なうことがない。また、紙幣、硬貨、有価証券類、無記名債券類、または証
書類等に本発明の一態様に係るＲＦタグ４０００を設けることにより、認証機能を設ける
ことができ、この認証機能を活用すれば、偽造を防止することができる。また、包装用容
器類、記録媒体、身の回り品、食品類、衣類、生活用品類、または電子機器等に本発明の
一態様に係るＲＦタグを取り付けることにより、検品システム等のシステムの効率化を図
ることができる。また、乗り物類であっても、本発明の一態様に係るＲＦタグを取り付け
ることにより、盗難などに対するセキュリティ性を高めることができる。
【０５１５】
以上のように、本発明の一態様に係わるＲＦタグを本実施の形態に挙げた各用途に用い
ることにより、情報の書込みや読み出しを含む動作電力を低減できるため、最大通信距離
を長くとることが可能となる。また、電力が遮断された状態であっても情報を極めて長い
期間保持可能であるため、書き込みや読み出しの頻度が低い用途にも好適に用いることが
できる。
【０５１６】
本実施の形態は、少なくともその一部を本明細書中に記載する他の実施の形態と適宜組
み合わせて実施することができる。
【０５１７】
なお、ある一つの実施の形態において述べる図（一部でもよい）は、その図の別の部分
、その実施の形態において述べる別の図（一部でもよい）、及び／又は、一つ若しくは複
数の別の実施の形態において述べる図（一部でもよい）に対して、組み合わせることによ
り、さらに多くの図を構成させることが出来る。
【０５１８】
なお、明細書の中の図面や文章において規定されていない内容について、その内容を除
くことを規定した発明の一態様を構成することが出来る。または、ある値について、上限
値と下限値などで示される数値範囲が記載されている場合、その範囲を任意に狭めること
で、または、その範囲の中の一点を除くことで、その範囲を一部除いた発明の一態様を規
定することができる。これらにより、例えば、従来技術が本発明の一態様の技術的範囲内
に入らないことを規定することができる。
【０５１９】
具体例としては、ある回路において、第１乃至第５のトランジスタを用いている回路図
が記載されているとする。その場合、その回路が、第６のトランジスタを有していないこ
とを発明として規定することが可能である。または、その回路が、容量素子を有していな
いことを規定することが可能である。さらに、その回路が、ある特定の接続構造をとって
いるような第６のトランジスタを有していない、と規定して発明を構成することができる
。または、その回路が、ある特定の接続構造をとっている容量素子を有していない、と規
定して発明を構成することができる。例えば、ゲートが第３のトランジスタのゲートと接
続されている第６のトランジスタを有していない、と発明を規定することが可能である。
または、例えば、第１の電極が第３のトランジスタのゲートと接続されている容量素子を
有していない、と発明を規定することが可能である。
【０５２０】
別の具体例としては、ある物質の性質について、例えば、「ある膜は、絶縁膜である」
と記載されているとする。その場合、例えば、その絶縁膜が、有機絶縁膜である場合を除
く、と発明の一態様を規定することが可能である。または、例えば、その絶縁膜が、無機
絶縁膜である場合を除く、と発明の一態様を規定することが可能である。または、例えば
、その膜が、導電膜である場合を除く、と発明の一態様を規定することが可能である。ま
たは、例えば、その膜が、半導体膜である場合を除く、と発明の一態様を規定することが
可能である。
【０５２１】
別の具体例としては、ある積層構造について、例えば、「Ａ膜とＢ膜との間に、ある膜
が設けられている」と記載されているとする。その場合、例えば、その膜が、４層以上の
積層膜である場合を除く、と発明を規定することが可能である。または、例えば、Ａ膜と
その膜との間に、導電膜が設けられている場合を除く、と発明を規定することが可能であ
る。
【０５２２】
なお、本明細書等においては、ある一つの実施の形態において述べる図または文章にお
いて、その一部分を取り出して、発明の一態様を構成することは可能である。したがって
、ある部分を述べる図または文章が記載されている場合、その一部分の図または文章を取
り出した内容も、発明の一態様として開示されているものであり、発明の一態様を構成す
ることが可能であるものとする。そして、その発明の一態様は明確であると言える。その
ため、例えば、能動素子（トランジスタ、ダイオードなど）、配線、受動素子（容量素子
、抵抗素子など）、導電層、絶縁層、半導体層、有機材料、無機材料、部品、装置、動作
方法、製造方法などが単数もしくは複数記載された図面または文章において、その一部分
を取り出して、発明の一態様を構成することが可能であるものとする。例えば、Ｎ個（Ｎ
は整数）の回路素子（トランジスタ、容量素子等）を有して構成される回路図から、Ｍ個
（Ｍは整数で、Ｍ＜Ｎ）の回路素子（トランジスタ、容量素子等）を抜き出して、発明の
一態様を構成することは可能である。別の例としては、Ｎ個（Ｎは整数）の層を有して構
成される断面図から、Ｍ個（Ｍは整数で、Ｍ＜Ｎ）の層を抜き出して、発明の一態様を構
成することは可能である。さらに別の例としては、Ｎ個（Ｎは整数）の要素を有して構成
されるフローチャートから、Ｍ個（Ｍは整数で、Ｍ＜Ｎ）の要素を抜き出して、発明の一
態様を構成することは可能である。さらに別の例としては、「Ａは、Ｂ、Ｃ、Ｄ、Ｅ、ま
たは、Ｆを有する」と記載されている文章から、一部の要素を任意に抜き出して、「Ａは
、ＢとＥとを有する」、「Ａは、ＥとＦとを有する」、「Ａは、ＣとＥとＦとを有する」
、または、「Ａは、ＢとＣとＤとＥとを有する」などの発明の一態様を構成することは可
能である。
【０５２３】
なお、本明細書等においては、ある一つの実施の形態において述べる図または文章にお
いて、少なくとも一つの具体例が記載される場合、その具体例の上位概念を導き出すこと
は、当業者であれば容易に理解される。したがって、ある一つの実施の形態において述べ
る図または文章において、少なくとも一つの具体例が記載される場合、その具体例の上位
概念も、発明の一態様として開示されているものであり、発明の一態様を構成することが
可能である。そして、その発明の一態様は、明確であると言える。
【０５２４】
なお、本明細書等においては、少なくとも図に記載した内容（図の中の一部でもよい）
は、発明の一態様として開示されているものであり、発明の一態様を構成することが可能
である。したがって、ある内容について、図に記載されていれば、文章を用いて述べてい
なくても、その内容は、発明の一態様として開示されているものであり、発明の一態様を
構成することが可能である。同様に、図の一部を取り出した図についても、発明の一態様
として開示されているものであり、発明の一態様を構成することが可能である。そして、
その発明の一態様は明確であると言える。
【実施例１】
【０５２５】
本実施例では、本発明の一態様である酸化物半導体膜の評価結果について説明する。
【０５２６】
［作製方法］
シリコンウェハに熱酸化を施して酸化シリコン膜を１００ｎｍ形成した。その後、酸化
物半導体膜として、スパッタリング法によりＩｎ−Ｇａ−Ｚｎ酸化物を１００ｎｍ形成し
た。スパッタリング法の条件として、ターゲットはＩｎ：Ｇａ：Ｚｎ＝１：１：１（原子
数比）の多結晶のＩｎ−Ｇａ−Ｚｎ酸化物を用い、電源は０．５ｋＷ（ＤＣ）とし、基板
とターゲット間の距離は６０ｍｍとした。また成膜ガスとしてアルゴン及び酸素を用い、
それぞれの流量はアルゴンを３０ｓｃｃｍ、酸素を１５ｓｃｃｍとした。圧力は、０．４
Ｐａとした。基板温度は、試料Ｅ１−１では１７０℃とし、試料Ｆ１−１では３００℃と
した。
【０５２７】
次に、熱処理を行った。熱処理条件は、４５０℃にて、窒素雰囲気下において加熱処理
を１時間行った後、同じ処理室内にて、４５０℃において酸素雰囲気下において加熱処理
を１時間行った。
【０５２８】
［ＸＲＤ評価］
次にＸＲＤ装置を用いて評価を行った結果を説明する。ＸＲＤ装置は、多機能薄膜材料
評価Ｘ線回折装置Ｄ８  ＤＩＳＣＯＶＥＲ  Ｈｙｂｒｉｄ（Ｂｒｕｋｅｒ  ＡＸＳ社製）
を用いて、各試料の評価を行った。図４３はＯｕｔ−Ｏｆ−Ｐｌａｎｅ法による解析結果
である。図４３（Ａ）に試料Ｅ１−１、（Ｂ）に試料Ｆ１−１の結果を示す。いずれの試
料でも２θ＝３１°近傍にピークがみられた。１７０℃で成膜した条件はピークがブロー
ドで、３００℃で成膜した条件ではピークがより鋭くなる傾向がみられた。このピークは
、ＩｎＧａＺｎＯ４の結晶の（００９）面に帰属されることから、成膜温度をより高くす
ることによりｃ軸配向性を有する酸化物半導体膜の結晶が増加すると示唆される。
【０５２９】
［膜密度評価］
次に、膜密度を測定した。膜密度の評価には、ＸＲＲ（Ｘ線反射率法：Ｘ−ｒａｙ  Ｒ
ｅｆｌｅｃｔｏｍｅｔｒｙ）を用いた。得られた膜密度は、試料Ｅ１−１が６．１８［ｇ
／ｃｍ３］、試料Ｆ１−１が６．３６［ｇ／ｃｍ３］であった。いずれの条件においても
緻密で良好な膜が得られた。
【０５３０】
［ナノビーム電子回折］
次に、試料Ｅ１−１及び試料Ｆ１−１について、ナノビーム電子回折による解析を行っ
た。電子回折の取得には、日立ハイテクノロジーズ製「ＨＦ−２０００」を用いた。加速
電圧は２００ｋＶとした。
【０５３１】
酸化物半導体膜を有する各試料の上面に対し、少しずつサンプルステージを移動してス
キャンを行いながら透過電子回折パターンを取得した。電子線としてプローブ径が１ｎｍ
のナノビーム電子線を用いた。また各試料とも３箇所で同様の測定を行った。つまり各試
料において、ｓｃａｎ１乃至ｓｃａｎ３の合計３回のスキャンを行った。
【０５３２】
５ｎｍ／秒の速度でスキャンしながら回折パターンを観測し、動画を取得した。次に、
得られた動画で観測された回折パターンを、０．５秒ごとに静止画に変換した。変換した
静止画を解析し、ｎｃ−ＯＳ膜のパターンと、ＣＡＡＣ−ＯＳ膜のパターンと、スピネル
型の結晶構造のパターンとの３つに分類した。試料Ｅ１−１および試料Ｆ１−１について
、Ｓｃａｎ１乃至Ｓｃａｎ３において各パターンに分類された画像数を表３に示す。また
、試料Ｅ１−１の電子回折パターンのｓｃａｎ１の結果を図４４乃至図４８に、試料Ｆ１
−１のｓｃａｎ１の結果を図４９乃至図５３に示す。また、図４４乃至図４８に示す電子
回折の結果のうち、ＣＡＡＣ−ＯＳ膜のパターンと判断されたものを破線で囲み、示した
。また、図４９乃至図５３に示す電子回折の結果のうち、ｎｃ−ＯＳ膜のパターンと判断
されたものを破線で囲み、示した。
【０５３３】
【表３】
2020074376.tif 000004
【０５３４】
試料Ｅ１−１では、ｎｃ比率は９０％以上と高い値を示した。成膜温度をより低くする
ことにより、ｎｃ比率はより高まることがわかった。また、いずれの試料においても、ｎ
ｃ比率とＣＡＡＣ比率の和は１００％であった。
【実施例２】
【０５３５】
本実施例ではＩｎ−Ｇａ−Ｚｎ酸化物の膜密度評価結果及びＴＤＳ（Ｔｈｅｒｍａｌ  
Ｄｅｓｏｒｐｔｉｏｎ  Ｓｐｅｃｔｒｏｓｃｏｐｙ：昇温脱離ガス分光法）分析の結果を
示す。
【０５３６】
予め洗浄処理した石英基板の上に、スパッタリング法を用いてＩｎ−Ｇａ−Ｚｎ酸化物
を成膜した。ターゲットはＩｎ：Ｇａ：Ｚｎ＝１：１：１（原子数比）の多結晶のＩｎ−
Ｇａ−Ｚｎ酸化物を用いた。成膜条件は、電源電力が１００Ｗとし、成膜ガスとしてアル
ゴン及び酸素を用い、アルゴンガスと酸素ガスの流量の総量に対し、酸素ガスの流量が２
％となるように流量を調整した。圧力は、０．４Ｐａもしくは１．０Ｐａとした。基板温
度は室温とした。成膜条件、及び膜密度を表４に示す。ｓａｍｐｌｅＢ及びｓａｍｐｌｅ
Ｄは、スパッタリング法によりＩｎ−Ｇａ−Ｚｎ酸化物を成膜した後、４５０℃で熱処理
を行った。膜密度の評価は、ＸＲＲを用いた。表４に示すように、ｓａｍｐｌｅＣでは密
度は６［ｇ／ｃｍ３］以上と高い値を示した。
【０５３７】
【表４】
2020074376.tif 000005
【０５３８】
次に、ｓａｍｐｌｅＡ乃至ｓａｍｐｌｅＤについて、ＴＤＳ分析を行った。分子量が１
８の脱ガスの放出量を図５４（Ａ）及び（Ｂ）に示す。分子量が１８の脱ガスはＨ２Ｏ由
来と考えられる。ｓａｍｐｌｅＡでは放出量が大きく、熱処理を行ったｓａｍｐｌｅＢで
は放出量が減少した。膜密度の高いｓａｍｐｌｅＣでは熱処理を行わなくてもガス放出量
は小さく、膜中に含まれる水分量が小さいと考えられる。
【０５３９】
次に、ｓａｍｐｌｅＡ乃至ｓａｍｐｌｅＤについて、電子線照射による結晶の大きさ（
結晶サイズ）の変化を評価した。結晶サイズは、ＴＥＭを用いて断面を観察し、算出した
。ＴＥＭを用いて電子線照射を行い、累積照射量と結晶サイズの関係を評価した結果を図
５５に示す。ｓａｍｐｌｅＡでは電子線照射を行う毎に結晶が大きくなる傾向がみられた
。ここで、電子線照射を行う前の結晶サイズは、例えば図５５に示す近似線において累積
照射量が０［ｅ−／ｎｍ２］の値とすればよい。熱処理を行ったｓａｍｐｌｅＢでは、結
晶の大きさの変化が小さくなった。また、膜密度の高いｓａｍｐｌｅＣ及びｓａｍｐｌｅ
Ｄでは、電子線の累積照射量が４．２×１０８［ｅ−／ｎｍ２］までの範囲において結晶
の大きさに顕著な変化はみられなかった。
【実施例３】
【０５４０】
本実施例では、酸化物半導体膜の安定性について評価した。試料１、試料２および試料３
の作製方法を以下に示す。
【０５４１】
まずは、石英基板上に、ＲＦスパッタリング法により、厚さ１００ｎｍのＩｎ−Ｇａ−Ｚ
ｎ酸化物を成膜する。ターゲットは、多結晶のＩｎ−Ｇａ−Ｚｎ酸化物（Ｉｎ：Ｇａ：Ｚ
ｎ＝１：１：１［原子数比］）を用いた。成膜ガスは、酸素ガスを２ｓｃｃｍおよびアル
ゴンガスを９８ｓｃｃｍとした。また、電力は１００Ｗとした。また、成膜時の基板温度
は室温とした。ここで、試料１は成膜圧力を０．４Ｐａとした。また、試料２は成膜圧力
を１．０Ｐａとした。
【０５４２】
試料３では、石英基板上に、ＤＣスパッタリング法により、厚さ１００ｎｍのＩｎ−Ｇａ
−Ｚｎ酸化物を成膜する。ターゲットは、Ｉｎ−Ｇａ−Ｚｎ酸化物（Ｉｎ：Ｇａ：Ｚｎ＝
１：１：１［原子数比］）を用いた。成膜ガスは、酸素ガスを１０ｓｃｃｍおよびアルゴ
ンガスを２０ｓｃｃｍとした。また、電力は２００Ｗとした。また、成膜時の基板温度は
３００℃とした。成膜圧力は０．４Ｐａとした。
【０５４３】
次に、酸素および窒素を含む雰囲気下で１時間の加熱処理を行った。加熱処理温度は２５
０℃、３００℃、３５０℃、４００℃、および４５０℃の５条件とした。その後、加熱処
理を行っていない条件も含め、試料１、試料２および試料３の膜密度を測定した。膜密度
の測定には、Ｂｒｕｋｅｒ  ＡＸＳ社製Ｘ線回折装置Ｄ８  ＡＤＶＡＮＣＥによるＸＲＲ
を用いた。試料１の結果を図５８（Ａ）に、試料２の結果を図５８（Ｂ）に、試料３の結
果を図５８（Ｃ）に示す。横軸は加熱処理の温度である。試料１の膜密度は５．９ｇ／ｃ
ｍ３から６．１ｇ／ｃｍ３であった。試料２の膜密度は５．６ｇ／ｃｍ３から５．８ｇ／
ｃｍ３の範囲であった。試料３の膜密度は６．２ｇ／ｃｍ３から６．４ｇ／ｃｍ３の範囲
であった。
【０５４４】
次に、試料１、試料２および試料３を、リン酸を純水で１００倍に希釈した水溶液を用い
てエッチングした。そして、エッチング前後の厚さを測定することで、エッチングレート
を測定した。試料１の結果を図５９（Ａ）に、試料２の結果を図５９（Ｂ）に、試料３の
結果を図５９（Ｃ）に示す。試料１および試料２は加熱処理の温度が高いほど、エッチン
グレートが低くなることがわかった。試料３は加熱処理の温度による差が小さいことがわ
かった。また、加熱処理を行った試料２よりも加熱処理を行っていない試料１のほうが、
エッチングレートが低くなることがわかった。また、加熱処理を行った試料１よりも加熱
処理を行っていない試料３のほうが、エッチングレートが低くなることがわかった。
【０５４５】
次に、試料１、試料２および試料３をＴＤＳ分析し、質量電荷比が１８の脱ガス（水）の
放出量を測定した。ＴＤＳ分析には、電子科学株式会社製昇温脱離分析装置ＴＤＳ−１２
００を用いた。試料１の結果を図６０（Ａ）に、試料２の結果を図６０（Ｂ）に、試料３
の結果を図６０（Ｃ）に示す。試料１、試料２および試料３は加熱処理の温度が高いほど
、質量電荷比が１８の脱ガスの放出量が少なくなることがわかった。また、加熱処理を行
った試料２よりも加熱処理を行っていない試料１のほうが、質量電荷比が１８の脱ガスの
放出量が少なくなることがわかった。また、加熱処理を行った試料１よりも加熱処理を行
っていない試料３のほうが、質量電荷比が１８の脱ガスの放出量が少なくなることがわか
った。
【０５４６】
次に、試料１および試料２の水素濃度を測定した。水素濃度の測定はＳＩＭＳで行った。
ＳＩＭＳは、ＣＡＭＥＣＡ社製ＩＭＳ  ７ｆＲを用いた。試料１の結果を図６１（Ａ）お
よび図６８（Ａ）に、試料２の結果を図６１（Ｂ）および図６８（Ｂ）に示す。ここで、
図６８（Ａ）および図６８（Ｂ）には、横軸に膜表面からの深さを、縦軸に水素濃度を示
す。また、図６１（Ａ）および図６１（Ｂ）には、深さ１０ｎｍから６０ｎｍまでの水素
濃度の平均値を示す。また、図６８（Ａ）および図６８（Ｂ）において、深さ８０ｎｍ近
傍で急激に水素濃度が変化する領域より後では、Ｉｎ−Ｇａ−Ｚｎ酸化物膜が残存せずに
石英基板を測定している可能性がある。また、１０ｎｍ未満の領域では表面状態の影響を
受ける可能性がある。よって、Ｉｎ−Ｇａ−Ｚｎ酸化物膜の水素濃度は、例えば深さ１０
ｎｍから６０ｎｍまでの平均値で表すことが好ましい。試料１および試料２は加熱処理の
温度が高いほど、水素濃度が低くなることがわかった。また、加熱処理を行った試料２よ
りも加熱処理を行っていない試料１のほうが、水素濃度が低くなることがわかった。
【０５４７】
次に、試料１、試料２および試料３の加熱処理による結晶サイズの変化をＴＥＭで測定し
た。なお、結晶サイズは、２０点から４５点の平均値で示す。ＴＥＭは、日立透過電子顕
微鏡Ｈ−９０００ＮＡＲを用いた。試料１の結果を図６２（Ａ）に、試料２の結果を図６
２（Ｂ）、試料３の結果を図６２（Ｃ）に示す。試料１は、加熱処理の温度によらず結晶
サイズが１．４ｎｍ程度であることがわかった。試料２は、加熱処理を行っていないとき
（図６７参照。）は結晶サイズが１．２ｎｍ程度であったものが、２５０℃の加熱処理に
よって１．３ｎｍ程度まで成長し、さらに３００℃の加熱処理によって１．６ｎｍ程度ま
で成長した。また、３００℃から４５０℃の範囲では結晶サイズに変化は見られなかった
。また、試料３においても、結晶サイズは加熱処理の温度によらず１．５乃至１．６ｎｍ
であった。
【０５４８】
次に、試料１、試料２および試料３の電子線照射による結晶サイズの変化をＴＥＭで測定
した。試料１の結果を図６３（Ａ）に、試料２の結果を図６３（Ｂ）、試料３の結果を図
６３（Ｃ）に示す。試料１および試料３は、加熱処理の温度によらず、また電子線照射に
よっても結晶サイズの変化はほとんど見られなかった。試料２は、電子線照射によって結
晶サイズの増大が見られた。また、この傾向は加熱処理の温度が低いほど顕著であった。
【０５４９】
加熱処理による結晶サイズの変化、および電子線照射による結晶サイズの変化を見ると、
試料１および試料３は試料２よりも高い安定性を有することがわかる。試料１、試料２お
よび試料３を上述した構造の分類に照らし合わせると、試料１はｎｃ−ＯＳ膜となり、試
料２はａ−ｌｉｋｅ  ＯＳ膜となり、試料３はＣＡＡＣ−ＯＳとなる。
【０５５０】
このように、ｎｃ−ＯＳ膜は、ａ−ｌｉｋｅ  ＯＳ膜よりも膜密度が高く、エッチングレ
ートが低く、水の脱ガスが少なく、かつ水素濃度が低い。また、その差は、成膜後の加熱
処理では埋めることはできない。即ち、トランジスタには、成膜時にｎｃ−ＯＳ膜である
酸化物半導体膜を用いることが重要である。
【実施例４】
【０５５１】
本実施例では、ｎｃ−ＯＳ膜の局在準位を評価した。局在準位の評価は、ＣＰＭ（Ｃｏｎ
ｓｔａｎｔ  ｐｈｏｔｏｃｕｒｒｅｎｔ  ｍｅｔｈｏｄ）測定で行った。
【０５５２】
ＣＰＭ測定には、ガラス基板上のゲート電極（タングステン）と、ゲート電極上のｎｃ−
ＯＳ膜と、ゲート電極とｎｃ−ＯＳ膜との間のゲート絶縁体（酸化窒化シリコン）と、ｎ
ｃ−ＯＳ膜と接する一対の電極（タングステン、アルミニウムおよびチタンの順に形成さ
れた積層体）と、ｎｃ−ＯＳ膜上および一対の電極上の絶縁体（酸化窒化シリコンおよび
窒化シリコンの順に形成された積層体）と、を有する試料を準備した。なお、ｎｃ−ＯＳ
膜の成膜は、ＡＣスパッタリング法により、厚さ３５ｎｍで行った。ターゲットは、Ｉｎ
−Ｇａ−Ｚｎ酸化物（Ｉｎ：Ｇａ：Ｚｎ＝１：１：１．２［原子数比］）を用いた。成膜
ガスは、酸素ガスを１０体積％およびアルゴンガスを９０体積％とした。また、電力は２
．５ｋＷとした。また、成膜時の基板温度は室温とした。また、成膜圧力は０．６Ｐａと
した。
【０５５３】
次に、作製した試料に対して加熱処理を行った。加熱処理は、窒素雰囲気下で１時間行っ
た後、さらに酸素および窒素を含む雰囲気下で１時間行った。
【０５５４】
ＣＰＭ測定は、ｎｃ−ＯＳ膜に接して設けられた一対の電極間に電圧を印加した状態で光
電流値が一定となるように端子間の試料面に照射する光量を調整し、照射光量から吸収係
数を導出する。ここでは、吸収係数の導出を各波長にて行った。ＣＰＭ測定では、局在準
位密度に応じたエネルギー（波長より換算）における吸収係数が増加する。この吸収係数
の増加分に定数を掛けることにより、試料の局在準位密度を導出することができる。
【０５５５】
また、光吸収スペクトルのカーブからバンドテイルに起因する光吸収（アーバックテイル
）を取り除くことにより、局在準位による吸収係数αを以下の式から算出することができ
る。
【０５５６】
α＝∫［（α（Ｅ）−αｕ）／Ｅ］ｄＥ
【０５５７】
ここで、Ｅはエネルギー、α（Ｅ）は各エネルギーにおける吸収係数を表し、αｕはアー
バックテイルによる吸収係数を表す。
【０５５８】
なお、アーバックテイルの傾きをアーバックエネルギーという。アーバックエネルギーが
低いほど、欠陥が少なく、価電子帯のバンド端における準位のテイル（裾）の傾きが急峻
である秩序性の高い半導体膜であるといえる。
【０５５９】
図６４に、分光光度計によって測定した吸収係数（点線）と、ＣＰＭによって測定した吸
収係数（実線）とを酸化物半導体膜のエネルギーギャップ以上のエネルギー範囲において
、フィッティングした結果を示す。図６４（Ａ）は成膜後に３００℃で加熱処理をした試
料の結果を、図６４（Ｂ）は成膜後に４００℃で加熱処理をした試料の結果を、図６４（
Ｃ）は成膜後に４５０℃で加熱処理をした試料の結果をそれぞれ示す。ＣＰＭによって測
定した吸収係数より得られたアーバックエネルギーは、それぞれ７２．６５ｍｅＶ、６９
．４５ｍｅＶおよび７０．３２ｍｅＶであった。
【０５６０】
また、図６４においてＣＰＭ測定で導出した吸収係数からバックグラウンド（細点線）を
差し引き、吸収係数の積分値を導出した。結果を図６５に示す。局在準位による吸収係数
は、それぞれ６．２７×１０−１ｃｍ−１、４．１９×１０−１ｃｍ−１および２．２９
×１０−１ｃｍ−１であった。加熱処理の温度と吸収係数の関係を図６６に示す。図６６
より、加熱処理の温度が高いほど吸収係数が小さくなるため、局在準位密度も小さくなる
ことがわかる。
【符号の説明】
【０５６１】
１１    領域
１２    領域
１３    領域
１４    領域
１５    領域
１６    領域
２１    垂線
２２    垂線
２３    垂線
５０    基板
５１    絶縁膜
１００    トランジスタ
１０１    半導体層
１０１ａ    絶縁体層
１０１ｂ    半導体層
１０１ｃ    絶縁体層
１０２    ゲート絶縁膜
１０３    ゲート電極
１０４ａ    導電層
１０４ｂ    導電層
１０５    導電層
１１１    バリア膜
１１２    絶縁膜
１１３    絶縁膜
１１４    絶縁膜
１１６    絶縁膜
１２３    プラグ
１２４    配線
１３０    トランジスタ
１３１    半導体基板
１３２    半導体層
１３３ａ    低抵抗層
１３３ｂ    低抵抗層
１３４    ゲート絶縁膜
１３５    ゲート電極
１３６    絶縁膜
１３７    絶縁膜
１３８    絶縁膜
１３９    プラグ
１４０    プラグ
１４３    導電層
１５０    容量素子
１５１    導電層
１５２ａ    導電層
１５２ｂ    導電層
１６０    トランジスタ
１６４    プラグ
１６５    プラグ
１６６    配線
１７１ａ    低抵抗層
１７１ｂ    低抵抗層
１７６ａ    領域
１７６ｂ    領域
１８１    素子分離層
１９０    トランジスタ
１９１    トランジスタ
２０１    半導体層
２０１ａ    半導体層
２０１ｂ    半導体層
２０２    ゲート絶縁膜
２０２ａ    ゲート絶縁膜
２０２ｂ    ゲート絶縁膜
２０３ａ    ゲート電極
２０３ｂ    電極
２０４ａ    導電層
２０４ｂ    導電層
２１４    絶縁膜
２１５    絶縁膜
２１６    絶縁膜
２１８    絶縁膜
２５１    導電層
２８１    ハードマスク
３２１    プラグ
３２２    プラグ
３２４    領域
５０１    画素回路
５０２    画素部
５０４    駆動回路部
５０４ａ    ゲートドライバ
５０４ｂ    ソースドライバ
５０６    保護回路
５０７    端子部
５５０    トランジスタ
５５２    トランジスタ
５５４    トランジスタ
５６０    容量素子
５６２    容量素子
５７０    液晶素子
５７２    発光素子
６１０    電子銃室
６１２    光学系
６１４    試料室
６１６    光学系
６１８    カメラ
６２０    観察室
６２２    フィルム室
６２４    電子
６３２    蛍光板
７００    表示装置
７０１    基板
７０２    画素部
７０４    ソースドライバ回路部
７０５    基板
７０６    ゲートドライバ回路部
７０８    ＦＰＣ端子部
７１０    信号線
７１１    配線部
７１２    シール材
７１６    ＦＰＣ
７３０    絶縁膜
７３２    封止膜
７３４    絶縁膜
７３６    着色膜
７３８    遮光膜
７５０    トランジスタ
７５２    トランジスタ
７６０    接続電極
７６４    絶縁膜
７６６    絶縁膜
７６８    絶縁膜
７７０    平坦化絶縁膜
７７２    導電層
７７４    導電層
７７５    液晶素子
７７６    液晶層
７７８    構造体
７８０    異方性導電層
７８２    発光素子
７８４    導電層
７８６    ＥＬ層
７８８    導電層
７９０    容量素子
７９０ａ    容量素子
７９０ｂ    容量素子
８００    ＲＦタグ
８０１    通信器
８０２    アンテナ
８０３    無線信号
８０４    アンテナ
８０５    整流回路
８０６    定電圧回路
８０７    復調回路
８０８    変調回路
８０９    論理回路
８１０    記憶回路
８１１    ＲＯＭ
９０１    筐体
９０２    筐体
９０３    表示部
９０４    表示部
９０５    マイクロフォン
９０６    スピーカー
９０７    操作キー
９０８    スタイラス
９１１    筐体
９１２    筐体
９１３    表示部
９１４    表示部
９１５    接続部
９１６    操作キー
９２１    筐体
９２２    表示部
９２３    キーボード
９２４    ポインティングデバイス
９３１    筐体
９３２    冷蔵室用扉
９３３    冷凍室用扉
９４１    筐体
９４２    筐体
９４３    表示部
９４４    操作キー
９４５    レンズ
９４６    接続部
９５１    車体
９５２    車輪
９５３    ダッシュボード
９５４    ライト
２１００    トランジスタ
２２００    トランジスタ
４０００    ＲＦタグ
５１００    ペレット
５１００ａ    ペレット
５１００ｂ    ペレット
５１０１    イオン
５１２０    基板
５１３０    ターゲット
８０００    表示モジュール
８００１    上部カバー
８００２    下部カバー
８００３    ＦＰＣ
８００４    タッチパネル
８００５    ＦＰＣ
８００６    表示パネル
８００７    バックライト
８００８    光源
８００９    フレーム
８０１０    プリント基板
８０１１    バッテリ
【図１】
2020074376.tif 000006
【図２】
2020074376.tif 000007
【図３】
2020074376.tif 000008
【図４】
2020074376.tif 000009
【図５】
2020074376.tif 000010
【図６】
2020074376.tif 000011
【図７】
2020074376.tif 000012
【図８】
2020074376.tif 000013
【図９】
2020074376.tif 000014
【図１０】
2020074376.tif 000015
【図１１】
2020074376.tif 000016
【図１２】
2020074376.tif 000017
【図１３】
2020074376.tif 000018
【図１４】
2020074376.tif 000019
【図１５】
2020074376.tif 000020
【図１６】
2020074376.tif 000021
【図１７】
2020074376.tif 000022
【図１８】
2020074376.tif 000023
【図１９】
2020074376.tif 000024
【図２０】
2020074376.tif 000025
【図２１】
2020074376.tif 000026
【図２２】
2020074376.tif 000027
【図２３】
2020074376.tif 000028
【図２４】
2020074376.tif 000029
【図２５】
2020074376.tif 000030
【図２６】
2020074376.tif 000031
【図２７】
2020074376.tif 000032
【図２８】
2020074376.tif 000033
【図２９】
2020074376.tif 000034
【図３０】
2020074376.tif 000035
【図３１】
2020074376.tif 000036
【図３２】
2020074376.tif 000037
【図３３】
2020074376.tif 000038
【図３４】
2020074376.tif 000039
【図３５】
2020074376.tif 000040
【図３６】
2020074376.tif 000041
【図３７】
2020074376.tif 000042
【図３８】
2020074376.tif 000043
【図３９】
2020074376.tif 000044
【図４０】
2020074376.tif 000045
【図４１】
2020074376.tif 000046
【図４２】
2020074376.tif 000047
【図４３】
2020074376.tif 000048
【図４４】
2020074376.tif 000049
【図４５】
2020074376.tif 000050
【図４６】
2020074376.tif 000051
【図４７】
2020074376.tif 000052
【図４８】
2020074376.tif 000053
【図４９】
2020074376.tif 000054
【図５０】
2020074376.tif 000055
【図５１】
2020074376.tif 000056
【図５２】
2020074376.tif 000057
【図５３】
2020074376.tif 000058
【図５４】
2020074376.tif 000059
【図５５】
2020074376.tif 000060
【図５６】
2020074376.tif 000061
【図５７】
2020074376.tif 000062
【図５８】
2020074376.tif 000063
【図５９】
2020074376.tif 000064
【図６０】
2020074376.tif 000065
【図６１】
2020074376.tif 000066
【図６２】
2020074376.tif 000067
【図６３】
2020074376.tif 000068
【図６４】
2020074376.tif 000069
【図６５】
2020074376.tif 000070
【図６６】
2020074376.tif 000071
【図６７】
2020074376.tif 000072
【図６８】
2020074376.tif 000073